(57)【特許請求の範囲】
【請求項１】
ワイヤ側主要面およびフェルト側主要面を有する喫煙品用包装材基体、および
包装材基体のワイヤ側主要面に適用された最上層抗ブロッキング層および３層以上の層を含んでなるパターン
を含み、
前記最上層抗ブロッキング層は、非粘着性物質としてのエチルセルロース、および炭酸カルシウムを含み、前記包装材がロールから巻き戻される際にブロッキングを防ぐのに有効であり、
前記３層以上の層は、炭酸カルシウムを含み、
前記炭酸カルシウムは、シガレット消火試験評価基準に合致するための充填剤であり、
前記炭酸カルシウムは重量を基準にして前記エチルセルロースを超える量で存在する
ことを特徴とする、喫煙品用包装材。
【請求項２】
前記層の全てがエチルセルロースおよび炭酸カルシウムを含み、炭酸カルシウムは重量を基準にしてエチルセルロースを超える量で各層に存在する請求項１に記載の包装材。
【請求項３】
エチルセルロースおよび炭酸カルシウムを含む前記層がまた、少なくとも１種の可塑剤を含む請求項１もしくは２に記載の包装材。
【請求項４】
エチルセルロースおよび炭酸カルシウムを含む前記層がまた、少なくとも１種の湿潤剤を含む請求項１から３のいずれか一項に記載の包装材。
【請求項５】
エチルセルロースおよび炭酸カルシウムを含む前記層がまた、少なくとも１種の増輝剤を含む請求項１から４のいずれか一項に記載の包装材。
【請求項６】
包装材基体が、繊維材料と充填剤とを組み合わせた重量を基準にして約７０重量部から約９０重量部の繊維材料および約１０重量部から約９０重量部の充填剤を含み、約２０ｇ／ｍ２から約３０ｇ／ｍ２の乾燥基準重量を有し、約２０ＣＯＲＥＳＴＡ単位から約６０ＣＯＲＥＳＴＡ単位の固有多孔度を有する請求項１に記載の包装材。
【請求項７】
前記パターンが一連のバンドの形態を有し、各バンドは少なくとも約３ｍｍから約８ｍｍまでの間の幅を有し、前記バンドは少なくとも約１５ｍｍの間隔をあけられている請求項１から６のいずれか一項に記載の包装材。
【請求項８】
前記パターンが一連のバンドの形態を有し、各バンドは少なくとも約４ｍｍから約７ｍｍまでの間の幅を有する請求項７に記載の包装材。
【請求項９】
前記バンドが約５０ｍｍを超えない間隔をあけられている請求項７もしくは８に記載の包装材。
【請求項１０】
前記包装材が、前記パターンが配置される領域において、８ＣＯＲＥＳＴＡ単位未満の多孔度を得る上で十分な量の適用されたパターンを有する請求項１から９のいずれか一項に記載の包装材。
【請求項１１】
前記パターンと前記基体のワイヤ側主要面との間の基体上に疎水性材料のコーティングをさらに含む請求項１から１０のいずれか一項に記載の包装材。
【請求項１２】
主要面を有するベースシート、
パターンの形態で主要面上に適用された複数のバンド（各バンドは少なくとも３層を有し、前記少なくとも３層はベースシートの主要面上に適用された下層、前記下層上に適用された中間層および前記中間層上に適用された上層を含み、前記下層は前記中間層よりも広い幅を有し、前記中間層は前記上層の幅に本質的に等しいかまたはそれ未満の幅を有する。）、および
前記複数のバンド上に適用された最上層抗ブロッキング層、
を含み、
前記最上層抗ブロッキング層は、非粘着性物質および炭酸カルシウムを含み、前記包装材がロールから巻き戻される際にブロッキングを防ぐのに有効であり、
前記複数のバンドが炭酸カルシウムを含み、
前記炭酸カルシウムは、シガレット消火試験評価基準に合致するための充填剤であることを特徴とする、喫煙品用包装材。
【請求項１３】
前記中間層が前記上層よりも狭い幅を有する請求項１２に記載の包装材。
【請求項１４】
前記上層が下層および中間層のそれぞれよりも広い幅を有する請求項１２に記載の包装材。
【請求項１５】
主要面を有するベースシート、
パターンの形態で主要面に適用された複数のバンド（各バンドは少なくとも３層を有し、前記少なくとも３層は前記ベースシートの主要面に適用された下層、前記下層上に適用された中間層および前記中間層上に適用された上層を含み、前記下層は前記中間層と本質的に等しい幅を有し、前記中間層は前記上層よりも広い幅を有する。）、および
前記複数のバンド上に適用された最上層抗ブロッキング層、
を含み、
前記最上層抗ブロッキング層は、非粘着性物質および炭酸カルシウムを含み、前記包装材がロールから巻き戻される際にブロッキングを防ぐのに有効であり、
前記複数のバンドが炭酸カルシウムを含み、
前記炭酸カルシウムは、シガレット消火試験評価基準に合致するための充填剤であることを特徴とする、喫煙品用包装材。
【請求項１６】
前記最上層抗ブロッキング層が、連続コーティングである、請求項１２から１５のいずれか一項に記載の包装材。
【請求項１７】
主要面を有するベースシート、および
パターンの形態で主要面に適用された複数のバンド（各バンドは少なくとも２層を有し、前記少なくとも２層は前記ベースシートの主要面に適用されたプリント配合物の下層および前記下層上に適用された上層を含み、各バンドは中心部分と２つの側部を有し、各バンドは各側部に対するよりも中心部に対しより少量適用されたプリント配合物を有する。）
を含む喫煙品用包装材。
【請求項１８】
主要面を有するベースシート、
パターンの形態で主要面に適用された複数のバンド（各バンドは少なくとも３層を有し、前記少なくとも３層は前記ベースシートの主要面に適用されたプリント配合物の下層および前記下層上に適用された上層を含む。）、
各バンド間にあって各バンドの下または上ではない、各シートの主要面に適用された不連続コーティング層、および
前記複数のバンド上に適用された最上層抗ブロッキング層、
を含み、
前記最上層抗ブロッキング層は、非粘着性物質および炭酸カルシウムを含み、前記包装材がロールから巻き戻される際にブロッキングを防ぐのに有効であり、
前記複数のバンドが炭酸カルシウムを含み、
前記炭酸カルシウムは、シガレット消火試験評価基準に合致するための充填剤であることを特徴とする、喫煙品用包装材。
【請求項１９】
前記非粘着性物質が、エチルセルロースである、請求項１２から１８のいずれか一項に記載の包装材。
【請求項２０】
ラムノースを含む添加剤
をさらに含む、請求項１から１９のいずれか一項に記載の包装材。
【請求項２１】
前記添加物が、水和物及び／又は香味剤を更に含む、請求項２０に記載の包装材。
【請求項２２】
前記水和物が金属水和物、ホウ砂、硫酸マグネシウム１０水和物、硫酸マグネシウム７水和物、ケイ酸ナトリウム５水和物、硫酸ナトリウム１０水和物およびこれらの組合せからなる群から選択される請求項２１に記載の包装材。
【請求項２３】
前記香味剤がメチルシクロペンテノロン、バニリン、エチルバニリン、ヘリオトロピン、カリオフィレンオキシド、イヌリン、４−ヒドロキシフェニル−２−ブタノン、γ−ウンデカラクトン、２−メトキシ−４−ビニルフェノール、２−メトキシ−４−メチルフェノール、５−エチル−３−ヒドロキシ−４−メチル−２（５Ｈ）−フラノン、サリチル酸メチル、クラリセージ油、ビャクダン油およびこれらの組合せからなる群から選択される請求項２１に記載の包装材。
【請求項２４】
前記香味剤がメチルシクロペンテノロン、バニリン、エチルバニリン、ヘリオトロピン、イヌリンおよびこれらの組合せからなる群から選択される請求項２３に記載の包装材。
【請求項２５】
請求項１から２４のいずれか一項に記載の包装材内に含まれた喫煙可能な材料を含む喫煙品。
【請求項２６】
縫い目線に適用される縫い目接着材料をさらに含み、前記縫い目接着剤が香味剤を含む請求項２５に記載の喫煙品。
【請求項２７】
シガレットであり、前記パターンもしくはバンドが前記喫煙品の周囲に外接された縦方向に間隔をあけられた一連のバンドである請求項２５もしくは２６に記載の喫煙品。
【発明の詳細な説明】
【技術分野】
【０００１】
本発明は、喫煙品、特にこれらの喫煙品の構成材料としての使用に好適な包装材料に関する。
【背景技術】
【０００２】
シガレット類のような一般喫煙品は、実質的に円筒形ロッド形状構造を有し、包装紙により囲まれた細切タバコ（例えば、刻まれた充填剤の形態で）などの喫煙可能な材料の装填材料、ロールまたは柱状物を含み、それによりいわゆる「喫煙可能ロッド」または「タバコロッド」を形成する。シガレットは、通常、タバコロッドと末端−末端関係において整列された円筒形フィルタ要素を有する。フィルタ要素は、典型的に「プラグラップ」として知られている紙材料により外接された可塑化セルロースアセテートトウを含む。ある種のシガレット類は、複数セグメントを有するフィルタ要素を組み入れており、これらセグメントの１つは、活性炭微粒子を含むことができる。前記フィルタ要素は、典型的に「チッピングペーパー」として知られている外接包装材を用いてタバコロッドの一端に取り付けられている。また、吸い込まれた主流煙の周囲空気による希釈を提供するために、チッピング材料とプラグラップとを穿孔することも望ましくなっている。シガレット類およびそれらの種々の構成材料の説明は、「Ｔｏｂａｃｃｏ  Ｐｒｏｄｕｃｔｉｏｎ、Ｃｈｅｍｉｓｔｒｙ  ａｎｄ  Ｔｅｃｈｎｏｌｏｇｙ」、Ｄａｖｉｓら（編集者）１９９９年に記載されている。シガレット製造に用いられている紙材料、およびこれらの紙を用いて製造されたシガレット類の種々の性質は、Ｄｕｒｏｃｈｅｒ、ＴＪＩ、１８８〜１９４ページ（１９８５年３月）に記載されている。
【０００３】
シガレットは、その一端に点火し、タバコロッドを燃焼させることによって喫煙者により使用される。次いで、喫煙者は、シガレットの反対端（例えば、フィルタ端）で吸い込むことにより彼／彼女の口中に主流煙を受ける。シガレットが、喫煙者により吸い込まれていない時間中は、そのタバコは燃焼したままでいる。また、シガレットが、吸い込まれていない時間中は、副流煙が発生し、シガレットの点火端から大気に直接入る。  比較的低レベルの目に見える副流煙を発生するシガレット類を提供するための多くの試みがなされた。例えば、Ｐｅｒｆｅｔｔｉらに対する米国特許第４，９２４，８８８号；およびＲｏｇｅｒｓに対する米国特許第５，１４３，０９８号を参照されたい。シガレット類により発生した目に見える副流煙レベルを減少させるある試みは、外接包装材の多層を有するタバコロッドの使用を含んでいた。例えば、Ｇｏｏｄｍａｎに対する米国特許第４，９９８，５４３号；Ｇｅｎｔｒｙに対する米国特許第５，２２０，９３０号；およびＡｒｚｏｎｉｃｏらに対する米国特許第５，２７１，４１９号を参照されたい。
【０００４】
多数の引用文献は、タバコロッドの紙製包装材にフィルムを貼り付けることを提案している。例えば、Ｓｃｈｗｅｉｔｚｅｒに対する米国特許第１，９０９，９２４号；Ｄａｓｈｌｅｙに対する米国特許第４，６０７，６４７号；およびＭｉｌｆｏｒｄらに対する米国特許第５，０６０，６７５号を参照されたい。
【０００５】
そのシガレットが吸い込まれていない場合、シガレットが燃焼する様式を制御するために多くの試みがなされた。例えば、Ｌａｔｔｏｆに対する米国特許第２，６６６，４３７号；Ｃｏｈｎに対する米国特許第３，０３０，９６３号；Ｃｏｈｎに対する米国特許第４，１４６，０４０号；Ｃｏｈｎに対する米国特許第４，４５３，５５３号；Ｗｅｉｎｅｒｔに対する米国特許第４，４８９，６５０号；Ｓｉｍｏｎに対する米国特許第４，４８９，７３８号；およびＤｕｒｏｃｈｅｒに対する米国特許第４，６１５，３４５号を参照されたい。
【０００６】
シガレット製造に使用されている帯状紙製包装材は、これらの包装材内に、種々の材料の組成物、位置および性質により規定されたセグメントを有する。多数の引用文献は、種々の帯状包装材形状を示唆する開示を含んでいる。例えば、Ｓｅａｍａｎに対する米国特許第１，９９６，００２号；Ｗｅｉｎｂｅｒｇｅｒに対する米国特許第１，９９９，２２２号；Ｓｅａｍａｎに対する米国特許第２，０１３，５０８号；Ｎｏｒｍａｎらに対する米国特許第４，４５２，２５９号；Ａｄａｍｓらに対する米国特許第４，８８９，１４５号；Ｂａｌｄｗｉｎらに対する米国特許第５，４１７，２２８号；Ｐｅｔｅｒｓｏｎらに対する米国特許第５，８７８，７５３号；Ｐｅｔｅｒｓｏｎらに対する米国特許第８７８，７５４号；Ｂｏｋｅｌｍａｎに対する米国特許第６，１９８，５３７号；Ｐｅｔｅｒｓｏｎらに対する米国特許出願第２００２／０１３９３８１号；ＰＣＴ  ＷＯ０２／３７９９１およびＰＣＴ  ＷＯ０２／５５２９４を参照されたい。帯状タイプ包装材を製造する方法は提案されている。例えば、Ｈａｍｐｌ，Ｊｒに対する米国特許第４，７３９，７７５号；Ｍｅｎｔｚｅｌらに対する米国特許第４，９４５，９３２号；Ａｌｌｅｎらに対する米国特許第５，４７４，０９５号；ＰＣＴ  ＷＯ０２／４４７００およびＰＣＴ  ＷＯ０２／０５５２９４を参照されたい。紙、繊維セルロース製材料、または巻取り紙に接着された微粒子材料のセグメントを有する帯状紙類もまた提案されている。Ｍｙｒａｃｌｅ，Ｊｒ．に対する米国特許第５，１９１，９０６号；Ｂａｌｄｗｉｎらに対する米国特許第５，２６３，９９９号；Ｂａｌｄｗｉｎらに対する米国特許第５，４１７，２２８号；Ｃｏｌｌｉｎｓらに対する米国特許第５，４５０，８６３号；およびＳｕｚｕｋｉに対する米国特許出願第２００２／００９２６２１号を参照されたい。
【０００７】
シガレットのタバコロッドの包装材に対する改造から生じる制御された燃焼特性を有するシガレットを製造する様式または方法をシガレット製造業者に提供することは望ましいものとなろう。
【発明の開示】
【発明が解決しようとする課題】
【０００８】
本発明は、喫煙品用包装材、およびこれらの包装材を作製する方法に関する。本発明はまた、これらの包装材を用いて製造されるシガレット類などの喫煙品に関する。前記包装材は、少なくとも１種の繊維材料（例えば、亜麻繊維、広葉樹パルプ繊維および／針葉樹パルプ繊維）を組み入れており、最も好ましくは、少なくとも１種の充填剤（例えば、無機物、微粒子形態の炭酸カルシウムのような本質的に水不溶性材料）を組み入れている。前記包装材は、予め決められたパターンの形態で、少なくとも１層のコーティング、最も好ましくは、多層コーティングがその上に沈着されるか、あるいは、適用される。
【課題を解決するための手段】
【０００９】
一態様において、前記包装材は、複数の間隔の離れたバンド形態におけるコーティングを有する。各バンドは、一連の層を有し、これら各層は、連続層であり得る。最も好ましくは、各層は、ポリマー樹脂などのフィルム形成材料を含む。極めて好ましいフィルム形成材料はエチルセルロースである。コーティング層のうち少なくとも１層は、そのコーティング層を提供するために使用された配合物の他の成分内に分散または懸濁された充填剤を有することができる。極めて好ましい充填剤は、炭酸カルシウムの微粒子により提供される。
【００１０】
一態様において、包装材料は、主要面を有し、パターンの形態でその主要面に適用された複数のバンドを有するベースシートを含む。各バンドは、少なくとも２層を有し、各層は連続層であり得る。これらの層は、ベースシートの主要面に適用された第１層または下層、およびその下層上に適用された最上層を含む。一態様において、前記下層は、最上層よりも広い幅を有する。他の態様において、前記下層は、最上層と本質的に等しい幅を有する。他の態様において、前記最上層は、下層よりも広い幅を有する。所望ならば、コーティングの少なくとも１層（すなわち、一次コーティング）を、前述のパターンの適用前に主要面に適用することができる。所望ならば、コーティングの少なくとも１層（すなわち、上塗り）を、前述のパターンの適用後に主要面に適用することができる。
【００１１】
他の態様において、前記包装材は、主要面を有し、パターンの形態でその主要面に適用された複数のバンドを有するベースシートを含む。各バンドは、少なくとも３層を有する。これらの層は、ベースシートの主要面に適用された第１層または下層、その下層上に適用された中間層、およびその中間層に適用された最上層を含む。一態様において、全ての層の幅は、本質的に互いに等しい。一態様において、前記下層は、中間層と異なる幅を有し、前記中間層は、前記最上層と本質的に等しい幅またはそれと異なる幅を有する。他の態様において、前記下層は、中間層と本質的に等しい幅を有し、前記中間層は、最上層と異なる幅を有する。前記下層の幅は、前記中間層よりも広くすることができ、また、前記中間層の幅は、前記最上層よりも広くすることができる。前記中間層および最上層のいずれか、または双方は、下層よりも広い幅を有することができる。前記最上層は、中間層よりも広い幅を有することができる。他の層とは異なる幅を有する層に関して、これらの各層は、その各層の両端が、他の層のそれぞれの末端に呼応して等しく相殺されるように、互いに呼応して配置されることが最も好ましい。所望ならば、コーティングの少なくとも１層を、前述のパターンの適用前に主要面に適用することができる。所望ならば、コーティングの少なくとも１層を、前述のパターンの適用後に主要面に適用することができる。
【００１２】
他の態様において、前記包装材は、前記包装材は、主要面を有し、パターンの形態でその主要面に適用された複数のバンドを有するベースシートを含む。各バンドは、少なくとも４層を有し、各層は、連続層であり得る。これらの層は、ベースシートの主要面に適用された第１層または下層、その下層上に適用された第２層または下部中間層、第２層上に適用された第３層または上部中間層、および第３層に適用された第４層または最上層を含む。各バンドに関して、包装材に直接適用された層（すなわち、第１層または下層）は、それに適用された第２層を有する。第２層の幅は、第１層の幅と本質的に同じか、広いか、または狭くできる。第１層とは異なる幅を有する第２層に関して、前記第２層は、第２層の両端が、第１層の両端に呼応して等しく相殺されるように、第１層に呼応して配置されることが最も好ましい。前記第２層は、それに適用された第３層を有する。第３層の幅は、第２層の幅と本質的に同じか、広いか、または狭くできる。第２層とは異なる幅を有する第３層に関して、前記第３層は、その第３層の両端が、第２層の両端に呼応して等しく相殺されるように、第２層に呼応して配置されることが最も好ましい。前記第３層は、それに適用された第４層を有する。第４層の幅は、第３層の幅と本質的に同じか、広いか、または狭くできる。第３層とは異なる幅を有する第４層に関して、前記第４層は、その第４層の両端が、第３層の両端に呼応して等しく相殺されるように、第３層に呼応して配置されることが最も好ましい。所望ならば、コーティングの少なくとも１層を、前述のパターンの適用前に主要面に適用することができる。所望ならば、コーティングの少なくとも１層を、前述のパターンの適用後に主要面に適用することができる。
【００１３】
１つの好ましい実施形態において、本発明は、喫煙品用包装材、およびその包装材を用いて製造された喫煙品（例えば、シガレット）に関する。このような包装材は、ワイヤ側主要面およびフェルト側主要面を有することが最も好ましい。このような包装材はまた、複数層として包装材基体の少なくとも１つの主要面に適用されたパターンを有し、最も好ましくは、前記パターンはワイヤ側主要面に適用される。好ましくは、これらの層のうち少なくとも１層は、エチルセルロースと炭酸カルシウムとを含み、炭酸カルシウムは、重量を基準にして、エチルセルロースを超える量で存在することが最も好ましい。適用されたこのようなタイプの層を有する極めて好ましい包装材料は、繊維材料と充填剤とを組み合わせた、重量を基準にして約７０重量部から約９０重量部の繊維材料（例えば、木材パルプ繊維および／または亜麻繊維）および約１０重量部から約９０重量部の充填剤（例えば、炭酸カルシウム微粒子）、約２０ｇ／ｍ２から約３０ｇ／ｍ２の重量基準、約２０ＣＯＲＥＳＴＡ単位から約６０ＣＯＲＥＳＴＡ単位の固有多孔度を含む喫煙品用包装材基体を有する。ある好ましい包装材は、２層、３層または４層を有するパターンを含み、ある好ましい包装材に関して、層の全ては、エチルセルロースと炭酸カルシウムとを含み、炭酸カルシウムは、重量を基準にして、エチルセルロースを超える量で存在する。エチルセルロースと炭酸カルシウムとを含む層はまた、少なくとも１種の可塑剤、少なくとも１種の湿潤剤、および／または少なくとも１種の増輝剤（ｏｐｔｉｃａｌ  ｂｒｉｇｈｔｅｎｅｒ）を場合によっては組み入れることができる。典型的には、エチルセルロースと炭酸カルシウムとを含む層の成分は、少なくとも１種の非水性溶媒（例えば、酢酸イソプロピル）の主要量を含むコーティング配合物として包装材に適用される。
【発明を実施するための最良の形態】
【００１４】
（好ましい実施態様の詳細な説明）
本発明によれば、コーティングの少なくとも１層、最も好ましくは、コーティング配合物の数層は、好ましくはプリント法を用いて包装材に適用される。最も好ましくは、コーティング配合物は、凹版印刷法を用いて適用される。このように、輪転式グラビア印刷法などのグラビアコーティング法が特に好ましい。包装材に対するコーティング配合物に関する他の方法としては、ナイフ塗布法、エアナイフコーティング法、ロールコーティング法およびシャフトコーティング法が挙げられる。あるいは、および／またはさらに、コーティング配合物層は、吹付け、インクジェットコーティング、または他の同様なコーティング法により適用されることができる。プリント包装材は、形成された包装材に少なくとも１種の追加材料の適用により提供されるようなパターンが提供される。前記パターンは、いわゆるオフライン様式（すなわち、その包装材の製造に関連するオフライン）において包装材に適用する。
【００１５】
グラビア印刷法は、シリンダ表面下に微小の溝またはセルを有するために、機械的に刻まれるか、またはレーザによるか、または化学的にエッチングされる金属シリンダの連続表面のプリントを含む。典型的なプリントシリンダ表面は、滑らかに磨いた銅表面をエッチングし、そのエッチング面をクロムメッキすることにより提供される。液体（または液体分散液）配合物が保持されたこれらの埋め込みセルまたは溝は、層または「バンプ」を形成して紙製包装材の連続巻取りなどの基体の所望の位置に沈着させる。輪転式グラビア印刷プレスは、Ｂｏｂｓｔ  Ｃｈａｍｐｌａｉｎ社から；Ｃｅｒｕｔｔｉ  Ｓ．ｐ．Ａ．から；Ｒｏｔｏｍｅｋ，Ｓ．ｐ．Ａ．から；Ｉｎｔｒａ−Ｒｏｔｏ社から；Ｗｉｒｄｍｏｌｌｅｒ  ＆  ＨｏｌｓｃｈｅｒからＭｅｒｋｕｒ  Ｈｅｌｉｏｓｔａｒとして、Ａｌｂｅｒｔ−Ｆｒａｎｋｅｎｈａｌ  ＡＧからＫＢＡ  ＴＲ  ７Ｂとして、商品として入手できる。グラビア印刷法は、Ｉｎｔｅｒｎａｔｉｏｎａｌ  Ｐａｐｅｒ社（１９７０）により出版された「Ｐｏｃｋｅｔ  Ｐａｌ」；Ｓｃａｒｌｅｔｔら著「Ｗｈａｔ  ｔｈｅ  Ｐｒｉｎｔｅｒ  Ｓｈｏｕｌｄ  Ｋｎｏｗ  Ａｂｏｕｔ  Ｉｎｋ」（１９８４）；および「Ｇｒａｖｕｒｅ，Ｐｒｏｃｅｓｓ  ａｎｄ  Ｔｅｃｈｎｏｌｏｇｙ」、Ｇｒａｖ．Ｅｄｕｃ．Ｆｄｎ．ａｎｄ  Ｇｒａｖ．Ａｓｓｏｃ．Ａｍｅｒ．（１９９１）に記載されている。このように、グラビア印刷装置のおよび操作は、印刷当業者に容易に明らかとなろう。例えば、Ｐｅｔｅｒｓｏｎらに対する米国特許出願第２００２／０１３９３８１号を参照されたい。シガレット用タバコロッドの製造に好適な紙製包装材にコーティングおよびインク類を適用する装置および方法は、Ｍｉｌｆｏｒｄらに対する米国特許第５，０６０，６７５号；Ｐｅｔｅｒｓｏｎらに対する米国特許第５，８７８，７５３号；Ｐｅｔｅｒｓｏｎらに対する米国特許第５，８７８，７５４号；およびＰＣＴ  ＷＯ０２／３７９９１に記載されている。また、Ｒｏｓｎｅｒに対する米国特許第４，４７４，１１０号を参照されたい。
【００１６】
図１を参照すると、包装材上に予め決定されたパターンとして所望の成分をプリントするのに有用なタイプのグラビア印刷プレス１０を示している。操作の際、包装材１４は、大きなペイアウトロール１７から巻き戻される。前記ペイアウトロール１７は、時計回り方向に回転していることを示しており、包装材１４の連続巻取りを生じさせて矢印２０により示された方向に進む。ペイアウトロールのサイズは変えることができるが、代表的なペイアウトロールは、約３１インチ幅および約１６，０００メートルの長さの連続シートを提供する。包装材の連続巻取りは、一連の４台のプリントステーション２５、２７、２９および３１、および４台の乾燥ステーション３３、３５、３７、３９として示される、複数のプリントステーションおよび乾燥ステーションを通って連続的に通過させる。次に生じたプリント済および乾燥済巻取り紙が、巻取りロール４４上に巻き取られる（すなわち、包装材は、ロール上またはロールとして巻き取ることができるような様式で適合させる。）。
【００１７】
次いで、巻取りロールが巻き戻され、所望のサイズの複数の巻取り紙を提供するためにスリットされ、これらの巻取り紙は、シガレット用タバコロッドを製造するためのシガレット製造機に使用のためのボビンに再度巻き取られる（示していない）。本発明の乾燥包装材は、約３００ｍｇ／リーム（１リームは３，０００平方フィート）未満である残留液担体または溶媒量を有することが好ましい。
【００１８】
第１のプリントステーション２５は、第１液体（または液体分散液）コーティング混合物またはプリント配合物５１を通って時計回りに回転する第１のエッチングされたプリントシリンダ４８を含む。プリント配合物またはインク５１は、第１トラフまたはパン５４内に配置され、そのトラフ内のインクのいくらかを、そのシリンダ４８のプリント面の表面（示していない）上に採取する。代表的なプリントシリンダは、約５４インチ（１３７．１６ｃｍ）長さおよび約１１．２８インチ（２８．６５ｃｍ）直径のシリンダ面を有する金属シリンダであり、このようなシリンダは、所望の様式で巻取り紙をプリントするのに十分にエッチングされた領域を有することができる（例えば、シリンダ面上の３１インチ（７８．７４ｃｍ）のエッチングされた領域）。インク５１を含有するシリンダ４８およびトラフ５４は、場合によっては加熱装置を装備できる（示していない）。インクの高温加熱は、さもなければ周囲条件のものに近い温度で比較的高粘度を示す可能性のある、ある一定のプリント配合物にとって望ましい。
【００１９】
第１ドクターナイフ５６（例えば、シリンダ面のプリント表面に沿って延長するスチールナイフ）は、トラフ５４から下流に配置され、プリント用に所望のインクをそのシリンダのエッチングされた溝内に保持させながら、このシリンダから黒字インクを拭い取るような様式で、第１プリントシリンダ４８のエッチング面に対して配置される。包装材１４の連続巻取りは、張力補正ロールシステム６０、および第１プリントシリンダ４８と第１通しシリンダ６８との間を通過する。包装材が、前記プリントシリンダ４８と前記通しシリンダ６８との間の領域を通過する際、これら２つのシリンダ間に備えられた圧縮力が、インクをプリントシリンダから移動させて、包装材にプレスする（それ故、適用される）。前記プリントシリンダの表面にエッチングされたパターンに依って、このパターンは、包装材の主要面（示していない）にプリントされる。その基体の特定の領域における基体に沈着されたインク量は、各エッチングセル、各セルの面積、およびセル間の間隔などの因子に依存する。近接した間隔にある多数の比較的大きな容量のエッチングセルは、比較的多量のインクを基体上に沈着させる。例えば、代表的なコーティングは、第１層が、１平方インチ（６．４５２ｃｍ２）当たり約１０１ドットでコーティングされ、引き続いて第２層、第３層および第４層のそれぞれが、１平方インチ（６．４５２ｃｍ２）当たり約８１ドットでコーティングされるようなラインスクリーンである層を有することができ、あるいは、代表的なコーティングは、全ての層が、１平方インチ（６．４５２ｃｍ２）当たり約８１ドットでコーティングされるようなラインスクリーンである層を有することができる。インクは、個別の層またはバンプの形態で包装材の主要面にプリントされる。
【００２０】
コーティング配合物が包装材に印刷された後、インクの担体液体または液体溶媒は、包装材から除かれる。典型的には、この液体は、通常、包装材を加熱することにより供される蒸発法により除かれる。このように、プリントされた包装材は、包装材のプリント領域から液体溶媒または担体を除くために（例えば、蒸発により）、第１ドライヤ３３を通過させる。代表的なドライヤは、約４０フィート（１２．１９ｍ）の縦軸方向に延長した加熱空間を有するガスだき高速度強制通風オーブンである。典型的には、前記ドライヤは、所望の温度（例えば、約１４０°Ｆ（６０℃））に設定され、プリントされた包装材の所与の部分は、約１秒から約５秒間、標準的には、約２秒から約３秒間ドライヤ内に存在する。それぞれ各ドライヤは、揮発性および特定の液体溶媒量または担体量などの因子に依存して、種々の温度に設定できる。典型的には、包装材を加熱し、性能特性、その包装材から製造された喫煙品により生じた煙の化学的性質または官能特性に有意な程度に悪影響を及ぼさないように、溶媒の残量が十分低い量で存在するように、コーティング配合物の残留溶媒を除去するために十分に処理する。
【００２１】
次いで包装材１４の連続巻取りは、第２プリントステーション２７を通過させる。第２プリントステーション２７は、第２液体（または液体分散液）コーティング混合物またはプリント配合物７７を通って時計回りに回転する。そのプリント配合物またはインク７７は、第２トラフまたはパン７９内に配置され、そのトラフ内のインクのいくらかを、そのシリンダ７５のプリント面の表面（示していない）上に採取する。場合によっては、シリンダ７５およびトラフ７９を加熱することによってインクを高温に供することができる。
【００２２】
第２ドクターナイフ８３は、トラフ７９から下流に配置され、プリント用に所望のインクをそのシリンダのエッチングされた溝内に保持させながら、そのシリンダから黒字インクを拭い取るような様式で、第２プリントシリンダ７５のエッチングされた面に対して配置される。包装材１４の連続巻取りは、張力補正ロールシステム８５、および第２プリントシリンダ７５と第２通しシリンダ９０との間を通過する。この包装材が、前記プリントシリンダと前記通しシリンダ９０との間の領域を通過する際、インクをプリントシリンダから移動させて、包装材１４に印刷する。前記プリントシリンダの表面にエッチングされたパターンに依って、第２のパターンは、包装材の主要面（示していない）にプリントされる。インクは、個別の層またはバンプの形態で包装材の主要面にプリントされる。次に、プリントされた包装材は、包装材のプリント領域から液体溶媒または担体を除くために（例えば、蒸発により）、第２ドライヤ３５を通過させる。第２のプリントステーションのインクは、予めプリントされた層の上部、すなわち、「トラッププリント」として知られている種々のプリント技術を用いて直接プリントされることが好ましい。
【００２３】
次に、包装材１４の連続巻取りは、第３および第４プリントステーション２９、３１、および第３および第４乾燥ステーション３７、３９を、それぞれ連続的に通過する。種々の構成材料およびこれら第３および第４のプリントステーションならびに乾燥ステーションの操作様式は、以前に記載された第１の２台のプリントステーションならびに乾燥ステーションのものと本質的に同一である。図１に示されたタイプのプリントプレス１０（すなわち、４台のプリントステーションを有するプレス）の他に、他のプリントステーション台数（すなわち、２、３、４、５、６、７、８、９または１０台のプリントステーション）を有する同様のタイプのプリントプレスが使用できる。
【００２４】
所望ならば、プリントプレス１０のある一定のプリントステーションを変更できる。例えば、ある一定のプリントステーションは、包装材上の両側（すなわち、両主要面に）にプリントできるように、好適に構成できる。さらに、プリントステーションは、ある一定のフィルム形成物質を固体（すなわち、溶媒のない）形態でプリントさせるために、加熱装置により好適に構成できる。
【００２５】
種々のプリント層は、予め決められたパターンのコーティングを、包装材の主要面に提供できるように整列させるか、または位置合わせする。種々のコーティング層を確認し、コントロールし、それによって、これらの層の整列または位置合わせを提供するために、自動検出装置９２、９４、９６および９８を使用することが最も望ましい。それぞれ各検出器システムは、プリントシリンダ／通しシリンダの組合せの下流に配置され、プリントされたばかりのバンプを検出し、予めプリントされた層の上部に引き続くコーティング層のプリントの位置合わせをコントロールするアウトプットを提供する。このような自動検出装置は、比較的高速度（例えば、約５００フィート（１５２．４ｍ）／分超）で動いている材料への複数プリント配合物の適用を位置合わせするのに特に有用である。好適な自動検出装置は、可視範囲、紫外範囲または近赤外範囲において操作されるこれらの光学検知装置である。このように、適切なセンサは、引き続きプリントシリンダが、種々の層を所望のプリントパターンに適用する位置を自動的にコントロールする機能を実施できるコンピュータおよび／またはコントローラに接続される（すなわち、種々のプリント層の位置合わせがコントロールされる。）。
【００２６】
無色透明なものなどのある一定のコーティング配合物は、視覚整列法を用いる場合特に、整列させることは困難となり得る。包装材上のプリント層の位置付けを援助する目的で、可視センサおよび紫外センサなどの検出装置を使用するために、コーティング配合物に有効量の好適な増輝剤を組み入れることは望ましいことが多い。代表的な位置合わせシステムとしては、ＰｒｅｓｓＴｅｃｈ  Ｃｏｎｔｒｏｌｓ社のＡｕｔｏｔｒｏｎ  ２６００Ｄ、ＣＣｌのＶｉｅｗ  Ｐｏｉｎｔ  Ｖｉｓｉｏｎ  Ｓｙｓｔｅｍ、Ｅｌｔｒｏｍａｔ  Ｅｌｅｃｔｒｏｎｉｃｓ社から入手できるＰＣ３１００シリーズシステム、Ｄｒ．Ｇｒｏｂｅｌ  ＵＶ−Ｅｌｅｋｔｒｏｎｉｃ  ＧｍｂＨから入手できる紫外検出システムのものが挙げられる。このようなタイプのシステムは、品質コントロール目的ならびに所望のパターンのプリントされた多層の適切な所望の整列を確保するために使用できる。
【００２７】
典型的には、包装材の先端側のいずれかにある「デッドスペース」における位置合わせマークを、好適な検出装置を用いて確認し、プリントされた層の位置に関して回収されたデータは、その後の層が、その後のプリントシリンダを用いてプリントされる位置を整列させ、位置合わせするために用いられる。また、予め決められた位置で包装材の反対側にデッドスペース領域上に独自のプリント形状を提供するために、マークを付けた基準点を有する各シリンダプリント面を提供することが望ましい。このように、機械操作者は、これらのプリントされたマークを手動で確認でき（例えば、好適なストローブ光の使用により）、これらのマークの位置を比較でき、引き続くプリントシリンダが、適切な位置において引き続くプリント配合物を適切に適用しているかどうかを決定できる。種々の層が、所望の位置に適用されていない場合、種々のプリント層の正しい整列を確保するために、引き続くプリントシリンダの操作の調整をすることができる。
【００２８】
所望ならば、包装材が巻取りロールに巻き取られる時点前に、その多孔度および基準重量を決定するために、包装材を評価できる。多孔度およびプリント包装材のコーティング重量を決定するためにデザインされた典型的な装置は、グラビアプリント装置の使用中、一般に比較的高速で移動する包装材の正確かつ信頼性のある測定を提供しないことが多い。プリントされたサンプルはロールから得ることができ、適切な多孔度およびコーティング重量に関して評価できるが、「オンライン」様式にてプリント包装材のこれらの性質を測定すること、特にプリント配合物の一貫して有効な適用を確保するのを助けることが望ましい。多孔度およびコーティング重量の自動オンライン測定を促進するために（例えば、それぞれＢｏｒｇｗａｌｄｔおよびＥｘｔｒｏｌなどの供給源から入手できる装置を用いて）、懸垂システム（典型的なグラビアプレスで見られたものと同様）が、プリントプレス、特に最終プリントシリンダ後であり、巻取りロール前のプリントプレスのその領域に組み入れられる。この懸垂システムの領域に、適用重量センサおよび多孔度検出システムが配置される。懸垂システムの領域における包装材の移動速度の減速は、適切な測定装置が読み取りを正確に記録する機会を提供する。このように、工程条件に対する適切な調整を、明細書以外の包装材が見られる場合に成すことができる。
【００２９】
懸垂システムの操作およびプリント包装材の性質を測定し、コントロールするためのその使用は、以下のとおり記載できる。最終プリントステーション後、アウトフィードニップは、操作中の巻取りの張力をコントロールするために使用される。このアウトフィードニップ領域後、懸垂部は、所望の時間増加中に巻取り紙を蓄積するために使用される。懸垂部後の第２の別のアウトフィードニップは、巻取りロール上への巻取り前に巻取り紙の張力をコントロールする。典型的に、測定がプリント巻取り紙上でされる場合、仕上げロールの巻取り速度が低下するが、プリント装置は、安定した製造速度を維持し続ける。懸垂を越えた巻取り紙部分が、正確なオンライン測定のために適切な速度へと減速するので、仕上げロールに巻き取られない余分のプリント巻取り紙は、懸垂部分に蓄積する。適切な測定が記録されると、仕上げロールは、適切なライン速度に速度を回復させられ、懸垂部から余分な巻取り紙が除かれる。このような工程段階は、所望の工程コントロールに必要な構成要素により規定された所望の時間増加において生じる。
【００３０】
プリントが完了した後、次にプリント包装材１４を、巻取りロール４４から取ることができ、所望の寸法に細切りできる。細切り包装材は、通常は従来ガレット製造装置に使用するためボビンの形態で提供される。代表的な細切り包装材は、約２７ｍｍ幅であり、このため外周約２４．５ｍｍおよび重なり縫い目または接着層用の重なり帯のための約２．５ｍｍを有するタバコロッドを提供するために使用できる。タバコロッドの所望の外周および接着層の所望の重なりなどの因子に依って、包装材を他の寸法に細切りできる。
【００３１】
図２を参照すると、各末端で切り離されて示されているプリント包装材１８０の細切り巻取り紙の一部分を示している。プリント包装材１８０は、基体シート１８４を有しており、包装材の上部主要面上にプリントされていることが示された２つのバンド１８８、１９０があり、包装材の縦軸を横断して延長するように配置されている。プリント包装材１８０は、Ｌにわたり約２７ｍｍの長さを有している。バンド１８８、１９０のそれぞれは、幅ｗを有していることが示されており、バンドは、距離ｄだけ離れて間隔があけられている。バンド１８８、１９０のそれぞれは、連続バンド（すなわち、これらのバンドは、プリントされる包装材の領域を全部覆っており、バンド領域内にプリントされていないままの包装材部分ものはない。）であることが、最も極めて好ましい。しかしながら、ある好ましい連続バンドは、２層以上を含むことができ、これらの層のうち少なくとも１層は、不連続パターンの形態を有することができる。
【００３２】
図３を参照すると、シガレットの形態における喫煙品１９４の構成要素を示している。シガレット１９４は一般に、本発明の外接包装材１８０に含まれている喫煙可能な充填剤１９８の装入物またはロールの円筒ロッド１９６を含む。ロッド１９６は、従来どおり「タバコロッド」と称される。タバコロッドの末端は、喫煙可能な充填剤を曝露させるために開いている。タバコロッド１９６の一端に点火端１９９があり、他端は、フィルタ要素２００を示している。シガレット１９４は、プリント包装材１８０上に１本のプリントバンド１８８を有することが示されており、そのバンドは、シガレットの縦軸に横断する方向でシガレットロッドに外接している。すなわち、このバンドは、シガレットの縦軸に関して横断方向領域を提供する。このバンドは、包装材の内面（すなわち、喫煙可能な充填剤に面して）または包装材の外面上にプリントできる。図３に示されたシガレットは、１本のバンドをもつ包装材を有するが、シガレットはまた、２本、３本またはそれ以上の数の間隔をあけたバンドをもつ包装材を有することができる。複数のバンドをもつ包装材を有するシガレットでは、このバンドは、組成物、重量、寸法などの点で同一、または実質的に同一であり得る。さらにシガレットの点火端１９９に最も近接した配置のプリントバンドの先端は、シガレットの点火最先端から少なくとも約５ｍｍ、しばしば少なくとも約１０ｍｍに配置されていることが望ましい。
【００３３】
シガレット１９４は、フィルタ要素およびタバコロッドが末端対末端の関係で、好ましくは互いに接して軸上に整列するように、タバコロッド１９６の隣接した一端に配置されたフィルタ要素２００または他の好適なマウスピースを通常含んでいる。フィルタ要素２００は、一般に円筒形を有し、その直径は、タバコロッドの直径に本質的に等しい。フィルタ要素の末端は、そこを通して空気と煙を通過させるために開いている。フィルタ要素２００は、縦軸に延長するその表面に沿って外接プラグ包装材２０６と重なっているフィルタ材料２０２（例えば、可塑化セルロースアセテートトウ）を含む。フィルタ要素２００は、２つ以上のフィルタセグメント、および／またはそれに組み入れられた風味添加物を有することができる。
【００３４】
フィルタ要素２００は、フィルタ要素の全長およびタバコロッドの隣接領域の双方に外接するチッピング材料２０８によりタバコロッド１９６に接着している。チッピング材料２０８の内面は、好適な接着剤を用いて、プラグラップ２０６の外面およびタバコロッドの包装材１８０の外面にしっかりと固定されている。通気または空気希釈された喫煙品は、それぞれがチッピング材料およびプラグラップを通して延長する一連の穿孔２１０のような空気希釈手段を提供する。
【００３５】
タバコロッド１９６、フィルタ要素２００およびそれらの組合せから生じるシガレット１９４は、これらの従来の技術および装置に対していずれの場合も大きな修飾なしで、従来のシガレットおよびシガレット成分製造技術および装置を用いて製造できる。本発明のシガレットの市販用製造に好適な様式および方法は、シガレット製造の当業者に容易に明らかであろう。
【００３６】
本発明のある一定の適切に処理された包装材を用いて製造されたタバコロッドを有する本発明のシガレットは、１０層のＷｈａｔｍａｎ第２号フィルタペーパーを用いて、「Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ（ＮＩＳＴ）」、Ｐｕｂｌｉｃａｔｉｏｎ８５１ページ（１９９３）によるＣｉｇａｒｅｔｔｅ  Ｅｘｔｉｎｃｔｉｏｎ  Ｔｅｓｔ  Ｍｅｔｈｏｄに記載された方法論を用いて試験した場合、試験シガレットの約５０％超、好ましくは約７５％超、最も好ましくは約１００％の消火を必要としている評価基準に合致する。本発明のある一定の適切に処理された包装材を用いて製造されたタバコロッドを有する本発明のある一定のシガレットは、１０層のＷｈａｔｍａｎ第２号フィルタペーパーを用いて、ＡＳＴＭ指示：Ｅ  ２１８７−０２ｂに記載された方法論を用いて試験した場合、試験シガレットの約５０％超、好ましくは約７５％超、最も好ましくは約１００％の消火を必要としている評価基準に合致する。バンドが、これらのシガレット消火評価基準に合致する能力を有するシガレットを提供できるように、各シガレットは、そのタバコロッドの領域に配置された少なくとも１本のバンドを有することが好ましい。間隔をあけて離れた関係で包装材の縦軸に横断して整列されているバンドを有する包装材を組み入れている特定の長さのタバコロッドに関して、バンド幅とおよびバンド間距離の合計に対するタバコロッドの長さの比は、１から２、好ましくは約１．１から約１．４、最も好ましくは１．２である。
【００３７】
約６３ｍｍのタバコロッド長および約２１ｍｍのフィルタ要素長を有する代表的な完全風味シガレットに関して、約６ｍｍ幅の横断方向バンドは、これらのシガレットを製造するのに用いられる包装材に約２０ｍｍの間隔をあけることができる。あるいは、これらのタイプのシガレットに関して、約６ｍｍ幅のバンドは、約３９ｍｍの間隔をあけることができる。約７０ｍｍのタバコロッド長および約３０ｍｍのフィルタ要素長を有する代表的な完全風味シガレットに関して、約６ｍｍ幅の横断方向バンドは、これらのシガレットを製造するのに用いられる包装材に約４４ｍｍの間隔をあけることができる。約５７ｍｍのタバコロッド長および約２７ｍｍのフィルタ要素長を有する代表的な極低濃度タールシガレットに関して、約７ｍｍ幅の横断方向バンドは、約２０ｍｍの間隔をあけることができる。あるいは、これらのタイプのシガレットに関して、約６ｍｍ幅のバンドは、これらのシガレットを製造するのに用いられる包装材に約３３ｍｍ間隔、または約３９ｍｍの間隔をあけることができる。約６８ｍｍのタバコロッド長および約３１ｍｍのフィルタ要素長を有的な極低濃度タールシガレットに関して、約６ｍｍ幅の横断方向バンドは、これらのシガレットを製造するのに用いられる包装材に約４４ｍｍの間隔をあけることができる。完全風味シガレットは、約１４ｍｇ以上のＦＴＣ「タール」を生じるものとして分類される。極低濃度タールシガレットは、約７ｍｇ未満のＦＴＣ「タール」を生じるものとして分類される。適量の適切な成分を含むバンドを有する適切な包装材を持つタバコロッドを有するこれらのシガレットは、前述のシガレット消火評価基準に合致する能力がある。
【００３８】
本発明のシガレットは、種々の構成要素から製造でき、広範囲の型式および形状を有することができる。これらシガレットのタバコロッド包装材に適用させた横断方向バンドを有する本発明の典型的なシガレットは、これらのシガレットの非バンド領域において１分当たり約５０ｍｇから約６０ｍｇの静的燃焼速度（すなわち、非パフ形成条件下におけるこれらのシガレットの燃焼速度）を有する。これらシガレットのタバコロッド包装材に適用させた横断方向バンドを有する本発明の典型的なシガレットは、これらのシガレットの非バンド領域において１分当たり約５０ｍｇ未満、好ましくは約４０ｍｇから約４５ｍｇのタバコロッド重量の静的燃焼速度（すなわち、非パフ形成条件下におけるこれらのシガレットの燃焼速度）を有する。
【００３９】
本発明のシガレット製造に用いられるタバコ材料は様々であり得る。種々のタイプのタバコ、栽培実施、収穫実施および熟成実施の記載は、Ｔｏｂａｃｃｏ  Ｐｒｏｄｕｃｔｉｏｎ、Ｃｈｅｍｉｓｔｒｙ  ａｎｄ  Ｔｅｃｈｎｏｌｏｇｙ、Ｄａｖｉｓら（編集）（１９９９）に記載されている。タバコは、通常カット充填剤形態（例えば、約１／１０インチ（０．２５４ｃｍ）から約１／６０インチ（０．０４２３ｃｍ）、好ましくは約１／２０インチ（０．１２７ｃｍ）から約１／３５インチ（０．０７２５ｃｍ）の幅に、および約１／４（０．６３５ｃｍ）から約３インチ（７．６２ｃｍ）の長さにカットされたタバコ充填剤の断片または束）で用いられる。通常１本のシガレット内に用いられるタバコ充填剤の量は、約０．６ｇから約１ｇの範囲である。前記タバコ充填剤は、通常約１００ｍｇ／ｃｍ３から約３００ｍｇ／ｃｍ３、しばしば約１５０ｍｇ／ｃｍ３から約２７５ｍｇ／ｃｍ３の充填密度でタバコロッドを詰め込んで使用される。タバコは、加工されたタバコ幹（例えば、カットロール幹またはカットパフ幹）、容量膨張タバコ（例えば、プロパン膨張タバコおよびドライアイス膨張タバコ（ＤＩＥＴ）などのＥＴ）などのパフタバコ）、または再構成タバコ（例えば、紙製タイプまたはキャストシートタイプ加工を用いて製造された再構成タバコ）などの加工形態を有することができる。
【００４０】
典型的には、シガレット製造用タバコ材料は、いわゆる「ブレンド」形態にて使用される。例えば、通常「アメリカンブレンド」と称される、ある一定の普及されているタバコブレンドは、黄色タバコ、バーリータバコおよびオリエンタルタバコ、多くの場合、再構成タバコおよび加工タバコ幹などのある一定の加工タバコを含む。特定のシガレットブランドの製造に使用されるタバコブレンド内の各種タバコの正確量は、ブランドごとに変わる。例えば、「Ｔｏｂａｃｃｏ  Ｅｎｃｙｃｌｏｐｅｄｉａ」、Ｖｏｇｅｓ（編集）４４〜４５ページ（１９８４）、Ｂｒｏｗｎｅ著「Ｔｈｅ  Ｄｅｓｉｇｎ  ｏｆ  Ｃｉｇａｒｅｔｔｅｓ」、第３版、４３ページ（１９９０）および「Ｔｏｂａｃｃｏ  Ｐｒｏｄｕｃｔｉｏｎ、Ｃｈｅｍｉｓｔｒｙ  ａｎｄ  Ｔｅｃｈｎｏｌｏｇｙ」、Ｄａｖｉｓら（編集）３４６ページ（１９９９）を参照されたい。他の代表的タバコブレンドはまた、Ｐｅｒｆｅｔｔｉらに対する米国特許第４，９２４，８８８号；Ｂｒｏｗｎらに対する米国特許第５，０５６，５３７号；Ｇｅｎｔｒｙに対する米国特許第５，２２０，９３０号；およびＢｏｍｂｉｃｋら、Ｆｕｎｄ．Ａｐｐｌ．Ｔｏｘｉｃｏｌ．、３９、１１〜１７ページ（１９９７）に記載されている。さらに他の代表的タバコブレンドはまた、ＰＣＴ  ＷＯ０２／３７９９０；Ｌａｗｓｏｎらに対する米国特許第４，８３６，２２４号；Ｂｌｉｎｋｌｅｙらに対する米国特許第５，１５９，９４２号；Ｂｌａｋｌｅｙらに対する米国特許第５，３６０，０２３号；Ｙｏｕｎｇらに対する米国特許第５，７１４，８４４号；米国特許出願第２００２／００００２３５号；米国特許出願第２００３／００７５１９３号；米国特許出願第２００３／０１３１８５９号；２００２年１０月３１日出願の米国特許出願公開第１０／２８５，３９５号；２００３年６月１７日出願の米国特許出願公開第１０／４６３，２１１号に記載されている。
【００４１】
所望ならば、前述のタバコ材料に加えて、本発明のタバコブレンドは、さらに他の成分を含むことができる。他の成分としては、ケーシング材料（例えば、糖類、カカオおよび甘草）およびトップドレッシング材料（例えば、メントールなどの風味材料）が挙げられる。特定のケーシング成分およびトップドレッシング成分の選択は、望ましい官能特性などの因子に依存し、これらの成分の選択は、シガレットデザインおよび製造の当業者にとって容易に明らかとなるであろう。Ｇｕｔｃｈｏ著「Ｔｏｂａｃｃｏ  Ｆｌａｖｏｒｉｎｇ  Ｓｕｂｓｔａｎｃｅｓ  ａｎｄ  Ｍｅｔｈｏｄｓ」、Ｎｏｙｅｓ  Ｄａｔａ社（１９７２）およびＬｅｆｆｉｎｇｗｅｌｌら著「Ｔｏｂａｃｃｏ  Ｆｌａｖｏｒｉｎｇ  ｆｏｒ  Ｓｍｏｋｉｎｇ  Ｐｒｏｄｕｃｔｓ」（１９７２）を参照されたい。
【００４２】
喫煙品はまた、タバコロッドの製造時に包装材に適用させたわき縫い接着剤内に少なくとも１種の風味成分を組み入れることができる。すなわち、例えば、種々の香味剤を、Ｒ．Ｊ．Ｒｅｙｎｏｌｄｓ  Ｔｏｂａｃｃｏ社から入手できるわき縫い接着剤ＣＳ−２２０１Ａに取り込むことができ、包装材の縫い目線に塗付できる。これらの香味剤は、エチルセルロース、ニトロセルロースまたはそれらに適用された澱粉を組み入れたプリント配合物を有するこれら包装材など、本発明の包装材の使用の結果、喫煙品により発生した煙に供される異味または悪臭を遮蔽するか、または改善するために使用される。代表的な香味剤としては、メチルシクロペンテノロン、バニリン、エチルバニリン、イヌリン、４−パラヒドロキシフェニル−２−ブタノン、γ−ウンデカラクトン、２−メトキシ−４−ビニルフェノール、２−メトキシ−４−メチルフェノール、５−エチル−３−ヒドロキシ−４−メチル−２（５Ｈ）−フラノン、サリチル酸メチル、クラリセージ油およびビャクダン油が挙げられる。典型的には、このようなタイプの香味剤成分は、接着剤および香味剤成分の全重量を基準にして約０．２パーセントから約６．０パーセントの量で使用される。
【００４３】
本発明の包装材はまた、いわゆる「ダブルラップ」タバコロッドなどの外接包装材の１層以上を有するタバコロッドの製造に使用できる。すなわち、本発明の包装材は、このようなダブルラップタバコロッドの内部ラップまたは外部ラップとして使用できる。代表的なシガレット、代表的な成分、パラメータおよびそれらの明細書は、Ｇｅｎｔｒｙに対する米国特許第５，２２０，９３０号；ＰＣＴ  ＷＯ０２／３７９９０および米国特許出願第２００２／０１６６５６３号に記載されている。代表的なフィルタ要素成分およびデザインは、Ｂｒｏｗｎｅ著「Ｔｈｅ  Ｄｅｓｉｇｎ  ｏｆ  Ｃｉｇａｒｅｔｔｅｓ」、第３版（１９９０）；「Ｔｏｂａｃｃｏ  Ｐｒｏｄｕｃｔｉｏｎ、Ｃｈｅｍｉｓｔｒｙ  ａｎｄ  Ｔｅｃｈｎｏｌｏｇｙ」、Ｄａｖｉｓら（編集）（１９９９）；Ｂｅｒｇｅｒに対する米国特許第４，５０８，５２５号；Ｐｒｙｏｒらに対する米国特許第４，８０７，８０９号；Ｌａｗｒｅｎｃｅらに対する米国特許第４，９２０，９９０号；Ｔｈｅｓｉｎｇらに対する米国特許第５，０１２，８２９号；Ｒａｋｅｒに対する米国特許第５，０２５，８１４号；Ｊｏｎｅｓ，Ｊｒ．らに対する米国特許第５，０７４，３２０号；Ｊａｋｏｂらに対する米国特許第５，１０１，８３９号；Ｓａｉｎｔｓｉｎｇらに対する米国特許第５，１０５，８３４号；Ｗｈｉｔｅらに対する米国特許第５，１０５，８３８号；Ａｒｚｏｎｉｃｏらに対する米国特許第５，２７１，４１９号；Ｂｌａｋｌｅｙらに対する米国特許第５，３６０，０２３号；Ｋｏｌｌｅｒらに対する米国特許第５，５９５，２１８号；Ｂａｎｅｒｊｅｅらに対する米国特許第５，７１８，２５０号；Ｖｅｌｕｚに対する米国特許第６，５３７，１８６号；米国特許出願第２００２／００１４４５３号；米国特許出願第２００２／００２０４２０号；米国特許出願第２００３／０１６８０７０号；２００３年６月２３日出願の米国特許出願公開第１０／６００，７１２号；ＰＣＴ  ＷＯ０３／０５９０９６；および欧州特許第９２０８１６号に記載されている。代表的なフィルタ材料は、トウ材料（例えば、セルロースアセテートまたはポリプロピレントウ）または集結巻取り材料（例えば、紙の集結巻取り、セルロースアセテート、ポリプロピレンまたはポリエステル）から製造できる。
【００４４】
本発明の包装材は、点火性向の減少を示すようにデザインされたシガレット製造に有用である。すなわち、本発明のある一定の包装材を組み入れるシガレットは、可燃性基体に置かれた場合、その基体が燃焼する前に自己消火する傾向がある。前述のシガレット消火評価基準に合致する能力を有するように、適量の適切な成分を含むバンドを有する適切な包装材を用いて製造されたタバコロッドを有するこれらのシガレットが特に興味深い。
【００４５】
本発明のパターン形成包装材を提供するために、さらに加工される包装材は、広範囲の組成物および性質を有することができる。特定の包装材の選択は、シガレットデザインおよび製造の当業者にとって容易に明らかとなるであろう。典型的な紙製包装材は、いわゆる「基体シート」を形成するために、繊維材料から、場合によっては充填剤材料から製造される。本発明の包装材は、これらの包装材を製造するために用いられる製造技術または加工装置に対する大きな変更なしで製造できる。
【００４６】
シガレット用タバコロッドの外接包装材料としての使用に好適な典型的な包装材基体シートは、変えることのできる基準重量を有している。基体シートの典型的な乾燥基準重量は、少なくとも約１５ｇ／ｍ２であり、少なくとも約２０ｇ／ｍ２であることが多いが、典型的な乾燥基準重量は、約８０ｇ／ｍ２を超えず、多くの場合、約６０ｇ／ｍ２を超えない。多くの好ましい包装材基体シートは、５０ｇ／ｍ２未満、さらに４０ｇ／ｍ２未満の基準重量を有する。ある一定の好ましい包装材基体シートは、約２０ｇ／ｍ２未満から約３０ｇ／ｍ２未満の間の基準重量を有する。
【００４７】
シガレット用タバコロッドの外接包装材料としての使用に好適な典型的な包装材基体シートは、変えることのできる固有の多孔度を有している。典型的な基体シートは、少なくとも約５ＣＯＲＥＳＴＡ単位であり、通常は少なくとも約１０ＣＯＲＥＳＴＡ単位であり、しばしば少なくとも約１５ＣＯＲＥＳＴＡ単位であり、少なくとも約２０ＣＯＲＥＳＴＡ単位であることが多い固有の多孔度を有している。典型的な基体シートは、少なくとも約２００ＣＯＲＥＳＴＡ単位未満であり、通常は少なくとも約１５０ＣＯＲＥＳＴＡ単位未満であり、しばしば少なくとも約８５ＣＯＲＥＳＴＡ単位未満であり、少なくとも約７０ＣＯＲＥＳＴＡ単位未満であることが多い固有の多孔度を有している。１ＣＯＲＥＳＴＡ単位は、１センチバールの定圧で１ｃｍ２面積の包装材を通過する線型空気速度の測定値である。ＣＯＲＥＳＴＡ刊行物のＩＳＯ／ＴＣ０１２６／ＳＣ  ＩＮ１５９Ｅ（１９８６）を参照されたい。用語の「固有の多孔度」とは、空気流に対するその包装材自体の多孔度を称す。特に好ましい紙製包装材基体シートとしては、木材パルプおよび炭酸カルシウムが挙げられ、約２０から約５０ＣＯＲＥＳＴＡ単位の固有の多孔度を示す。
【００４８】
シガレット用タバコロッドの外接包装材料としての使用に好適な典型的な包装材基体シートは、少なくとも１種の繊維材料を組み入れ、変えることのできる量で少なくとも１種の充填剤を組み入れることができる。典型的な基体シートとしては、その基体シートの乾燥重量を基準にして、約５５重量パーセントから約１００重量パーセント、しばしば約６５重量パーセントから約９５重量パーセント、多くは約７０重量パーセントから約９０重量パーセントの繊維材料（最も好ましくは、セルロース性材料である）、および約０重量パーセントから約４５重量パーセント、しばしば約５重量パーセントから約３５重量パーセント、多くは約１０重量パーセントから約３０重量パーセントの充填剤（最も好ましくは、無機材料である）が挙げられる。
【００４９】
前記包装材は、繊維材料が組み入れられている。繊維材料は様々であり得る。最も好ましくは、繊維材料はセルロース性材料であり、前記セルロース性材料は、リグノセルロース性材料であり得る。代表的セルロース性材料としては、亜麻繊維、広葉樹パルプ、針葉樹パルプ、麻繊維、エスパルト繊維、ケナフ繊維、ジュート繊維およびサイザル麻繊維が挙げられる。２種以上のセルロース材料の混合物を使用できる。例えば、包装材は、亜麻繊維および木材パルプの混合物を組み入れることができる。前記繊維は、漂白されていても、または無漂白であってもよい。包装材内に組み入れることができる他の繊維材料としては、ミクロ繊維材料および繊維合成セルロース性材料が挙げられる。例えば、Ｄｕｒｏｃｈｅｒに対する米国特許第４，７７９，６３１号およびＩｓｈｉｎｏに対する米国特許第５，８４９，１５３号を参照されたい。代表的な繊維材料およびそれから包装材を作製する方法は、Ｓｃｈｕｒらに対する米国特許第２，７５４，２０７号；Ａｌｌｅｎらに対する米国特許第５，４７４，０９５号；およびＰＣＴ  ＷＯ０１／４８３１８に記載されている。
【００５０】
前記包装材は、通常繊維材料が組み入れられている。好ましくは、充填剤は、本質的に水不溶性粒子の形態を有する。さらに、充填剤は、通常無機成分を組み入れている。カルシウム塩類を組み入れる充填剤が特に好ましい。１つの代表的充填剤は、炭酸カルシウムの形態を有し、炭酸カルシウムは、微粒子形態で使用されるのが最も好ましい。例えば、Ｈａｍｐｌに対する米国特許第４，８０５，６４４号；Ｓａｎｄｅｒｓに対する米国特許第５，１６１，５５１号；Ｂａｌｄｗｉｎらに対する米国特許第５，２６３，５００号；およびＰＣＴ  ＷＯ０１／４８，３１６を参照されたい。他の充填剤としては、２次炭酸カルシウム粒子、酒石酸カルシウム粒子、酸化マグネシウム粒子、水酸化マグネシウムゲル；炭酸マグネシウムタイプ材料、粘土、珪藻土材料、二酸化チタン粒子、γアルミナ材料および硫酸カルシウム粒子が挙げられる。例えば、Ａｌｌｅｇｒｉｎｉに対する米国特許第３，０４９，４４９号；Ｍａｒｔｉｎに対する米国特許第４，１０８，１５１号；Ｃｌｉｎｅに対する米国特許第４，２３１，３７７号；Ｏｗｅｎｓに対する米国特許第４，４５０，８４７号；Ｄｕｒｏｃｈｅｒに対する米国特許第４，７７９，６３１号；Ｋａｕｆｍａｎに対する米国特許第４，９１５，１１８号；Ｂｏｋｅｌｍａｎに対する米国特許第５，０９２，３０６号；Ｈａｙｄｅｎに対する米国特許第５，１０９，８７６号；Ｐａｉｎｅに対する米国特許第５，６９９，８１１号；Ｂｅｎｓａｌｅｍに対する米国特許第５，９２７，２８８号；Ｂｅｎｓａｌｅｍに対する米国特許第５，９７９，４６１号；Ｙａｍａｚａｋｉに対する米国特許第６，１３８，６８４号；欧州特許出願公開第３５７，３５９号を参照されたい。包装材に組み入れることができるある一定の充填剤タイプの材料は、繊維形態を有することができる。例えば、充填剤の成分としては、ガラス繊維、セラミック繊維、炭素繊維および硫酸カルシウム繊維などの材料を挙げることができる。例えば、Ｌａｍｍに対する米国特許第２，９９８，０１２号；Ｃｌｉｎｅに対する米国特許第４，４３３，６７９号；Ｈａｙｄｅｎらに対する米国特許第５，１０３，８４４号；ＰＣＴ  ＷＯ０１／４１５９０；および欧州特許出願公開第１，０８４，６２９号を参照されたい。充填剤組成物は、炭酸カルシウム粒子と沈殿水酸化マグネシウムゲルとの混合物、炭酸カルシウム粒子と硫酸カルシウム繊維との混合物、または炭酸カルシウム粒子と炭酸マグネシウム粒子との混合物を組み入れることができる。
【００５１】
種々の添加成分を加えることができるか、あるいは基体シートに組み入れることができる種々の方法がある。ある一定の添加物を、その包装材の製造に伴う紙製造工程の一部として包装材に組み入れることができる。あるいは、添加物を、サイズプレス技法、スプレー技法、プリント技法などを用いて包装材に組み入れることができる。「オフライン」技法として知られているこのような技法は、これらの包装材が製造された後、添加物を包装材に適用するために使用される。種々の添加物を包装材に、同時にまたは紙製造工程中の異なる段階でまたは紙製造工程後に添加、もしくは組み入れることができる。
【００５２】
基体シートはさらに処理でき、これらの基体シートは、それらの総合的物理特性に変化を与えるために、および／またはそれらの総合的化学組成物に変化を導入するために処理できる。例えば、前記基体を静電気的に穿孔できる。例えば、Ｐｅｒｆｅｔｔｉらに対する米国特許第４，９２４，８８８号を参照されたい。前記基体はまた、例えば、その主要面にきめを提供するために浮き彫りにすることができる。添加物を、種々の理由で包装材に組み入れることができる。代表的添加物、およびこれらの添加物を包装材に組み入れる方法は、参照により本明細書に組み込まれるＧｅｎｔｒｙに対する米国特許第５，２２０，９３０号に記載されている。また、Ｂａｌｄｗｉｎらに対する米国特許第５，１６８，８８４号を参照されたい。アルカリ金属塩などのある成分は、燃焼コントロール添加物として働くことができる。代表的な塩類としては、アルカリ金属コハク酸塩、クエン酸塩、酢酸塩、リンゴ酸塩、炭酸塩、塩化物、酒石酸塩、プロピオン酸塩、硝酸塩およびグリコール酸塩が挙げられ、コハク酸ナトリウム、コハク酸カリウム、クエン酸ナトリウム、クエン酸カリウム、酢酸ナトリウム、酢酸カリウム、リンゴ酸ナトリウム、リンゴ酸カリウム、炭酸ナトリウム、炭酸カリウム、塩化ナトリウム、塩化カリウム、酒石酸ナトリウム、酒石酸カリウム、プロピオン酸ナトリウム、プロピオン酸カリウム、硝酸ナトリウム、硝酸カリウム、グリコール酸ナトリウム、グリコール酸カリウムが挙げられ；リン酸モノアンモニウムなどの他の塩類が挙げられる。例えば、Ｍａｔｔｈｅｗｓに対する米国特許第２，５８０，５６８号；Ｍａｔｔｈｅｗｓに対する米国特許第４，４６１，３１１号；Ｍａｔｔｈｅｗｓに対する米国特許第４，６２２，９８３号；Ｐｅｒｆｅｔｔｉらに対する米国特許第４，９４１、４８５号；Ｐｅｒｆｅｔｔｉらに対する米国特許第４，９９８，５４１号；およびＰＣＴ  ＷＯ０１／０８５１４を参照されたい。クエン酸金属などのある成分は、灰コンディショナーまたは灰封止剤として働くことができる。例えば、欧州特許出願公開第１，０８４，６３０号を参照されたい。他の代表的成分としては、リンゴ酸、レブリン酸、ホウ酸および乳酸などの有機酸および無機酸が挙げられる。例えば、Ｓｉｍｏｎに対する米国特許第４，２３０，１３１号を参照されたい。他の代表的成分としては、触媒材料が挙げられる。例えば、Ｆｒａｎｋｅｎｂｕｒｇに対する米国特許２，７５５，２０７号を参照されたい。化学添加物が適用される包装材の乾燥重量を基準にして、典型的には化学添加物量は、約３重量パーセントを超えず、しばしば約２重量パーセントを超えず、通常は約１重量パーセントを超えない。ある包装材に関して、クエン酸カリウムおよびリン酸モノアンモニウムなどの燃焼試剤など、ある添加塩類量は、これらの添加塩類が適用される包装材の乾燥重量を基準にして、約０．５重量パーセントから約０．８重量パーセントの範囲内にあることが好ましい。比較的高濃度の添加塩類は、これらの包装材から製造されたシガレットの消火を引き起こす際に極めて効果的であるプリント領域を有するプリントされたある種の包装材に使用できる。比較的高濃度の化学添加物を有する代表的な���麻含有シガレット紙製包装材は、Ｓｃｈｗｅｉｔｚｅｒ−Ｍａｕｄｕｉｔ  Ｉｎｔｅｒｎａｔｉｏｎａｌのグレード名５１２、５２５、５２７、５４０、６０５および６６４として入手できる。比較的高濃度の化学添加物を有する代表的な木材パルプ含有シガレット紙製包装材は、Ｓｃｈｗｅｉｔｚｅｒ−Ｍａｕｄｕｉｔ  Ｉｎｔｅｒｎａｔｉｏｎａｌのグレード名４０６および４１９として入手できる。
【００５３】
香味剤および／または香味剤前駆物質および芳香剤前駆物質（例えば、バニリングルコシドおよび／またはエチルバニリングルコシド）はまた、紙製包装材に組み入れることができる。例えば、Ｈｅｒｒｏｎに対する米国特許第４，８０４，００２号；Ｄｕｂｅらに対する米国特許第４，９４１，４８６号を参照されたい。香味剤はまた、シガレット紙上にプリントできる。例えば、Ｇｕｔｃｈｏ著「Ｔｏｂａｃｃｏ  Ｆｌａｖｏｒｉｎｇ  Ｓｕｂｓｔａｎｃｅｓ  ａｎｄ  Ｍｅｔｈｏｄｓ」、Ｎｏｙｅｓ  Ｄａｔａ社（１９７２）およびＬｅｆｆｉｎｇｗｅｌｌら著「Ｔｏｂａｃｃｏ  Ｆｌａｖｏｒｉｎｇ  ｆｏｒ  Ｓｍｏｋｉｎｇ  Ｐｒｏｄｕｃｔｓ」（１９７２）に記載されているシガレット製造に用いられた種々の香味剤を参照されたい。
【００５４】
フィルムを紙に適用できる。例えば、Ａｄａｍｓに対する米国特許第４，８８９，１４５号；Ｍｉｌｆｏｒｄらに対する米国特許第５，０６０，６７５号、ＰＣＴ  ＷＯ０２／４３５１３およびＰＣＴ  ＷＯ０２／０５５２９４を参照されたい。触媒材料を紙に組み入れることができる。例えば、ＰＣＴ  ＷＯ０２／４３５１３４を参照されたい。
【００５５】
本発明の実施に使用できる典型的な紙製包装材は、全体的に変わらない組成物および物理的パラメータを有する包装材の製造に向けられた仕様書のもとで製造される。これら種々の包装材に関して、組成およびそのパラメータは、これら材料の各主要面の領域にわたって考慮された場合、不変であることが好ましい。しかしながら、典型的な包装材は、「両側」性を有する傾向があり、したがって、一主要面から他の主要面でこれらの材料の組成物およびある一定の物理パラメータにおける変化があり得る。
【００５６】
好ましさが低いけれども、前記包装材は、セルロース性材料の多層を含む基体巻取りを供するように改造された紙製造工程を用いて製造できる。Ｒｏｇｅｒｓらに対する米国特許第５，１４３，０９８号を参照されたい。
【００５７】
好ましさがはるかに低い紙製包装材では、各主要面の異なる領域上で異なる組成物および／または性質を有し得る。包装材は、充填剤の量または種類をコントロールすることによるなど、その材料組成物のコントロールにより提供される多孔度が増加したかまたは減少した領域を有することができる。包装材は、その材料を浮き彫りにするか、または穿孔することにより提供される空気透過性が増加したか、または減少した領域を有することができる。例えば、Ｍｅｎｔｚｅｌに対する米国特許第４，９４５，９３２号を参照されたい。包装材は、ある一定の前述の塩類など、添加物で処理された領域（例えば、バンドなど、予め決められた領域）を有することができる。主要面の複数領域上に異なる組成物および／または性質を有する包装材では、包装材のパターン領域でのプリントバンドの整列および位置合わせによって、製造が複雑になる。
【００５８】
本発明を実施する際の使用に好適な紙製包装材は、商品として入手できる。代表的なシガレット用紙製包装材は、Ｅｃｕｓｔａ社の商品番号４１９、４５４、４５６、４６０および４７３；Ｍｉｑｕｅｌの商品番号Ｖｅｌｉｎ４１３、Ｖｅｌｉｎ４３０、ＶＥ  ８２５  Ｃ２０、ＶＥ  ８２５  Ｃ３０、ＶＥ  ８２５  Ｃ４５、ＶＥ  ８２６  Ｃ２４、ＶＥ  ８２６  Ｃ３０および８５６  ＤＬ；ＴｅｒｖａｋｏｓｋｉのＴｅｒｃｉｇ  ＬＫ１８、Ｔｅｒｃｉｇ  ＬＫ２４、Ｔｅｒｃｉｇ  ＬＫ３８、Ｔｅｒｃｉｇ  ＬＫ４６およびＴｅｒｃｉｇ  ＬＫ６０；ＷａｔｔｅｎｓのＶｅｌｉｎ  Ｂｅｉｇｅ  ３４；Ｖｅｌｉｎ  Ｂｅｉｇｅ  ４６；Ｖｅｌｉｎ  Ｂｅｉｇｅ  ６０、および商品番号４５４  ＤＬ、４５４  ＬＶ、５５３および５５６；およびＴｒｉｅｒｅｎｂｅｒｇ  Ｈｏｌｄｉｎｇの３８  ＣＯＲＥＳＴＡ単位Ｐｒｉｎｔｅｄ  Ｄｉａｇｏｎａｌ  Ｌｉｎｅｓ、４６  ＣＯＲＥＳＴＡ単位Ｐｒｉｎｔｅｄ  Ｄｉａｇｏｎａｌ  Ｌｉｎｅｓ、６０  ＣＯＲＥＳＴＡ単位Ｐｒｉｎｔｅｄ  Ｄｉａｇｏｎａｌ  Ｌｉｎｅｓ、３８  ＣＯＲＥＳＴＡ単位Ｌｏｎｇｉｔｕｄｉｎａｌ  Ｖｅｒｇｅ  Ｌｉｎｅｓ、４６  ＣＯＲＥＳＴＡ単位Ｌｏｎｇｉｔｕｄｉｎａｌ  Ｖｅｒｇｅ  Ｌｉｎｅｓ、６０  ＣＯＲＥＳＴＡ単位Ｌｏｎｇｉｔｕｄｉｎａｌ  Ｖｅｒｇｅ  Ｌｉｎｅｓ、４６  ＣＯＲＥＳＴＡ単位Ｂｅｉｇｅ  Ｖｅｌｉｎおよび６０  ＣＯＲＥＳＴＡ単位Ｂｅｉｇｅ  Ｖｅｌｉｎ、として入手できた。代表的な亜麻含有シガレット用紙製包装材は、Ｓｃｈｗｅｉｔｚｅｒ−Ｍａｕｄｕｉｔ  Ｉｎｔｅｒｎａｔｉｏｎａｌのグレード名１０５、１１４、１１６、１１９、１７０、１７８、５１４、５２３、５３６、５２０、５５０、５５７、５８４、５９５、６０３、６０９、６１５および６６８として入手できた。代表的な木材パルプ含有シガレット用紙製包装材は、Ｓｃｈｗｅｉｔｚｅｒ−Ｍａｕｄｕｉｔ  Ｉｎｔｅｒｎａｔｉｏｎａｌのグレード名４０４、４１６、４２２、４５３、４５４、４５６、４６５、４６６および４６８として入手できる。
【００５９】
包装材に適用するコーティング層数は様々であり得る。１層のコーティング層は、紙の片側のいずれかまたは両側に適用することができる。１層以上のコーティング層は、紙の片側のいずれかまたは両側に適用することができる。ある一定のシガレット消火試験評価基準に合致するようにデザインされたシガレット製造に使用されるために意図された包装材では、プリント配合物をこれらの包装材に、好ましくは少なくとも２層、最も好ましくは少なくとも３層適用することが望ましい。
【００６０】
コーティング配合物の組成は様々であり得る。一般に、コーティングの組成は、コーティング配合物の成分によって決定される。好ましくは、コーティング配合物は、全組成を有し、コーティング配合物の個々の層が包装材に適用された時に、包装材の物理的保全性に悪影響を及ぼさないような様式および量で適用される。コーティング配合物の成分は、そのコーティング配合物で処理された包装材が組み入れられている喫煙品により発生した煙に対して望ましくない官能特性を導入しないことも望ましい。したがって、種々の成分の好適な組合せは、使用中の喫煙品により発生した煙の官能特性に対するコーティングの影響を減少させるように働くことができる。
【００６１】
コーティング配合物の例は、Ａｄａｍｓに対する米国特許第４，８８９，１４５号；Ｍｉｌｆｏｒｄらに対する米国特許第５，０６０，６７５号、ＰＣＴ  ＷＯ０２／０４３５１３およびＰＣＴ  ＷＯ０２／０５５２９４；および欧州特許出願公開第１，２３４，５１４号に記載されている。他のコーティング配合物は本明細書に記載されている。
【００６２】
コーティング配合物は、フィルム形成剤を含むことが最も好ましい。前記フィルム形成剤は、ポリマー材料または樹脂であることが最も好ましい。代表的フィルム形成剤としては、アルギン酸塩類（例えば、アルギン酸ナトリウムまたはアルギン酸アンモニウム、これらは、ＫｅｌｃｏのＫｅｌｃｏｓｏｌとして入手できるアルギン酸塩類など）、セルロース誘導体（例えば、ニトロセルロース、ヒドロキシエチルセルロース、エチルセルロース、カルボキシメチルセルロースおよびセルロースアセテートプロピオネート）、エチレンビニルアセテートコポリマー類、ガーゴム（例えば、ＦｒｕｔａｒｏｍのタイプＭ、タイプＭＭ、タイプＭＭの高粘性など；およびＴＩＣ  ＧｕｍｓのＴｉｃａｇｅｌ）、キサンタンガム（例えば、ＫｅｌｃｏのＫｅｌｔｒｏなど）、澱粉（例えば、トウモロコシ澱粉またはコメ澱粉）、化工澱粉（例えば、デキストリン、酸化タピオカ澱粉および酸化トウモロコシ澱粉）、ポリビニルアセテートおよびポリビニルアルコールが挙げられる。代表的なフィルム形成剤は、Ｈｅｒｃｕｌｅｓ社のＫｌｕｃｅｌヒドロキシプロピルセルロースＨＰＣおよびＡｑｕａｌｏｎナトリウムカルボキシメチルセルロースＣＭＣ、ＮａｔｒｏｓｏｌヒドロキシエチルセルロースＨＥＣおよびＡｑｕａｌｏｎエチルセルロースＥＣ；およびＢａｙｅｒ  ＡＧのＷａｌｏｃｅｌニトロセルロースおよびＷａｌｓｒｏｄｅｒニトロセルロースとして入手できる。また、種々のフィルム形成剤の好適な組合せを使用できる。代表的なブレンドとしては、エチレンビニルアセテートコポリマーとポリビニルアセテートとのブレンド、エチルセルロースとエチレンビニルアセテートコポリマーとのブレンド、ニトロセルロースとエチレンビニルアセテートコポリマーとのブレンド、エチルセルロースとニトロセルロースとのブレンドが挙げられる。前述のフィルム形成剤のブレンド、最も好ましくは、疎水性を有するものは、多層化コーティングに関して最初のまたは第１の層のコーティングにとって好適である。
【００６３】
澱粉ベースの材料は、多層パターンのうちのある一定層を提供するために、場合によって使用できる。澱粉ベースの材料タイプは変えることができる。代表的な澱粉としては、タピオカ澱粉、蝋様トウモロコシ澱粉、トウモロコシ澱粉、ジャガイモ澱粉、コムギ澱粉、コメ澱粉、およびサゴ澱粉が挙げられる。化工澱粉もまた使用できる。澱粉を酸で処理して泡立ちにくい澱粉を提供でき、次亜塩素酸ナトリウムで処理して酸化澱粉を提供でき、酸および焙焼処理してデキストリンを提供でき、重合化して架橋特性澱粉を提供でき、または化学的に置換できる。澱粉と化工澱粉との組合せを使用でき、このように好適なコーティング配合物は、少なくとも２種の澱粉ベース材料を組み入れることができる。代表的な澱粉ベース材料としては、タピオカ澱粉由来であること、蝋様トウモロコシ澱粉由来であること、およびデキストリン類であることを特徴とする材料が挙げられる。例えば、Ｃｏｒｎ  Ｉｎｄｕｓｔｒｉｅｓ  Ｒｅｓｅａｒｃｈ  Ｆｏｕｎｄａｔｉｏｎ社の営業パンフレットＣｏｒｎ  Ｓｔａｒｃｈ（１９５５）を参照されたい。典型的には、澱粉および／または化工澱粉は、水中に分散させ、十分に加熱して、澱粉ベース材料に水和を受けさせる。参照により本明細書に組み込まれている、例えば、２００３年８月２２日出願の米国特許出願公開第１０／６４５，９９６号、および欧州特許出願公開第１２３４５１４号に記載されている種々の澱粉ベース配合物を参照されたい。
【００６４】
コーティング配合物用の溶媒または液体担体は様々であり得る。この溶媒は、水性を有する液体であってもよく、比較的純粋な水を含むことができる。水性液体は、水ベース乳濁液、澱粉ベース材料、ナトリウムカルボキシメチルセルロース、アルギン酸アンモニウム、ガーゴム、キサンタンガム、ペクチン類、ポリビニルアルコールおよびヒドロキシエチルセルロースなどのフィルム形成剤に好適な溶媒または担体である。澱粉ベース材料は、澱粉または澱粉から誘導された成分を含むフィルム形成剤である。前記溶媒はまた、非水溶媒であってもよい。非水溶媒は、エチルセルロース、ニトロセルロース、ポリビニルアセテートおよびエチレンビニルアセテートコポリマー類などのフィルム形成剤に好適な溶媒である。代表的な非水溶媒は、エタノール、ｎ−プロピルアルコール、イソ−プロピルアルコール、酢酸エチル、酢酸ｎ−プロピル、酢酸イソ−プロピル、トルエンなどのような有機液体である。有機溶媒類の混液が使用できる。有機液および水液の混液（例えば、水とエタノールの混液）もまた使用できる。包装材の品質に悪影響（例えば、包装材繊維の膨張を引き起こすことによる、包装材の縮みを引き起こすことによる、または包装材のしわ寄せを引き起こすことによる）を及ぼさない溶媒は特に好ましい。疎水性非水溶媒は、典型的には水性溶媒よりも包装材の物性に悪影響を及ぼす傾向が少なく、それゆえ、包装材の表面（例えば、多層パターンの第１層または下層）に直接適用するプリント配合物にとって好ましい溶媒であることが多い。
【００６５】
一般に、溶媒の選択は、フィルム形成ポリマー材料の性質に依存し、選択される特定のポリマー材料は、極めて好ましい溶媒中に容易に溶解する（すなわち、可溶性）か、または高分散性である。コーティング配合物成分の全てが、液体担体に必ずしも溶解性ではないが、フィルム形成ポリマー材料が、その液体中に溶解性（または少なくとも高分散性）であることが最も好ましい。液体溶媒に関してコーティング配合物の成分に称される「溶解性」とは、溶媒と組み合わせた場合、熱力学的に安定な混合物の成分が、その溶媒に溶解する著しい能力を有し、その溶媒に存在する場合、有意の程度で沈殿を形成しないことを意味する。
【００６６】
非水溶媒の混液を使用でき、これらの混液は様々であり得る。代表的な混液は、イソ−プロピルアルコールと酢酸エチルとの組合せ（例えば、約５重量パーセントから約２５重量パーセント、好ましくは約１５重量パーセントから約２０重量パーセントのイソ−プロピルアルコール、および７５重量パーセントから約９５重量パーセント、好ましくは約８０重量パーセントから約８５重量パーセントの酢酸エチル）であり、これはエチルセルロースおよびニトロセルロースなどのフィルム形成剤にとって好適な溶媒である。他の代表的な混液は、トルエンとｎ−プロピルアルコール（例えば、約９０重量パーセントから約９５重量パーセントのトルエン、および約５重量パーセントから約１０重量パーセントのｎ−プロピルアルコール）であり、これはエチレンビニルアセテートコポリマー類などのフィルム形成剤にとって好適な溶媒混液である。他の代表的な混液は、酢酸イソ−プロピルとエタノールとの組合せ（例えば、約５重量パーセントから約２５重量パーセント、好ましくは約１５重量パーセントから約２０重量パーセントのエタノール、および約７５重量パーセントから約９５重量パーセント、好ましくは約７５重量パーセントから約８０重量パーセントの酢酸イソ−プロピル）であり、これはエチルセルロースなどのフィルム形成剤にとって好適な溶媒混液である。
【００６７】
コーティング配合物はまた、充填剤を含むことができる。代表的な充填剤は、前述の本質的に水不溶性タイプの充填剤であり得る。好ましい充填剤は、微粉（例えば、微粒子）形態を有する。典型的な充填剤は、直径が約３ミクロン未満である粒径を有するものである。好適な充填剤の典型的な粒径は、直径が約０．３ミクロンから２ミクロンの範囲である。代表的な充填剤は、金属粒子およびフィリング、炭酸カルシウム（例えば、沈殿タイプ充填剤、プリズム状の形態を有するものなど）、リン酸カルシウム、粘土類（例えば、アタパルジャイト粘土）、タルク、酸化アルミニウム、雲母、酸化マグネシウム、硫酸カルシウム、炭酸マグネシウム、水酸化マグネシウム、酸化アルミニウムおよび二酸化チタンなどの無機材料を含むものである。例えば、Ｐｅｔｅｒｓｏｎらに対する米国特許第５，８７８，７５３号に記載された種々の充填剤を参照されたい。代表的な炭酸カルシウム充填剤は、Ｓｐｅｃｉａｌｔｙ  Ｍｉｎｅｒａｌｓ社のＡｌｂａｃａｒ  ＰＣＣ、Ａｌｂａｆｉｌ  ＰＣＣ、Ａｌｂａｇｌｏｓ  ＰＣＣ、Ｏｐａｃａｒｂ  ＰＣＣ、Ｊｅｔｃｏａｔ  ＰＣＣおよびＣａｌｏｐａｋｅ  Ｆ  ＰＣＣとして入手できるものである。炭酸カルシウムのプリズム形態が、特に好ましい。代表的な充填剤としてはまた、澱粉、化工澱粉および粉（例えば、コメ粉）、ポリビニルアルコール粒子、タバコ粒子（例えば、タバコ粉末）、タバコエキス（例えば、スプレー乾燥タバコエキス）、および他の材料などの有機材料を挙げることができる。充填剤はまた、繊維状セルロース材料であり得る。例えば、Ｂａｌｄｗｉｎらに対する米国特許第５，４１７，２２８号を参照されたい。好ましさは低下するが、代替の充填剤としては、炭素ベース材料（例えば、グラファイトタイプ材料、炭素繊維材料およびセラミックス）、金属材料（例えば、鉄粒子）などを挙げることができる。非水溶媒が、エチルセルロースおよびニトロセルロースなどのフィルム形成材料の溶媒として用いられる場合、充填剤は、水溶性塩（例えば、アルカリ金属の塩化物またはクエン酸塩）であり得る。
【００６８】
コーティング配合物には、前述のコーティング材料に加えて他の成分を組み入れることができる。これらの成分は、コーティング配合物中に分散または懸濁できる。これらの他の成分は、包装材に特異性または特性を提供するために使用できる。これらの成分は、保存剤（例えば、ソルビン酸カリウム）、保湿剤（例えば、エチレングリコールおよびプロピレングリコール）、顔料、染料、燃焼促進剤および増強剤、燃焼遅延剤および抑制剤、可塑剤（例えば、フタル酸ジブチル、ポリエチレングリコール、ポリプロピレングリコールおよびトリアセチン）、のりつけ剤、シロップ類（例えば、高フルクトーストウモロコシシロップ）、香味剤（例えば、エチルバニリンおよび酸化カリオフィレン）、糖類（例えば、ラムノース）、香味剤前駆体、金属水和物などの水和物材料（例えば、ホウ砂、硫酸マグネシウム１０水和物、硫酸マグネシウム７水和物、ケイ酸ナトリウム５水和物および硫酸ナトリウム１０水和物）、粘性減少剤（例えば、尿素）、ワックス類、油類、粘着性樹脂、消泡剤、酸性材料（例えば、ホウ酸などの無機酸、クエン酸などの有機酸）、塩基性材料（例えば、水酸化アルカリ金属）などがあり得る。これらのある成分は、コーティング配合物の溶媒に溶解性である（例えば、ある一定の塩類、酸類および塩基類は水などの溶媒に溶解性である）。これらのある成分は、コーティング配合物の溶媒に不溶性である（例えば、金属材料粒子は、コーティング配合物に用いられる大部分の溶媒に不溶性である）。好適な水溶性塩類など、種々のタイプの好適な塩類は、Ｍａｔｔｈｅｗｓに対する米国特許第２，５８０，５６８号；Ｍａｔｔｈｅｗｓに対する米国特許第４，４６１，３１１号；Ｍａｔｔｈｅｗｓに対する米国特許第４，６２２，９８３号；Ｐｅｒｆｅｔｔｉらに対する米国特許第４，９４１，４８５号；Ｐｅｒｆｅｔｔｉらに対する米国特許第４，９９８，５４１号；およびＰＣＴ  ＷＯ０１／０８５１４に記載されている。
【００６９】
好ましくはないが、ある形態のタバコを、包装材に適用される少なくとも１つのコーティング配合物に組み入れることができる。微粉タバコ（例えば、製粉タバコ幹または葉片として、抽出タバコパルプの微粉砕片）は、コーティング配合物として使用するためにコーティング配合物の他の成分と共に液体担体中に分散できる。スプレー乾燥エキス、凍結乾燥エキス、超臨界流体エキスおよび非水溶媒エキスなどのタバコ抽出物も使用できる。液体担体中のタバコスラリも使用できる。タバコエキスなどの代表的なタバコ形態は、２００３年６月１７日出願の米国特許出願公開第１０／４６３，２１１号に記載されている。所望ならば、コーティング配合物の他の成分は、タバコ抽出物／溶媒混合物（例えば、水と水溶性タバコ抽出物）またはタバコと溶媒との混合物（例えば、水性タバコスラリ）に組み入れてコーティング配合物を形成できる。１つの代表的なタバコ含有液体配合物は、例えば、タバコ幹および葉片の約４１重量部のスプレー乾燥水性タバコ抽出物、約４１重量部の水、約１５重量部グリセリンおよび約３重量部のタマリンドガムを組み入れる。所望ならば、さらに適切なフィルム形成剤の適量を、このような配合物に組み入れることができる。
【００７０】
コーティング配合物は、典型的には液体形態を有し、液体形態にて包装材に適用される。溶媒と組み合わされる有効成分に依って、コーティング配合物は、液体、乳濁液（例えば、水ベース乳濁液）、またはそれに分散される固体材料を有する液体の形態を有する。一般に、フィルム形成剤は、コーティング配合物を形成するために好適な溶媒中に溶解または分散される。ある一定の他の成分もまた、その配合物に溶解、分散または懸濁される。さらに、オプションの充填剤もまた、その配合物中に分散される。好ましくは、充填剤は、配合物が使用される少なくともこれらの条件で、本質的に溶媒に不溶性であり、本質的に化学的に溶媒と非反応性である。
【００７１】
コーティング配合物の種々の成分の相対量は様々であり得る。コーティング配合物は、その配合物の全重量を基準にして、典型的には少なくとも約３０重量パーセントの溶媒、通常は少なくとも約４０重量パーセントの溶媒、少なくとも約５０重量パーセントの溶媒を含むことが多い。コーティング配合物内の溶媒量は、その配合物の全重量を基準にして、典型的には約９９重量パーセントを超えず、通常は約９５重量パーセントを超えず、約９０重量パーセントを超えないことが多い。前記コーティング配合物は、その配合物の全重量を基準にして、最も好ましくは、少なくとも約０．５重量パーセントのフィルム形成剤、通常は少なくとも約１重量パーセントのフィルム形成剤、少なくとも約２重量パーセントのフィルム形成剤を含むことが多い。前記コーティング配合物内のフィルム形成剤の量は、その配合物の全重量を基準にして、典型的には約３０重量パーセントを超えず、通常は約２０重量パーセントを超えず、約１０重量パーセントを超えないことが多い。コーティング配合物は、その配合物の全重量を基準にして、典型的には少なくとも約３重量パーセントのオプションの充填剤、通常は少なくとも約５重量パーセントの充填剤、少なくとも約１０重量パーセントの充填剤であることが多い。前記コーティング配合物内のオプションの充填剤の量は、その配合物の全重量を基準にして、典型的には約３５重量パーセントを超えず、通常は約３０重量パーセントを超えず、約２５重量パーセントを超えないことが多い。
【００７２】
コーティング配合物の他の任意成分の量は変えることができる。可塑剤の量は、その配合物の全重量を基準にして、約０．５重量パーセントから約５重量パーセント、好ましくは約２重量パーセントから約３重量パーセントまでの範囲であることが多い。保湿剤の量は、その配合物の全重量を基準にして、約１重量パーセントから約５重量パーセント、好ましくは約２重量パーセントから約３重量パーセントまでの範囲であることが多い。湿潤剤の量は、その配合物の全重量を基準にして、約０．５重量パーセントから約２重量パーセント、好ましくは約０．８重量パーセントから約１重量パーセントまでの範囲であることが多い。保存剤の量は、この配合物の全重量を基準にして、約０．０１重量パーセントから約０．３重量パーセント、好ましくは約０．５重量パーセントまでの範囲であることが多い。燃焼化学物質の量は、この配合物の全重量を基準にして、約１重量パーセントから約１５重量パーセント、好ましくは約５重量パーセントから約１０重量パーセントまでの範囲であることが多い。粘性減少剤の量は、この配合物の全重量を基準にして、約１重量パーセントから約１０重量パーセント、好ましくは約２重量パーセントから約６重量パーセントまでの範囲であることが多い。金属水和物の量は、この配合物の全重量を基準にして、約３重量パーセントから、通常は約５重量パーセント、約１０重量パーセントまでの範囲であることが多いが、金属水和物の量は、この配合物の全重量を基準にして、通常は約３５重量パーセントを超えず、しばしば約３０重量パーセントを超えず、約２５重量パーセントを超えないことが多い。
【００７３】
コーティング配合物の他の成分は、コーティングの種々の層の適切な位置合わせまたは整列を確保するために自動装置の使用を考慮に入れるこれらの材料を含むことができる。増輝剤は、プリント層の位置を正確かつ精密に確認する能力を提供し、それゆえ、種々のプリント層の適切な位置合わせまたは整列を考慮に入れている。これらの材料は、増輝剤と称される蛍光材料であることが多い。代表的な増輝剤としては、Ｃｉｂａ  Ｓｐｅｃｉａｌｔｙ  ＣｈｅｍｉｃａｌｓからＵｖｉｔｅｘ  ＯＢの商品として入手できるものなどのチオフェンジルベンゾキサゾール類、およびＥａｓｔｅｒｎ  Ｃｏｌｏｒ  ＆  Ｃｈｅｍｉｃａｌ社のＥｃｃｏｂｒｉｔｅ  ＲＢ−６およびＥｃｃｏｗｈｉｔｅｒ  ＡＣ−１０として入手できるこれらの増輝剤が挙げられる。使用された増輝剤の量は、種々の層を位置合わせするのに十分な量であるが、その量は、典型的にはプリント配合物のうちの極めて小さなフラクションを構成する。使用される増輝剤量は、典型的にはプリント配合物の約０．０１重量パーセントから約０．２重量パーセントを含む。好ましい増輝剤は、適用される包装材の領域内に残るものであり、特に層の位置合わせをコントロールするために使用される電磁気検出システムが集中する領域内に残るものである。好ましい増輝剤は、少なくとも増輝剤が関連する電磁気検出システムにより検出される時間前に、包装材に塗りつけるか、または剥がれるものである。
【００７４】
香味剤を、プリント配合物中に組み入れることができる。香味剤を組み入れているプリント配合物は、包装材の全面に、包装材表面の部分に、またはプリントバンドの幾つかの層または全ての層として適用されることができる。香味剤は、好ましくは甘味、木質、果実様味の特徴、またはそれらのある組合せを有するものとして記載できる官能特性を示す。香味剤は、個々の検出閾値に依存する量で使用されることが好ましい。香味剤は、典型的には燃焼紙に伴う異味または悪臭を遮蔽するか、または改善するために使用される。香味剤の組合せ（例えば、香味剤パッケージ）は、これらの官能特性を組み入れている喫煙品から発生した煙に対して所望の総合的官能特性を提供するために使用できる。これらの香味剤の官能特性が検出困難で、これらの香味剤が、組み入れられる喫煙品の総合的官能特性に影響を及ぼさないような量と様式で、これらの香味剤を使用することが最も好ましい。好ましい香味剤は、プリント配合物に組み入れられることができ、低蒸気圧を有し、正常な周囲条件下で移動もしくは蒸発する傾向がなく、本発明の包装材により経験する加工条件下で安定である。甘味特徴を提供する代表的な香味剤としては、エチルバニリン、バニリン、イヌリン（フルクトースオリゴマー）、ヘリオトロピン、メチルシクロペンテノロンが挙げられ；これらの香味剤は、組み入れられるプリント配合物の全重量を基準にして、典型的には０．００１重量パーセントから約０．０１重量パーセントまでの量で使用される。木質特徴を提供する代表的な香味剤としては、酸化カリオフィレンが挙げられ、その香味剤は、組み入れられるプリント配合物の全重量を基準にして、典型的には０．２重量パーセントから約０．６重量パーセントまでの量で使用される。果実様味の特徴を提供する代表的な香味剤としては、４−ヒドロキシフェニル−２−ブタノンなどのケトン類およびγ−ドデカラクトンなどのラクトン類が挙げられ、これらの香味剤は、組み入れられるプリント配合物の全重量を基準にして、典型的には０．００１重量パーセントから約０．１重量パーセントまでの量で使用される。
【００７５】
代表的なコーティング配合物は、Ａｍｅｒｉｃａｎ  Ｉｎｋｓ  ＆  Ｃｏａｔｉｎｇ社のＣ４２６２６Ｅ５およびＣ４２６２６Ｅ５Ａとして、およびＣｏｌｏｒ  Ｃｏｎｖｅｒｔｉｎｇ  ＩｎｄｕｓｔｒｉｅｓのＦＳＢＭＯＨ６２およびＦＳＢＭＯＡ７ＡＰとして入手できる。
【００７６】
ある層は、いわゆる「固体ポリマー」形態であるコーティング配合物の形態で包装材に適用できる。すなわち、エチレンビニルアセテートコポリマー類およびある一定の澱粉などのフィルム形成剤は、コーティング形成の他の成分と混合でき、これらのフィルム形成材料を好適な溶媒中への溶解を必要としないで包装材に適用できる。固体ポリマーコーティング配合物は、典型的には周囲温度に比して高温で適用され；これらの加熱コーティング配合物のフィルム形成材の粘度は、典型的には約１００センチポアから約１０００．０センチポアの範囲、約１０００センチポアから約５０００センチポアまでの範囲であることが多い。
【００７７】
大部分の適用において、包装材は、パターンが、これらの包装材を用いて製造されたシガレットの外観に悪影響を及ぼさないような様式で包装材に適用されたパターンを有することが望ましい。白色シガレット紙に適用するパターンが、実際に無色またはわずかに着色している層から提供される場合のようなある一定の適用においては、このパターンが、たとえシガレット包装材の内面（すなわち、喫煙可能な充填剤に接触する面）を提供するその包装材の主要面に適用されているとしても、これらのパターンを、これらの包装材から製造されたシガレットの喫煙者は見ることができる。この理由のため、これらの層に白化特性を提供するある一定の成分（したがって、これらのパターン）を、コーティング配合物に組み入れることができる。一観点において、炭酸カルシウムまたは二酸化チタンなどの充填剤を、これらのコーティング配合物により提供された層に白色外観を提供するためにコーティング配合物に組み入れることができる。コーティング配合物はまた、これらの配合物を曇らせ、したがって乾燥させて不透明または霞んだ外観を生じさせる成分を組み入れることができる。例えば、水と混和性ではない非水溶媒（例えば、酢酸イソ−プロピル）およびその溶媒に溶解性である好適なフィルム形成ポリマー材料を組み入れているコーティング配合物は、少量の水（例えば、コーティング配合物の溶媒重量を基準にして約２重量パーセント）をそのコーティング配合物に組み入れることにより白色特性（それゆえ、白色シガレット紙包装材に適用された場合、特に多層パターンの第１層または下層として適用された場合、可視性を低下させる）を供給できる。白色シガレット紙包装材にプリントパターンの可視性を低下させる１つの方法は、特にコーティング配合物が、多層パターンの第１層または下層として適用された場合、水と混和性ではない非水溶媒（例えば、酢酸イソ−プロピル）、好適なフィルム形成ポリマー（例えば、エチルセルロース）およびエチレンビニルアセテートコポリマーまたはエチレンビニルアセテートコポリマーを組み入れている水ベース乳濁液のいずれかを組み入れているコーティング配合物の使用を含んでいる。このような混合物は、これらの成分の全重量を基準にして、典型的には約１０重量パーセントから約２０重量パーセント、好ましくは約１５重量パーセントのエチレンビニルアセテートコポリマー、および約８０重量パーセントから約９０重量パーセント、好ましくは約８５重量パーセントのエチルセルロースを組み入れる。
【００７８】
フィルム形成剤は、包装材へのその容易な適用を確保するために、比較的低分子量のポリマー材料であることが好ましい。溶媒類を使用する好ましいコーティング配合物は、これらの配合物を、包装材に効率的かつ効果的に適用できるような粘度を有する。典型的なコーティング配合物は、約２０センチポアから約１０，０００センチポア、好ましくは約２０センチポアから約３００センチポアの粘度を有する。例えば、参照により本明細書に組み込まれているＫｒａｋｅｒに対する米国特許出願第２００３／０１３６４２０号を参照されたい。
【００７９】
ある好ましいコーティング配合物は、少なくとも１種の非水溶媒、エチルセルロースなどのフィルム形成剤、炭酸カルシウムなどの充填剤、トリアセチンなどの可塑剤、レシチンなどの湿潤剤を組み入れている。このような好ましい配合物はまた、配合物の包装材上の適用を検査するために、電磁気照射の使用を考慮する上で有用な組成物などの増輝剤を組み入れることができる。このような好ましいコーティング配合物に関して、溶媒量は、この配合物の全重量を基準にして、しばしば組成物の約７０重量パーセントから約８５重量パーセントを含むことができる。典型的な非水溶媒は酢酸イソ−プロピルである。
【００８０】
ある好ましいコーティング配合物に関して、充填剤対フィルム形成剤の量は、乾燥重量を基準にして約１．５：１から約１：３、好ましくは約１：１から約１：２．５の範囲である。したがって、例えば、ある一定の好ましいコーティング配合物は、乾燥重量を基準にして約１：１から約１：２．５の相対量のエチルセルロースおよび炭酸カルシウムを組み入れることができる。典型的には、好ましいコーティング配合物内の充填剤の重量は、この配合物内のフィルム形成剤の重量超である。代表的なコーティング配合物に関して、その配合物内の充填剤（例えば、炭酸カルシウム）量は、この配合物の全重量を基準にして、約５重量パーセントから約２０重量パーセントの範囲である。代表的な好ましいコーティング配合物に関して、この配合物内の充填剤（例えば、炭酸カルシウム）量は、この配合物の全重量を基準にして、約１４重量パーセントから約１８重量パーセントの範囲である。
【００８１】
可塑剤は様々であり得る。可塑剤は、所望の様式で流動するようにコーティング配合物の能力を改善する上で、また包装材基体上に良質のフィルムを形成するようにコーティング配合物の能力を改善する上で、コーティング配合物の粘度をコントロールするのを助けることができる。代表的な可塑剤としては、トリアセチン、プロピレングリコールなどが挙げられる。例えば、Ｆｌｉｃｋ著「Ｈａｎｄｂｏｏｋ  ｏｆ  Ａｄｈｅｓｉｖｅ  Ｒａｗ  Ｍａｔｅｒｉａｌｓ」、１０９〜１１３ページ、Ｎｏｙｅｓ  Ｐｕｂｌｉｃａｔｉｏｎｓ（１９８２）；およびＤｉｃｋ著「Ｃｏｍｐｏｕｎｄｉｎｇ  Ｍａｔｅｒｉａｌｓ  ｆｏｒ  ｔｈｅ  Ｐｏｌｙｍｅｒ  Ｉｎｄｕｓｔｒｉｅｓ」、２７１〜２７５ページ、Ｎｏｙｅｓ  Ｐｕｂｌｉｃａｔｉｏｎｓ（１９８７）を参照されたい。ある好ましいコーティング配合物に関して、可塑剤は、配合物の全重量の約２重量パーセントから約３重量パーセントを含む。
【００８２】
湿潤剤は様々であり得る。湿潤剤は、コーティング配合物の種々の成分がその配合物内に分散または懸濁し続ける性向を増加させるのを助ける。湿潤剤はまた、コーティング配合物を受け入れる包装材基体の性向を増加させるのを助ける。湿潤剤はまた、包装材基体上に良質のフィルムを形成するコーティング配合物の性向を増加させるのを助ける。代表的な湿潤剤はレシチンである。例えば、Ｆｌｉｃｋ著「Ｈａｎｄｂｏｏｋ  ｏｆ  Ａｄｈｅｓｉｖｅ  Ｒａｗ  Ｍａｔｅｒｉａｌｓ」、７１〜７４ページおよび２１４〜２２３ページ、Ｎｏｙｅｓ  Ｐｕｂｌｉｃａｔｉｏｎｓ（１９８２）を参照されたい。ある好ましいコーティング配合物に関して、この可塑剤は、配合物の全重量の約０．１重量パーセントから約１重量パーセントを含む。
【００８３】
増輝剤は様々であり得る。代表的な増輝剤としては、Ｃｉｂａ  Ｓｐｅｃｉａｌｔｙ  ＣｈｅｍｉｃａｌｓのＵｖｉｔｅｘ  ＯＢとして入手できるものなどが挙げられる。ある好ましいコーティング配合物に関して、増輝剤は、配合物の全重量の約０．００５重量パーセントから約０．１重量パーセントを含む。増輝剤は、パターンが、包装材基体上に正しく配置されていること、およびパターン層が、互いに関連して正しく位置合わせされていることを確保するのを助けるために使用できる。このような成分は、たとえ極低濃度で用いられても、電子検出装置の使用を促進できる。例えば、適切なズームレンズおよびブラックストロボライトを具備した適切なビデオ視検システムは、プリント工程時の包装材の典型的なライン速度（例えば、１分当たり約３００フィート（９１．４４ｍ）から約８００フィート（２４３．８４ｍ））においてプリントバンドの画像を固定させるために使用できる。
【００８４】
紙製包装材に適用するコーティング配合物量は様々であり得る。典型的には、包装材のコーティングは、包装材に対するコーティング適用前にその包装材の乾燥基準重量の、少なくとも約１．０５倍、しばしば少なくとも約１．１倍、多くの場合少なくとも約１．２倍の全乾燥基準重量（すなわち、コーティング領域および非コーティング領域を含む全体包装材の基準重量）を有するプリント包装材を提供する。典型的には、包装材のコーティングは、包装材に適用されたコーティングを有する包装材の乾燥基準重量の、約１．４倍以下、しばしば約１．３倍以下の全乾燥基準重量を有するプリント紙を提供する。これらの包装材の典型的な全乾燥基準重量は、約２０ｇ／ｍ２から約４０ｇ／ｍ２；好ましくは約２５ｇ／ｍ２から約３５ｇ／ｍ２である。例えば、約２５ｇ／ｍ２の乾燥基準重量を有する紙製包装材を、本発明によりコーティングでき、約２６．５ｇ／ｍ２から約３５ｇ／ｍ２、しばしば約２８ｇ／ｍ２から約３２ｇ／ｍ２の生成乾燥基準重量を有する。
【００８５】
本発明の包装材のプリント領域の乾燥重量は様々であり得る。ある一定のシガレット消火試験評価基準に合致するようにデザインされたシガレット製造に用いられる包装材に関して、これらの包装材に適用されたプリント材料の全乾燥重量は、少なくとも約３ポンド（１．３６ｋｇ）／連、しばしば少なくとも約４ポンド（１．８１ｋｇ）／連、時には少なくとも約６ポンド（２．７２ｋｇ）／連であるが、そのプリント材料の全乾燥重量が、通常約１０ポンド（４．５３ｋｇ）／連を超えないように適切に形状化され間隔をあけられたバンドの形態で、この包装材は、これに適用された十分なコーティング配合物を有することが望ましい。多層バンドを有するこれら種々の包装材に関して、これらの包装材に適用された個々の層のプリント材料の乾燥重量は、少なくとも約０．２５ポンド（０．１１３ｋｇ）／連から約０．５ポンド（０．２２６ｋｇ）／連、またはそれ以上である。
【００８６】
シガレット用タバコロッドの外接包装材としての使用に好適である本発明の紙製包装材の典型的なコーティング領域は、様々であり得る固有の多孔度を有する。包装材のコーティング領域の固有多孔度は、典型的には約８．５ＣＯＲＥＳＴＡ単位未満であり、通常は約８ＣＯＲＥＳＴＡ単位未満であり、しばしば約７ＣＯＲＥＳＴＡ単位未満であり、約６ＣＯＲＥＳＴＡ単位未満であることが多い。包装材のコーティング領域の固有多孔度は、典型的には少なくとも約０．１ＣＯＲＥＳＴＡ単位であり、通常は少なくとも約０．５ＣＯＲＥＳＴＡ単位であり、しばしば少なくとも約１ＣＯＲＥＳＴＡ単位である。特にある一定のシガレット消火試験評価基準に合致するようにデザインされたシガレット製造に用いられるこれらの包装材について、包装材のコーティング領域の固有多孔度は、約０．１ＣＯＲＥＳＴＡ単位と約４ＣＯＲＥＳＴＡ単位との間にあることが好ましい。
【００８７】
好ましくは、本発明の包装材は、さらなる化学的処理または物理的処理をしないでタバコロッドの製造に用いられる。しかしながら、好ましくはないが、これらの材料は、さらなる加工に供することができる。これらの包装材は、穿孔（例えば、静電気穿孔技法を用いて）または浮き彫りにすることができる。プリント包装材の例としては、Ｅｃｕｓｔａにより商品番号７４９としてデザインされており、これは、約１１５ＣＯＲＥＳＴＡ単位の正味多孔度に静電気穿孔されている、約４６ＣＯＲＥＳＴＡ単位の基体紙の固有多孔度を有するプリント紙（例えば、エチルセルロースおよび炭酸カルシウムを組み入れているコーティング配合物の層でプリントされている）であり、およびＥｃｕｓｔａ社による商品番号８７９であって、約７５ＣＯＲＥＳＴＡ単位の正味多孔度に静電気穿孔されている、約３３ＣＯＲＥＳＴＡ単位の基体紙の固有多孔度を有するプリント紙（例えば、エチルセルロースおよび炭酸カルシウムが組み入れられているコーティング配合物の層でプリントされている）である。包装材の穿孔は、包装材の全主要面上に実施できるか、またはこの包装材の非プリント領域上に単独で実施できる。さらに、これらの包装材は、これらに適用さられる添加物をさらに有することができる（例えば、水溶性塩類を、特にエチルセルロースのようなフィルム形成剤から形成されたフィルムを有する包装材のためにサイズプレスを用いる水溶液として適用することができる。）。
【００８８】
本発明の紙製包装材は、予め決められた形状を有するパターンに被覆できる。前記コーティングは、バンド形状、横方向線またはバンド（包装材の縦軸に垂直であるものなど）、ストライプ、グリッド、縦軸延長線、サークル、中空サークル、ドット、卵形線、縦横縞、螺線、渦巻き線、螺旋バンド、対角交差線またはバンド、三角形、六角形、蜂の巣状、梯子型形状、ジグザグ形状ストライプまたはバンド、折り曲げ状ストライプまたはバンド、矩形波ストライプまたはバンド、一般に「Ｃ」または「Ｕ」形状であるプリント領域などのパターン、一般に「Ｅ」形状であるプリント領域などのパターン、一般に「Ｓ」形状であるプリント領域などのパターン、一般に「Ｔ」形状であるプリント領域などのパターン、一般に「Ｖ」形状であるプリント領域などのパターン、一般に「Ｗ」形状であるプリント領域などのパターン、一般に「Ｘ」形状であるプリント領域などのパターン、一般に「Ｚ」形状であるプリント領域などのパターン、または他の所望の形状を有することができる。前述の形状の組合せはまた、プリントパターンを提供するために使用できる。前述のある一定の形状が組み入れられているプリントパターンは、多層バンドなどある一定の多層プリントパターンの不連続層として組み込まれている。
【００８９】
種々の形状およびデザインの相対的サイズまたは寸法は、所望のとおり選択できる。例えば、コーティング領域の形状、コーティング配合物の組成物、またはコーティング材料の量もしくは濃度は、包装材の長さ上で変更できる。プリント領域の相対位置は、所望のとおり選択できる。例えば、ある一定のシガレット消火試験評価基準に合致するようにデザインされたシガレット製造に用いられる包装材について、このパターンは、包装材の縦軸に対して横行して、または交差方向に整列される間隔をあけた連続バンドの形態を有することが最も好ましい。しかしながら、シガレットは、間隔をあけた離れた関係で配置される不連続バンドを有する包装材から製造できる。これらのシガレットの包装材に関して、不連続バンド（例えば、一連のドット、グリッドまたはストライプなどのパターンを含むバンド）は、このバンド面積の表面または包装材の領域の少なくとも約７０パーセントを覆っていることが最も好ましい。
【００９０】
好ましい包装材は、包装材を横切って、一般に包装材の縦軸に直交して延長するバンドの形態でコーティングを有する。個々のバンド幅は、これらのバンド間の間隔をあけると同時に変えることができる。これらのバンドは、典型的には、少なくとも約０．５ｍｍ、通常は少なくとも約１ｍｍ、頻繁には少なくとも約２ｍｍ、最も好ましくは少なくとも約３ｍｍの幅を有する。これらのバンドは、典型的には、約８ｍｍまで、通常は約７ｍｍまでの幅を有する。好ましいバンドは、少なくとも約４ｍｍから約７ｍｍの幅を有する。このようなバンドは、バンド間の間隔が、少なくとも約１０ｍｍ、しばしば少なくとも約１５ｍｍ、頻繁には少なくとも約２０ｍｍ、しばしば少なくとも約２５ｍｍ、ある場合において少なくとも約３０ｍｍ、および時には少なくとも約３０ｍｍ、のように離れて間隔をあけることができるが、このような間隔は、通常、約５０ｍｍを超えない。ある好ましい包装材に関して、バンド間の間隔が、約１５ｍｍと約２５ｍｍとの間にあるように、バンドは離れて間隔をあける。
【００９１】
本発明のシガレットは、ある適切に処理された本発明の包装材を有することができる。前記包装材は、予め決められた位置に配置された予め決められた形状およびサイズのパターンを有することができ、それゆえ、その包装材から適切に製造されたシガレットは、それらの喫煙可能なロッド上に予め決められた位置に配置された予め決められた組成物のパターンを有することができる。前述のタイプのパターンは、これら喫煙可能なロッドの特定領域に、ある一定の性質または挙動を導入することができる（例えば、パターンは、重量増加、透過性減少および／または包装材に対する燃焼抑制組成物増加の特定領域を提供できる）。例えば、喫煙可能なロッドの喫煙可能な材料の円柱を囲むバンドを有し、包装材の透過性を減少させる包装材（例えば、包装材は、それに適用されたバンドを有することができ、バンドはその上に配置できる）は、この包装材から製造されたそれぞれ許容し得る喫煙可能なロッドが、タバコ円柱を囲む包装材上に少なくとも２本の同一バンドを有することができ、バンドの内部隣接端から測定されたバンド間の間隔が、１５ｍｍ以上から２５ｍｍ以下であるようにあり得る。
【００９２】
バンドの形態でコーティングを有する好ましい包装材は、層化形態で適用されたこれらコーティングを有する。すなわち、コーティング層は、包装材の主要面に適用し、連続層は、各連続層の全部または一部上の包装材に適用する。各層の組成物は、同一であり得るか、または種々の層の組成物は、互いに異なり得る。ある環境において、疎水性コーティングは、包装材の主要面に対する第１層、バンド層として、コーティング領域として、または包装材の主要面を完全に覆っている層としてのいずれかで適用する。このように、第１コーティングは基体上に直接沈着され、そのコーティングは、この基体の水吸収能力を減じるのに有効であり得る。
【００９３】
層化バンドの形態でコーティングを有するある好ましい包装材は、実質的に同一の幅であるバンド層を有する。代表的な好ましい包装材は、２層、３層または４層を構成する多層を有することができるパターンコーティングで被覆される。例えば、一連の間隔をあけたバンド（例えば、約７ｍｍの幅を有する各バンド）を有するように意図された包装材、３層のコーティング配合物により提供された各バンドを有するように意図された包装材に関して、バンド層のそれぞれが、約７ｍｍ幅であり、下層上にある各層は、実質的にはその下層上を全部覆っていることが望ましい。その結果、予め決められた名目上の幅（例えば、約７ｍｍ）を有するこのような多層バンドのそれぞれは、下層上に正確に等しい幅の種々の層のよくコントロールされた位置付けによって、極めて厳密に（正確ではない）その名目幅に近付けられた実際の幅を有する。しかしながら、加工の変動によって、互いに等しい幅の層の僅かに不正確な位置付けにより、この名目幅よりも僅かに大きい実際幅の多層化バンドを生じ得る。
【００９４】
本発明の包装材に特定のコーティングパターンを決定する幾つかの因子がある。包装材に適用されたコーティング配合物の成分が、いずれかの重要な段階（ｉ）これらの包装材から製造されたシガレットの外観、（ｉｉ）これらのシガレットによって発生した煙の性質または品質、（ｉｉｉ）これらのシガレットの所望の燃焼特性、または（ｉｖ）これらのシガレットの所望の性能特性、に悪影響を及ぼさないことが望ましい。また、これに適用されたコーティング配合物を有する包装材は、望ましくない異味を導入しないか、あるいは、これらの包装材を用いて製造されたシガレットによって発生した煙の官能特性に悪影響を及ぼさないことが望ましい。さらに本発明の好ましいシガレットは、点火シガレットが喫煙者の手に保持されたときに、または短時間灰皿に置かれる場合などに、早すぎる消火を受ける傾向がない。
【００９５】
ある一定のシガレット消火試験評価基準に合致するようにデザインされたシガレットは、本発明の包装材から製造できる。包装材上のバンド領域は、これらの領域における包装材の固有の多孔度を減少させるのに有効であるフィルム形成材料を用いて製造される。これらのバンド領域における包装材に適用するフィルム形成材および充填剤は、これらの領域における包装材の重量を増加させるのに有効である。これらのバンド領域における包装材に適用する充填剤は、これらの領域における包装材の燃焼速度を減じるのに有効である。典型的に、比較的高い固有の多孔度の包装材がシガレットを製造するために使用される場合、これらの包装材は、比較的低い固有の多孔度をバンド領域に導入する比較的高重量のバンドを有する。フィルム形成材は、これらの材料が、充填剤と共に使用されようとまたはなかろうと、包装材の多孔度を減少させる傾向がある。しかしながら、包装材にコーティング重量を加えて多孔度減少を組み合わせるコーティングはまた、これらの包装材から製造されたシガレットの消火を促進するのに有効である。包装材の選択領域における低多孔度は、この包装材内の喫煙可能な材料を燃焼させるための酸素接近が減少することによって、点火シガレットを消火させがちである。包装材の重量増加はまた、この包装材を組み入れている点火シガレットを消火させがちである。
【００９６】
バンドでプリントされたある一定のシガレット用の紙製の包装材に関して、（ｉ）包装材の固有の多孔度が、約６０ＣＯＲＥＳＴＡ単位超である場合の約４層またはそれ以上、（ｉｉ）包装材の固有の多孔度が、約４０ＣＯＲＥＳＴＡ単位から約６０ＣＯＲＥＳＴＡ単位の間である場合の約３層から約４層、および（ｉｉｉ）包装材の固有の多孔度が、約１５ＣＯＲＥＳＴＡ単位から約４０ＣＯＲＥＳＴＡ単位の間である場合の約２層から約３層、を含むバンドを提供することが望ましいことが多い。２層を含むバンドを有する好ましい包装材は、典型的に約１５ＣＯＲＥＳＴＡ単位から約３０ＣＯＲＥＳＴＡ単位の範囲で基体シートの固有多孔度を有し、および３層を含むバンドを有する好ましい包装材は、典型的に約２０ＣＯＲＥＳＴＡ単位から約６０ＣＯＲＥＳＴＡ単位の範囲で基体シートの固有多孔度を有する。前述のそれぞれに関して、ある一定のシガレット消火試験評価基準に合致するシガレットを提供する能力は、各バンドを作製する層のうち少なくとも１層に好適な充填剤の有効量を組み入れることによって増強できる。すなわち、包装材の固有多孔度を増加する際、（ｉ）包装材のコーティング領域の固有多孔度を減少させるようにフィルム形成材を選択すること、および／または（ｉｉ）包装材のコーティング領域に比較的大量の重量添加を供するコーティングを提供することが望ましい。
【００９７】
本発明の紙製包装材は、シガレットなどの喫煙品の成分として有用である。好ましくは、包装材の１層は、喫煙可能な材料に外接する包装材として用いられ、それによってシガレットのタバコロッドを形成する。１点において、前記包装材は、その「ワイヤ」側に配置されたプリント領域を有し、この包装材の「ワイヤ」側は、タバコロッドの外接包装材の内面を形成することが好ましい。他の点において、この包装材の「フェルト」側上のコーティングが、比較的少量のコーティングのため、この包装材の多孔度が比較的大きな減少を供するので、前記包装材は、この「フェルト」側に配置されたプリント領域を有することが好ましい。紙シートの主要面を称する用語の「ワイヤ側」および「フェルト側」は、製紙業者の技術用語として容易に解される。
【００９８】
本発明の包装材は、「ブロッキング」の発生を避けるような様式で製造できる。すなわち、前もって製造された紙製包装材が、オフライン工程を用いてコーティングまたはコーティング層でプリントされ、生じたプリント包装材が、後のシガレット製造のためにロールに再巻取りされる際、コーティング包装材は、その包装材が再巻取りされる場合にそれ自体に適用するか、または接着する傾向があり得る。その結果、プリント包装材のロールが巻き取られない場合、その材料は、容易に破れるか、または不規則回収を示す。ブロッキングに伴う問題は、（ｉ）適用性もしくは粘着性であるコーティング、（ｉｉ）濡れたコーティング、および高速度プリント操作時に適用され、したがってその結果が乾燥不十分のコーティング、（ｉｉｉ）比較的高い固有多孔度包装材の場合のように、比較的低い引張強度である紙製包装材、の使用の結果、悪化し得る。本発明の包装材、すなわち、層の形態で適用されたコーティングを有するものは、好適に乾燥できる。したがって、ブロッキングに伴う望ましくない影響を、最少にし、好ましくは、特に高ブロッキング性を有する最上層を、非粘着性と調和させて迅速に乾燥させる場合に避けることができる。多層プリントパターンの最上層に好ましいフィルム形成材としては、エチルセルロース、ポリビニルアセテート、ニトロセルロース、セルロースアセテートプロピオネート、ポリビニルアルコール、およびエチレンビニルアセテートコポリマー類が挙げられ、そのうちのエチルセルロースが最も好ましい。ある種々のフィルム形成材によって供された最上層抗ブロッキング層は、包装材の固有の多孔度を減少させるために使用されるフィルム形成材と共に使用でき、包装材に対して重量増加を供することができる。
【００９９】
以下の実施例は、本発明の種々の態様をさらに例示するために提供されるが、その範囲を限定するものとして解釈してはならない。他に言及しない限り、全ての部およびパーセントは、重量によって表される。
【０１００】
（実施例）
図４〜２２を参照すると、本発明の代表的な実施例であるシガレット紙製包装材の種々の拡大断面図が示されている。代表的な包装材のそれぞれは、基体シートを有している。典型的な基体シートまたは基体巻取り紙は、セルロース繊維および無機充填剤などの材料混合物を含み、代表的な基体巻取り紙は、木材パルプおよび炭酸カルシウムなどの材料を含むことができる。代表的な基体シートはまた、クエン酸カリウムまたはリン酸カリウムなど、少量（すなわち、基体巻取り紙の約３パーセント未満）の燃焼化学物質を組み入れることができ、基体シートは、燃焼化学物質を無添加にすることもできる。
【０１０１】
基体シートの少なくとも一部は、複数のコーティング層を有する包装材を提供するために、予め決められた領域においてその２つの主要面のうち少なくとも１つの面上に少なくとも１つのコーティング配合物で被覆される。被覆は、包装材基体シートの片側のいずれか、または両側（例えば、紙の「フェルト」側、紙の「ワイヤ」側、または紙のフェルト側とワイヤ側の双方に）に適用する。種々の基体に対するプリントパターンは、普通は一連の反復バンドの形態を有し、これらのバンドは、種々の層形態でプリントされることが好ましい。コーティングは、紙の「ワイヤ」側として知られている主要面に適用することが最も好ましい。このバンドは、グラビア印刷法を用いて基体シート上にプリントされることが最も好ましい。
【０１０２】
図４〜２２を参照して記載されている本発明の代表的実施形態は、種々の層が、別個のシリーズの層として、または別個の層形態を有するコーティングとして現れるような様式で例示される。さらに、代表的実施形態は、種々の層が、別個のエッジまたはコーナを有するような様式で例示される。しかしながら、実際問題として、別個の層の適用は、断面的を見た場合、別個の層の外観を示すプリントコーティングを必ずしも生じない。すなわち、別個の層として（例えば、積層に似たコーティングとして）適用することが最も好ましいが、個々の層または独立した層としてのそれらの同一性を必ずしも維持する必要はない。特に、プリントされた材料の前もって適用された層上に適用されたコーティング配合物は、適用後のコーティング配合物の乾燥時前に、そのプリントされた材料と何らかの混合、または組合せを受けることができる。したがって、同一のコーティング配合物の数回の適用を用いてプリントされた多層パターンに関して特に、生じたパターンは、断面を見た場合に積層構造に似ていなくてもよい。例えば、液体形態のプリント配合物は、この配合物の成分を、この配合物が適用される包装材および層に浸漬させることができ、蒸発によるその溶媒の除去により、適用時と乾燥時とでコーティング配合物の形状に変化を生じ得る。多層バンドの厚さは変えることができ、コーティングの少なくとも一部は、プリント配合物が適用される包装材の表面から包装材に移動できるので、このバンドは極めて薄くできる。さらに、プリント層およびパターンのエッジおよびコーナは、紙のプリントに関与する従来のプリント工程中に生じる「ブリードアウト」のような因子によって、「丸みのある」外観を有し得る。
【０１０３】
図４〜２２を参照として記載されている本発明の代表的な実施形態は、種々のバンドが、包装材の断面軸について対称であるような様式で例示される。さらに、このバンドは、互いに等しく間隔があけられている。このことにより、この包装材の縦軸に沿ったいずれかの方向に燃焼できる、殆ど同一の喫煙可能ロッドを製造できるような様式でシガレットを製造するための使用に供される能力が包装材に提供される。
【０１０４】
図４〜２２を参照として記載されている本発明のコーティングされた包装材の代表的な実施形態は、種々の層が、これらの包装材から製造されたシガレットのタバコロッドの内側領域に、または好ましさが劣るが、これらの包装材から製造されたシガレットのタバコロッドの外側領域に配置できるような様式で例示される。
【実施例１】
【０１０５】
図４を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、約２５ｇ／ｍ２の乾燥基準重量、約３８ＣＯＲＥＳＴＡ単位の多孔度を有しており、ＴｅｒｖａｋｏｓｋｉからＴｅｒｃｉｇ  ＬＫ３８として入手できる。バンド２０８、２１０の双方は、最大幅約４ｍｍを有している。各バンド幅は、幅ｗとして例示される。このバンドは、各バンドを分離する間隔として測定された、それぞれの各バンド間の間隔が、約２０ｍｍであるように予め決められた間隔で配置される。この間隔は距離ｄとして例示される。このバンドは、複数の連続層として基体シート上にプリントされ、示された実施形態に関しては、３つの層２１５、２１８および２２２がある。各層のプリントパターンは実質的に同一であり、各連続層は、直接かつ完全にすぐ下の層に載るようにように層を位置合わせし、各層をプリントするために使用された配合物は、実質的に同一であり、および各層をプリントするために使用された配合物の量は、実質的に同一である。この層は、輪転式グラビア印刷法を用いてプリントされ、このプリント層は、紫外吸収検定法を用いて整列または位置合わせする。
【０１０６】
プリント配合物の第１の層または下層２１５を、基体巻取り紙１８４上にプリントする。この配合物には、約２０部の炭酸カルシウム粒子、約７部のニトロセルロース、約２部のトリアセチン、約０．５部のレシチン湿潤剤、Ｃｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約７０部の酢酸イソプロピル溶媒（配合物の合計部数１００に足りる）を含んでいる。炭酸カルシウムは、Ｓｐｅｃｉａｌｔｙ  Ｍｉｎｅｒａｌｓ社からＡｌｂａｇｌｏｓ  ＰＣＣとして入手できる。ニトロセルロースは、Ｂａｙｅｒ  ＡＧからＷａｌｏｃｅｌニトロセルロースＥ３６０として入手できる。
【０１０７】
第１の層２１５上に、同じ配合物を含む第２の層２１８がプリントされ、第２層は、第１層と実質的に同じ様式でプリントされる。第２の層２１８上に、同じ配合物を含む第３の層２２２がプリントされ、第３層は、第１層および第２層と実質的に同じ様式でプリントされる。
【０１０８】
プリント済み包装材が、２７ｍｍ幅の巻取り紙に細切りされる場合、この巻取り紙は、各バンド幅が約４ｍｍおよびさしわたし約２７ｍｍであって間隔をあけた複数のバンドを有する。各バンドの乾燥重量は、約１．５ｍｇである（すなわち、各プリント済み領域内の基体に供された重量が約１．５ｍｇである）。各バンドの各層により供される乾燥重量は、約０．５ｍｇである。
【０１０９】
このように提供された包装材は、本質的に等しい幅と寸法の一連の本質的に等しく間隔をあけた多層バンドを有する基体シートとなる。各バンドは、実際連続的であり、各バンドの各層は連続的である。各バンドの各連続層の幅は、この層の下の層にほぼ等しく、各連続層が直接かつ完全にこの層の下の層を覆うように包装材をデザインする。この包装材は、非水溶媒に溶解性であるポリマーフィルム形成剤の多層適用を有する基体シートを示し、また充填剤の粒子を含む配合物内に使用される。この包装材は、各層が、同じポリマーフィルム形成材が組み入れられている多層パターンでプリントされた基体シートとなる。
【実施例２】
【０１１０】
図４を参照すると、プリント済み紙製包装材１８４が、各バンドの最上層または第３層が異なるプリント配合物を含むこと以外、実施例１に記載された材料を用いて実施例１に記載された様式で提供され、この基体シートは、約２５ｇ／ｍ２の乾燥基準重量、約２４ＣＯＲＥＳＴＡ単位の多孔度を有する紙製包装材であり、ＴｅｒｖａｋｏｓｋｉからＴｅｒｃｉｇ  ＬＫ２４として入手できる。
【０１１１】
各バンドの第３層または最上層用のプリント配合物には、約１１部のエチルセルロース、約２部のトリアセチン、約０．５部のレシチン湿潤剤、Ｃｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約８６部の酢酸イソプロピル溶媒（配合物の合計部数１００に足りる）を含んでいる。エチルセルロースは、Ｈｅｒｃｕｌｅｓ社からＡｑｕａｌｏｎＮ−７として入手できる。
【０１１２】
プリント済み包装材が、２７ｍｍ幅の巻取り紙に細切りされる場合、この巻取り紙は、各バンドが幅約４ｍｍおよびさしわたし約２７ｍｍであって間隔をあけた複数のバンドを有する。各バンドの乾燥重量は、約１．５ｍｇである。各バンドの第１層の２つの層の各層により供された乾燥重量は、約０．６ｍｇであり、最上層により供された乾燥重量は、約０．３ｍｇである。
【０１１３】
このように提供された包装材は、本質的に等しい幅と寸法の一連の本質的に等しく間隔をあけた多層バンドを有する基体シートとなる。各バンドは、実際連続的であり、各バンドの各層は連続的である。各バンドは、ニトロセルロースおよび充填剤を組み入れている２つの層、疎水性のポリマーフィルム形成材（例えば、エチルセルロース）が組み入れられている。この包装材は、２つの層またはそれ以上の層を有する代表的なコーティングパターンであるが、これらの層の全てが、同じポリマーフィルム形成材が組み入れられているとは限らない。
【実施例３】
【０１１４】
図４を参照すると、プリント済み紙製包装材１８４は、この基体シートが、約２５ｇ／ｍ２の乾燥基準重量、約１８ＣＯＲＥＳＴＡ単位の多孔度を有すること以外、実施例２に記載された様式で提供され、ＴｅｒｖａｋｏｓｋｉからＴｅｒｃｉｇ  ＬＫ１８として入手できる。
【実施例４】
【０１１５】
図４を参照すると、プリント済み紙製包装材１８４は、各バンドが約６ｍｍの最大幅を有し、プリント済みバンドが異なるプリント配合物を用いて提供されること以外、実施例１に記載された材料を用いて実施例１に記載された様式で提供される。
【０１１６】
各バンドの各層用のプリント配合物には、約１６部の炭酸カルシウム粒子、約８部のエチルセルロース、約２部のトリアセチン、約０．５部のレシチン湿潤剤、Ｃｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約７４部の酢酸イソプロピル溶媒（配合物の合計部数１００に足りる）を含んでいる。炭酸カルシウムは、Ｓｐｅｃｉａｌｔｙ  Ｍｉｎｅｒａｌｓ社からＡｌｂａｇｌｏｓ  ＰＣＣとして入手できる。エチルセルロースは、Ｈｅｒｃｕｌｅｓ社からＡｑｕａｌｏｎ  Ｎ−７として入手できる。
【０１１７】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約１．５ｍｇである。各バンドの各層により供される乾燥重量は、約０．５ｍｇである。
【０１１８】
このように提供された包装材は、本質的に等しい幅と寸法の一連の本質的に等しく間隔をあけた多層バンドを有する基体シートとなる。各バンドは、実際連続的であり、各バンドの各層は連続的である。各バンドの各連続層の幅は、この層の下の層にほぼ等しく、各連続層が直接かつ完全にこの層の下の層を覆うように包装材をデザインする。各層の乾燥重量は、約０．４ｍｇから約０．６ｍｇの範囲である。さらに包装材は、エチルセルロースの多層適用、特にエチルセルロースおよび充填剤（例えば、炭酸カルシウム粒子）の双方が組み入れられているコーティング配合物の多層適用、を有する基体シートとなる。
【実施例５】
【０１１９】
図４を参照すると、プリント済み紙製包装材１８４は、各バンドが約６ｍｍの最大幅を有し、プリント済みバンドが異なるプリント配合物を用いて提供されること以外、実施例１に記載された材料を用いて実施例１に記載された様式で提供される。
【０１２０】
各バンドの第１層または下層用プリント配合物は、実施例１に記載されたニトロセルロース／炭酸カルシウム含有プリント配合物であり、各バンドの第２層および第３層用プリント配合物は、実施例４に記載されたそのエチルセルロース／炭酸カルシウム含有プリント配合物である。
【０１２１】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２ｍｇである。各バンドの各層により供される乾燥重量は、約０．５ｍｇである。
【０１２２】
このように提供された包装材は、本質的に等しい幅と寸法の一連の本質的に等しく間隔をあけた多層バンドを有する基体シートとなる。各バンドは、実際連続的であり、各バンドの各層は連続的である。各バンドは、ニトロセルロースを組み入れている下層およびエチルセルロースをさらに組み入れている２層を有している。すなわち、下層のポリマーフィルム形成剤は、他の層のポリマーフィルム形成剤とは異なる。このように提供されたその包装材のバンドは、炭酸カルシウムなどの充填剤が組み入れられている層を含む代表的なバンドである。
【実施例６】
【０１２３】
図４を参照すると、プリント済み包装材は、基体シートが実施例２に記載されたものであり、各バンドが約６ｍｍの最大幅を有し、各バンドの各層が異なるプリント配合物を用いて提供されること以外、実施例１に記載された様式で提供される。
【０１２４】
各バンドの第１層または下層用プリント配合物は、実施例１に記載されたそのニトロセルロース／炭酸カルシウム含有プリント配合物である。
【０１２５】
各バンドの第２層用プリント配合物は、実施例４に記載されたそのエチルセルロース／炭酸カルシウム含有プリント配合物である。
【０１２６】
各バンドの第３層用プリント配合物は、実施例２に記載されたそのエチルセルロース含有プリント配合物である。
【０１２７】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約１．５ｍｇである。
【実施例７】
【０１２８】
図４を参照すると、プリント済み包装材１８４は、プリント済みバンドが異なるプリント配合物を用いて提供されること以外、実施例１に記載された基体シートを用いて実施例１に記載された様式で提供される。
【０１２９】
各バンドの第１層または下層用プリント配合物は、実施例４に記載されたエチルセルロース／炭酸カルシウム含有プリント配合物である。
【０１３０】
各バンドの第２層のプリント配合物は、液体形態で使用される水ベースコーティングが組み入れられており、このコーティングは、シガレットの継ぎ目接着剤として用いられ、ＣＳ−１２４２と称されるＲ．Ｊ．Ｒｅｙｎｏｌｄｓ  Ｔｏｂａｃｃｏ社の接着配合物である。ＣＳ−１２４２配合物は、Ｎａｔｉｏｎａｌ  Ｓｔａｒｃｈ  ＆  Ｃｈｅｍｉｃａｌ社により呼称Ｒｅｓｙｎ  ３２−０２７２の下で販売されている約８７パーセントから約８８パーセントのエチレンビニルアセテートコポリマー乳濁液、およびＡＣ−９として知られているＲ．Ｊ．Ｒｅｙｎｏｌｄｓ  Ｔｏｂａｃｃｏ社の約１２パーセントから約１３パーセントの接着剤濃縮安定化剤からなる水乳濁液ベースの接着剤である。ＡＣ−９接着剤濃縮安定化剤は、約９２パーセント水およびＣｅｌａｎｅｓｅ  ＣｈｅｍｉｃａｌｓからＣｅｌｖｏｌ  ２０５として入手できる約８パーセントのポリビニルアルコール樹脂からなる。最終プリント配合物は、約９５部の水ベースコーティングおよび約５部の混合物を含む。この混合物は、最終プリント配合物に分散された増輝剤の量が、約０．０２部であるように無水エチルアルコール中の増輝剤、Ｃｉｂａ  Ｓｐｅｃｉａｌｔｙ  ＣｈｅｍｉｃａｌｓからＵｖｉｔｅｘ  ＯＢにより製造される。
【０１３１】
各バンドの第３層用プリント配合物は、以前実施例２に記載されたエチルセルロース含有プリント配合物である。
【０１３２】
このプリント済み包装材が、２７ｍｍ幅の巻取り紙に細切りされる場合、この巻取り紙は、各バンドが幅約４ｍｍおよびさしわたし約２７ｍｍであって間隔をあけた複数のバンドを有する。各バンドの乾燥重量は、約１ｍｇである。
【０１３３】
このように提供された包装材は、フィルム形成材および充填剤の層を含むパターン化バンドでプリントされた基体シートとなり、これらバンドの個々の層は、非水溶媒を組み入れている配合物から提供され、これらバンドの個々の層は、水性溶媒を組み入れている配合物から提供される。一定の水ベースコーティングを伴っている包装材の弱化また縮みを避けるように、第１コーティングまたは下部コーティングは疎水性材料である。このように提供された包装材は、さらに第１層および第３層に、エチルセルロースが組み入れられ、第２層に、エチレンビニルアセテートが組み入れられている多層バンドを有する包装材となる。このように提供された包装材は、その包装材に直接適用された疎水性コーティング層、第１コーティング層上に載せる第２層であって、水ベース乳濁液から生じるコーティングの形態で包装材に重量および多孔度の減少を提供する第２層、およびブロッキングを防ぐために有効な最上層を有する材料となる。このように多層コーティングは、包装材の物理的保全性に有意な程度まで影響を及ぼすことなく、包装材のある一定のその領域における包装材の多孔度を減少させるために一定の水ベースコーティングの使用を可能にするために使用される。
【実施例８】
【０１３４】
図４を参照すると、プリント済み包装材１８４は、プリント済みバンドが異なるプリント配合物を用いて提供されること以外、実施例１に記載された基体シートを用いて実施例１に記載された様式で提供される。
【０１３５】
各バンドの第１層または下層用プリント配合物は、実施例４に記載されたエチルセルロース／炭酸カルシウム含有プリント配合物である。
【０１３６】
第２層用プリント配合物は、実施例７に記載された水ベースプリント配合物である。
【０１３７】
各バンドの第３層用プリント配合物は、Ｃｅｌａｎｅｓｅ  ＣｈｅｍｉｃａｌｓからＣｅｌｖｏｌ  ２０５として入手できる約８部のポリビニルアルコール樹脂、約８７部の水、約５部の混合物を含む。この混合物は、最終プリント配合物に分散された増輝剤の量が、約０．０２部であるように無水エチルアルコール中増輝剤、Ｃｉｂａ  Ｓｐｅｃｉａｌｔｙ  Ｃｈｅｍｉｃａｌｓ製のＵｖｉｔｅｘ  ＯＢにより製造される。
【０１３８】
このプリント済み包装材が、２７ｍｍ幅の巻取り紙に細切りされる場合、この巻取り紙は、各バンドが幅約４ｍｍおよびさしわたし約２７ｍｍであって間隔をあけた複数のバンドを有する。各バンドの乾燥重量は、約１．５ｍｇである。
【０１３９】
このように提供された包装材は、フィルム形成材の層を含むパターン化バンドでプリントされた基体シートとなり、各層は、異なる層の材料が含まれる。このように提供された包装材はまた、各バンドの最上層として水ベースフィルム形成材（すなわち、水性溶媒内で適用されるフィルム形成材）を有する多層バンドを有する代表的な包装材である。このように提供された包装材はまた、フィルム形成材の層を有する代表的な包装材であり、これらの層のうち少なくとも１層は、ポリビニルアルコールを主に含むか、または本質的にそれからなるフィルム形成材を有する。
【実施例９】
【０１４０】
図４を参照すると、プリント済み包装材１８４は、プリント済みバンドが、異なるプリント配合物を用いて提供されること以外、実施例１に記載された基体シートを用いて実施例１に記載された様式で提供される。
【０１４１】
第１層または下層用プリント配合物は、実施例４に記載されたエチルセルロース／炭酸カルシウム含有プリント配合物である。
【０１４２】
第２層用プリント配合物は、実施例７に記載された水ベースプリント配合物である。
【０１４３】
第３層は、ポリビニルアルコールベースプリント配合物でプリントされる。このプリント配合物は、Ｃｅｌａｎｅｓｅ  ＣｈｅｍｉｃａｌｓからＣｅｌｖｏｌ  ２０５として入手できる約８部のポリビニルアルコール樹脂、約１０部の炭酸カルシウム、約７７部の水、約５部の混合物を含む。この混合物は、最終プリント配合物に分散された増輝剤の量が、約０．０２部であるように無水エチルアルコール中の増輝剤、Ｃｉｂａ  Ｓｐｅｃｉａｌｔｙ  ＣｈｅｍｉｃａｌｓからＵｖｉｔｅｘ  ＯＢにより製造される。
【０１４４】
このプリント済み包装材が、２７ｍｍ幅の巻取り紙に細切りされる場合、この巻取り紙は、各バンドが幅約４ｍｍおよびさしわたし約２７ｍｍであって間隔をあけた複数のバンドを有する。各バンドの乾燥重量は、約１．５ｍｇである。
【０１４５】
このように提供された包装材は、フィルム形成材および充填剤の層を含むパターン化バンドでプリントされた基体シートとなり、各バンドの少なくとも１層の個々の層は、水性溶媒、水溶性フィルム形成材および充填剤が組み入れられている配合物から提供される。
【実施例１０】
【０１４６】
図５を参照すると、プリント済み紙製包装材１８０は、一連の反復バンドの形態を有するプリントパターンを備えている紙基体シート１８４を有しており、バンドの中の２本は、バンド１８８、１９０として示されている。この紙製包装材は、ＴｅｒｖａｋｏｓｋｉからＴｅｒｃｉｇ  ＬＫ６０として入手できる。バンド２０８、２１０のそれぞれは、約６ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、４つの層２１５、２１８、２２２および２２６がある。各層のプリントパターンは実質的に同一であり、各連続層は、直接かつ完全にすぐ下の層に載るようにように層を位置合わせし、各層をプリントするために使用された配合物は、実質的に同一であり、各層をプリントするために使用された配合物量は実質的に同一である。前記４つの層は、以前実施例４に記載されたエチルセルロース／炭酸カルシウム含有配合物として、一般に以前実施例４に記載された様式でプリントされる。
【０１４７】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２ｍｇである。
【実施例１１】
【０１４８】
図５を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、ＴｅｒｖａｋｏｓｋｉからＴｅｒｃｉｇ  ＬＫ４６として入手できる。バンド２０８、２１０のそれぞれは、約４ｍｍの最大幅を有する。各バンドを分離する間隔として測定されたそれぞれ各バンド間の間隔が、約３０ｍｍであるように予め決められた間隔で、バンドが配置される。このバンドのそれぞれは、複数の連続層として基体シート上にプリントされ、示された実施形態に関しては、４つの層２１５、２１８、２２２および２２６がある。各連続層は、直接かつ完全にすぐ下の層に載るように層を位置合わせする。
【０１４９】
第１層もしくは下層は、以前実施例１に記載されたニトロセルロース／炭酸カルシウム含有プリント配合物を用いてプリントされる。第２層は、一般に以前実施例７に記載された様式で以前実施例７に記載された水ベースプリント配合物を用いてプリントされる。第３層は、実施例８に以前記載された水ベースポリビニルアルコール含有プリント配合物によりプリントされる。最上層もしくは第４層は、以前実施例２に記載されたエチルセルロース／炭酸カルシウム含有プリント配合物によりプリントされる。
【０１５０】
このプリント済み包装材が、２７ｍｍ幅の巻取り紙に細切りされる場合、この巻取り紙は、各バンドが幅約４ｍｍおよびさしわたし約２７ｍｍであって間隔をあけた複数のバンドを有する。各バンドの乾燥重量は、約２ｍｇである。
【０１５１】
このように提供された包装材は、各バンドが４つの層を含むパターン化バンドでプリントされた基体シートとなり、各層を提供するために用いられたプリント配合物は、組成が異なる。
【実施例１２】
【０１５２】
図５を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１１に記載されている。バンド２０８、２１０のそれぞれは、約６ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、４つの層２１５、２１８、２２２および２２６がある。各連続層は、直接かつ完全にすぐ下の層に載るように層を位置合わせする。
【０１５３】
第１層もしくは下層は、以前実施例１に記載されたニトロセルロース／炭酸カルシウム含有プリント配合物を用いてプリントされる。第２層は、水ベースプリント配合物を用いてプリントされる。このプリント配合物は、約５部の塩化ナトリウムと以前実施例７に記載された約９５部のプリント配合物とを混合することにより提供される。第３層は、以前実施例９に記載されたポリビニルアルコール含有プリント配合物によりプリントされる。最上層もしくは第４層は、以前実施例２に記載されたエチルセルロース／炭酸カルシウム含有プリント配合物によりプリントされる。
【０１５４】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２ｍｇである。
【実施例１３】
【０１５５】
図５を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。バンド２０８、２１０のそれぞれは、約６ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、４つの層２１５、２１８、２２２および２２６がある。各連続層は、直接かつ完全にすぐ下の層に載るように層を位置合わせする。
【０１５６】
第１層もしくは下層は、以前実施例１に記載されたニトロセルロース／炭酸カルシウム含有プリント配合物を用いてプリントされる。第２層は、水ベースプリント配合物を用いてプリントされる。このプリント配合物は、約１５部の塩化ナトリウムと以前実施例７に記載された約８５部のプリント配合物とを混合することにより提供される。第３層は、以前実施例８に記載されたポリビニルアルコール含有プリント配合物によりプリントされる。最上層もしくは第４層は、以前実施例２に記載されたエチルセルロース含有プリント配合物によりプリントされる。
【０１５７】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２ｍｇである。
【実施例１４】
【０１５８】
図５を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１０に記載されている。バンド２０８、２１０のそれぞれは、約６ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、４つの層２１５、２１８、２２２および２２６がある。各連続層は、直接かつ完全にすぐ下の層に載るように層を位置合わせする。
【０１５９】
第１層もしくは下層は、以前実施例１に記載されたニトロセルロース／炭酸カルシウム含有プリント配合物を用いてプリントされる。第２層は、水ベースプリント配合物を用いてプリントされる。第３層は、以前実施例９に記載されたポリビニルアルコール／炭酸カルシウム含有プリント配合物によりプリントされる。最上層もしくは第４層は、以前実施例２に記載されたエチルセルロース含有プリント配合物によりプリントされる。
【０１６０】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２ｍｇである。
【実施例１５】
【０１６１】
図５を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１１に記載されている。バンド２０８、２１０のそれぞれは、約５ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、４つの層２１５、２１８、２２２および２２６がある。各連続層は、直接かつ完全にすぐ下の層に載るように層を位置合わせする。
【０１６２】
第１層もしくは下層は、以前実施例１に記載されたニトロセルロース／炭酸カルシウム含有プリント配合物を用いてプリントされる。第２層は、以前実施例１２に記載された塩化ナトリウムを組み入れている水ベースプリント配合物を用いてプリントされる。第３層は、以前実施例８に記載されたポリビニルアルコール含有プリント配合物を用いてプリントされる。
【０１６３】
最上層もしくは第４層は、澱粉ベースプリント配合物によりプリントされる。この配合物は、約２７部の炭酸カルシウム粒子、約１１パーセントの塩化ナトリウム、約２０部のデキストリン（Ｎａｔｉｏｎａｌ  Ｓｔａｒｃｈ  ＆  ＣｈｅｍｉｃａｌからＣｒｙｓｔａｌ  Ｔｅｘ  ６２６として入手できる）、約０．０５部のソルビン酸カリウム、約４部の尿素、約３部のプロピレングリコール、約５部の混合物および約３０部の水（配合物の合計部数１００に足りる）を含んでいる。炭酸カルシウムは、Ｓｐｅｃｉａｌｔｙ  Ｍｉｎｅｒａｌｓ社からＡｌｂａｇｌｏｓ  ＰＣＣとして入手できる。この混合物は、無水エチルアルコール中、Ｃｉｂａ  Ｓｐｅｃｉａｌｔｙ  ＣｈｅｍｉｃａｌｓからＵｖｉｔｅｘ  ＯＢとして入手できる約０．０２部の増輝剤である。
【０１６４】
このプリント済み包装材が、２７ｍｍ幅の巻取り紙に細切りされる場合、この巻取り紙は、各バンドが幅約５ｍｍおよびさしわたし約２７ｍｍであって間隔をあけた複数のバンドを有する。各バンドの乾燥重量は、約３ｍｇである。
【０１６５】
このように提供された包装材は、フィルム形成材の層を含むパターン化バンドでプリントされた基体シートとなり、各バンドの下層は、疎水性フィルム形成材を含む。このように提供された包装材はまた、水性溶媒を使用してプリント配合物から提供されたフィルム形成材の３つの層をそれぞれ備えている多層バンドを有する代表的な包装材基体である。
【実施例１６】
【０１６６】
図５を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１０に記載されている。バンド２０８、２１０のそれぞれは、約６ｍｍの最大幅を有する。各バンドを分離する間隔として測定されたそれぞれ各バンド間の間隔が、約４４ｍｍであるように予め決められた間隔で、バンドが配置される。このバンドのそれぞれは、複数の連続層として基体シート上にプリントされ、示された実施形態に関しては、４つの層２１５、２１８、２２２および２２６がある。各連続層は、直接かつ完全にすぐ下の層に載るように層を位置合わせする。
【０１６７】
第１層もしくは下層は、以前実施例１に記載されたニトロセルロース含有プリント配合物を用いてプリントされる。この配合物は、約５部のクエン酸ナトリウム、約１４部のニトロセルロース、約２部のトリアセチン、約０．５部のレシチン湿潤剤、およびＣｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約７８部の酢酸ｎ−プロピル溶媒（配合物の合計部数１００に足りる）を含んでいる。ニトロセルロースは、Ｂａｙｅｒ  ＡＧからＷａｌｏｃｅｌニトロセルロースＥ  ３６０として入手できる。
【０１６８】
第２層は、以前実施例７に記載された水ベースプリント配合物を用いてプリントされる。第３層は、以前実施例９に記載されたポリビニルアルコール／炭酸カルシウム含有プリント配合物によりプリントされる。最上層もしくは第４層は、以前実施例４に記載されたエチルセルロース含有配合物によりプリントされる。
【０１６９】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２ｍｇである。
【０１７０】
このように提供された包装材は、各バンドの層のうちの少なくとも１つの層が、水溶性塩および非水溶媒に溶解性であるフィルム形成材を含むプリント済み多層バンドを有する代表的な包装材である。
【実施例１７】
【０１７１】
図５を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１０に記載されている。バンド２０８、２１０のそれぞれは、約４ｍｍの最大幅を有する。各バンドを分離する間隔として測定されたそれぞれ各バンド間の間隔が、約３９ｍｍであるように予め決められた間隔で、バンドが配置される。このバンドのそれぞれは、複数の連続層として基体シート上にプリントされ、示された実施形態に関しては、４つの層２１５、２１８、２２２および２２６がある。各連続層は、直接かつ完全にすぐ下の層に載るように層を位置合わせする。
【０１７２】
第１層もしくは下層は、ニトロセルロース含有プリント配合物を用いてプリントされる。この配合物は、約１５部のクエン酸ナトリウム、約１４部のニトロセルロース、約２部のトリアセチン、約０．５部のレシチン湿潤剤、およびＣｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約６８部の酢酸ｎ−プロピル溶媒（配合物の合計部数１００に足りる）を含んでいる。ニトロセルロースは、Ｂａｙｅｒ  ＡＧからＷａｌｏｃｅｌニトロセルロースＥ  ３６０として入手できる。
【０１７３】
第２層は、以前実施例７に記載された水ベースプリント配合物を用いてプリントされる。第３層は、以前実施例９に記載されたポリビニルアルコール／炭酸カルシウム含有プリント配合物によりプリントされる。最上層もしくは第４層は、以前実施例４に記載されたエチルセルロース含有配合物によりプリントされる。
【０１７４】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約３ｍｇである。
【実施例１８】
【０１７５】
図５を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。バンド２０８、２１０のそれぞれは、約４ｍｍの最大幅を有する。各バンドを分離する間隔として測定されたそれぞれ各バンド間の間隔が、約３９ｍｍであるように予め決められた間隔で、バンドが配置される。このバンドのそれぞれは、複数の連続層として基体シート上にプリントされ、示された実施形態に関しては、４つの層２１５、２１８、２２２および２２６がある。各連続層は、直接かつ完全にすぐ下の層に載るように層を位置合わせする。
【０１７６】
第１層もしくは下層は、実施例１６に記載されたニトロセルロース／クエン酸ナトリウム含有プリント配合物を用いてプリントされる。第２層は、以前実施例７に記載された水ベースプリント配合物を用いてプリントされる。第３層は、以前実施例８に記載されたポリビニルアルコール含有プリント配合物を用いてプリントされる。
【０１７７】
最上層もしくは第４層は、エチルセルロース含有プリント配合物によりプリントされる。この配合物は、約１６部の水酸化マグネシウム、約１０部のエチルセルロース、約２部のトリアセチン、約０．５部のレシチン湿潤剤、Ｃｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約７１部の酢酸ｎ−プロピル溶媒（配合物の合計部数１００に足りる）を含んでいる。エチルセルロースは、Ｈｅｒｃｕｌｅｓ社からＡｑｕａｌｏｎ  Ｎ−７として入手できる。
【０１７８】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２．５ｍｇである。
【０１７９】
このように提供された包装材は、パターン化多層バンドでプリントされた基体シートとなり、各バンドの層のうち少なくとも１つの層が、疎水性フィルム形成材およびマグネシウム含有充填剤（例えば、水酸化マグネシウム）を組み入れているプリント配合物から提供される。
【実施例１９】
【０１８０】
図５を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１１に記載されている。バンド２０８、２１０のそれぞれは、約６ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、４つの層２１５、２１８、２２２および２２６がある。各連続層は、直接かつ完全にすぐ下の層に載るように層を位置合わせする。
【０１８１】
第１層もしくは下層は、以前実施例１６に記載されたニトロセルロース／クエン酸ナトリウム含有プリント配合物を用いてプリントされる。第２層は、以前実施例７に記載された水ベースプリント配合物を用いてプリントされる。第３層は、以前実施例９に記載されたポリビニルアルコール／炭酸カルシウム含有プリント配合物を用いてプリントされる。最上層もしくは第４層は、以前実施例１８に記載されたエチルセルロース／水酸化マグネシウム含有プリント配合物によりプリントされる。
【０１８２】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２ｍｇである。
【実施例２０】
【０１８３】
図６を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。バンド２０８、２１０のそれぞれは、約８ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、３つの層２１５、２１８および２２２がある。
【０１８４】
第１層もしくは下層２１５は、プリント配合物として基体巻取り紙１８４上にプリントされる。この配合物は、以前実施例４に記載されたエチルセルロース／炭酸カルシウム含有配合物である。
【０１８５】
第２層２１８は、第１層２１５上にプリントされる。この層の幅は約４ｍｍである。第１層の上部領域のそれぞれ最先端で約２ｍｍが第２層により覆われないように、第２層が配置される。第２層２１８は、以前実施例７に記載された水ベースプリント配合物を含んでいる。
【０１８６】
第２層２１８の接着剤成分を覆い、密封することができるフィルム形成材が組み入れられている第３層２２２が、第２層２１８上およびその全域にプリントされる。この層の幅は約６ｍｍである。第１層の上部領域のそれぞれ最先端で約１ｍｍが第２層により覆われないように、第２層が配置される。第３層２２２は、以前実施例８に記載されたそのポリビニルアルコール含有配合物である。
【０１８７】
このプリント済み包装材が、２７ｍｍ幅の巻取り紙に細切りされる場合、この巻取り紙は、各バンドが幅約８ｍｍおよびさしわたし約２７ｍｍであって間隔をあけた複数のバンドを有する。各バンドの乾燥重量は、約１．４ｍｇである。各バンドの第１層の乾燥重量は、約０．３ｍｇである。各バンドの第２層の乾燥重量は、約０．８ｍｇである。第３層の乾燥重量は、約０．３ｍｇである。
【０１８８】
図６を参照すると、記載されたプリント包装材に関して、各層のプリントパターンは異なり、各連続層が、すぐ下の層の全体未満または全体以上に載るように配置合わせし、各層全てをプリントするために使用される配合物は、全体的組成が同一ではなく、各層をプリントするために使用される配合物量は、層毎に同一ではない。
【０１８９】
適切な成分の適量を含むバンドを有するこれらの包装材を用いて生成されたタバコロッドを有するように製造されたシガレットは、前述のシガレット消火評価基準に合致する能力を有する。包装材上にプリントされたこれらバンドのこれら層のうち１層以上は、この包装材から製造されたシガレットの点火性向を減じるのを補助する上で有効である。これら層のうち１層（例えば、接着剤組成の第２層を覆うために使用されるフィルム形成材の第３層）は、ブロッキングを避ける様式または方法を提供しながら、接着組成物が包装材上にバンドをプリントするために使用される様式を提供する。
【実施例２１】
【０１９０】
図６を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。バンド２０８、２１０のそれぞれは、約８ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、３つの層２１５、２１８および２２２がある。
【０１９１】
第１層もしくは下層２１５は、約８ｍｍの幅を有し、以前実施例１６に記載されたニトロセルロース／クエン酸ナトリウム含有配合物である。
【０１９２】
第２層２１８は、第１層２１５上にプリントされる。この層の幅は約４ｍｍである。第１層の上部領域のそれぞれ最先端で約２ｍｍが第２層により覆われないように、第２層が配置される。第２層２１８は、以前実施例７に記載された水ベースプリント配合物を含んでいる。
【０１９３】
第２層２１８の接着剤成分を覆い、密封することができるフィルム形成材を組み入れている第３層２２２は、第２層２１８上およびその全域にプリントされる。この層の幅は約６ｍｍである。第１層の上部領域のそれぞれ最先端で約１ｍｍが第２層により覆われないように、第２層が配置される。第３層２２２は、以前実施例９に記載されたそのポリビニルアルコール／炭酸カルシウム含有配合物である。
【０１９４】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２．５ｍｇである。
【実施例２２】
【０１９５】
図６を参照すると、プリント済み紙製包装材１８０は、一連の反復バンドの形態を有するプリントパターンを備えている紙基体シート１８４を有しており、この中の２本が、バンド１８８、１９０として示されている。この紙製包装材は、実施例１に記載されている。バンド２０８、２１０のそれぞれは、約８ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関して、３つの層２１５、２１８および２２２がある。
【０１９６】
第１層もしくは下層は、約８ｍｍの幅を有し、以前実施例１６に記載されたニトロセルロース／クエン酸ナトリウム含有配合物である。
【０１９７】
第２層２１８は、第１層２１５上にプリントされる。この層の幅は約４ｍｍである。第１層の上部領域のそれぞれ最先端で約２ｍｍが第２層により覆われないように、第２層が配置される。第２層２１８は、以前実施例１２に記載された塩化ナトリウムを組み入れている水ベースプリント配合物を含んでいる。
【０１９８】
第２層２１８の接着剤成分を覆い、密封することができるフィルム形成材を組み入れている第３層２２２は、第２層２１８上およびその全域にプリントされる。この層の幅は約８ｍｍである。第１層が第２層により覆われるように、第２層が配置される。第３層２２２は、以前実施例８に記載されたそのポリビニルアルコール含有配合物である。
【０１９９】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２．５ｍｇである。
【実施例２３】
【０２００】
図６を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。バンド２０８、２１０のそれぞれは、約８ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、３つの層２１５、２１８および２２２がある。
【０２０１】
第１層もしくは下層は、約８ｍｍの幅を有する。この層に関するプリント配合物は、約５部の塩化ナトリウム、約８部のエチルセルロース、約２部のトリアセチン、約０．５部のレシチン湿潤剤、Ｃｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約８４部の酢酸イソプロピル溶媒（配合物の合計部数１００に足りる）を含んでいる。エチルセルロースは、Ｈｅｒｃｕｌｅｓ社からＡｑｕａｌｏｎ  Ｎ−７として入手できる。
【０２０２】
第２層２１８は、第１層２１５上にプリントされる。この層の幅は約４ｍｍである。第１層の上部領域のそれぞれ最先端で約２ｍｍが第２層により覆われないように、第２層が配置される。第２層２１８は、以前実施例７に記載された水ベースプリント配合物を含んでいる。
【０２０３】
第２層２１８の接着剤成分を覆い、密封することができるフィルム形成材を組み入れている第３層２２２は、第２層２１８上およびその全域にプリントされる。その層の幅は約６ｍｍである。第１層の上部領域のそれぞれ最先端で約１ｍｍが第２層により覆われないように、第２層が配置される。第３層２２２は、以前実施例１５に記載された澱粉ベース配合物である。
【０２０４】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２．５ｍｇである。
【実施例２４】
【０２０５】
図６を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。バンド２０８、２１０のそれぞれは、約８ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、３つの層２１５、２１８および２２２がある。
【０２０６】
第１層もしくは下層は、約８ｍｍの幅を有し、以前実施例２３に記載されたエチルセルロース／塩化ナトリウム含有配合物である。
【０２０７】
第２層２１８は、第１層２１５上にプリントされる。この層の幅は約４ｍｍである。第１層の上部領域のそれぞれ最先端で約２ｍｍが第２層により覆われないように、第２層が配置される。第２層２１８は、以前実施例１２に記載された塩化ナトリウムを組み入れている水ベースプリント配合物を含んでいる。
【０２０８】
第２層２１８の接着剤成分を覆い、密封することができるフィルム形成材を組み入れている第３層２２２は、第２層２１８上およびその全域にプリントされる。この層の幅は約８ｍｍである。第１層が第２層により覆われるように、第２層が配置される。第３層２２２のプリント配合物は、以前実施例２に記載されたそのエチルセルロース含有配合物である。
【０２０９】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約３ｍｇである。
【実施例２５】
【０２１０】
図６を参照すると、プリント済み紙製包装材１８０は、一連の反復バンドの形態を有するプリントパターンを備えている紙基体シート１８４を有しており、バンドの中の２本がバンド１８８、１９０として示されている。この紙製包装材は、実施例１に記載されている。バンド２０８、２１０のそれぞれは、約８ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、３つの層２１５、２１８および２２２がある。
【０２１１】
第１層もしくは下層は、約８ｍｍの幅を有する。この層に関するプリント配合物は、実施例２に記載されたエチルセルロース含有配合物である。
【０２１２】
第２層２１８は、第１層２１５上にプリントされる。この層の幅は約４ｍｍである。第１層の上部領域のそれぞれ最先端で約２ｍｍが第２層により覆われないように、第２層が配置される。第２層２１８は、以前実施例１３に記載された塩化ナトリウムを組み入れている水ベースプリント配合物を含んでいる。
【０２１３】
第２層２１８の接着剤成分を覆い、密封することができるフィルム形成材を組み入れている第３層２２２は、第２層２１８上およびその全域にプリントされる。この層の幅は約６ｍｍである。第１層の上部領域のそれぞれ最先端で約１ｍｍが第２層により覆われないように、第２層が配置される。第３層２２２は、以前実施例１５に記載された澱粉ベース配合物である。
【０２１４】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２．５ｍｇである。
【実施例２６】
【０２１５】
図６を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。バンド２０８、２１０のそれぞれは、約８ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、３つの層２１５、２１８および２２２がある。
【０２１６】
第１層もしくは下層は、約８ｍｍの幅を有する。このプリント配合物は、実施例１に記載されたニトロセルロース／炭酸カルシウム含有プリント配合物である。
【０２１７】
第２層２１８は、第１層２１５上にプリントされる。この層の幅は約４ｍｍである。第１層の上部領域のそれぞれ最先端で約２ｍｍが第２層により覆われないように、第２層が配置される。第２層２１８は、以前実施例７に記載された水ベースプリント配合物を含んでいる。この層のプリント配合物は、Ｎａｔｉｏｎａｌ  ＳｔａｒｃｈからＦｌｏｋｏｔｅ  ６４として入手できる約２２部の澱粉、約２．５部のクエン酸ナトリウム二水和物、約３部のクエン酸カリウム一水和物、約１部のリン酸ジアンモニウム、約５部の混合物、少なくとも約６６部の水（配合物の合計部数１００に足りる）を含んでいる。前記混合物は、最終プリント配合物に分散された増輝剤の量が、約０．０２部になるように、無水エチルアルコール中、Ｃｉｂａ  Ｓｐｅｃｉａｌｔｙ  ＣｈｅｍｉｃａｌｓからＵｖｉｔｅｘ  ＯＢの増輝剤を混合することにより製造される。
【０２１８】
第２層２１８の接着剤成分を覆い、密封することができるフィルム形成材が組み入れられている第３層２２２は、第２層２１８上およびその全域にプリントされる。この層の幅は約６ｍｍである。第１層の上部領域のそれぞれ最先端で約１ｍｍが第２層により覆われないように、第２層が配置される。第３層２２２のプリント配合物は、以前実施例２に記載されたそのエチルセルロース含有配合物である。
【０２１９】
このプリント済み包装材が、２７ｍｍ幅の巻取り紙に細切りされる場合、この巻取り紙は、各バンドが幅約６ｍｍおよびさしわたし約２７ｍｍであって間隔をあけた複数のバンドを有する。各バンドの乾燥重量は、約２．５ｍｇである。
【実施例２７】
【０２２０】
図６を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。バンド２０８、２１０のそれぞれは、約８ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、３つの層２１５、２１８および２２２がある。
【０２２１】
第１層もしくは下層は、約８ｍｍの幅を有する。この層に関するプリント配合物は、以前実施例２に記載されたエチルセルロース含有配合物である。
【０２２２】
第２層２１８は、第１層２１５上にプリントされる。この層の幅は約４ｍｍである。第１層の上部領域のそれぞれ最先端で約２ｍｍが第２層により覆われないように、第２層が配置される。第２層２１８は、以前実施例７に記載された水ベースプリント配合物を含んでいる。
【０２２３】
第２層２１８の接着剤成分を覆い、密封することができるフィルム形成材が組み入れられている第３層２２２は、第２層２１８上およびその全域にプリントされる。その層の幅は約６ｍｍである。第１層の上部領域のそれぞれ最先端で約１ｍｍが第２層により覆われないように、第２層が配置される。第３層２２２のプリント配合物は、以前実施例１に記載されたそのニトロセルロース／炭酸カルシウム含有配合物である。
【０２２４】
このプリント済み包装材が、２７ｍｍ幅の巻取り紙に細切りされる場合、この巻取り紙は、各バンドが幅約８ｍｍおよびさしわたし約２７ｍｍであって間隔をあけた複数のバンドを有する。各バンドの乾燥重量は、約２ｍｇである。
【実施例２８】
【０２２５】
図６を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。バンド２０８、２１０のそれぞれは、約８ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関して、３つの層２１５、２１８および２２２がある。
【０２２６】
第１層もしくは下層は、約８ｍｍの幅を有する。この層に関するプリント配合物は、以前実施例２に記載されたそのエチルセルロース含有配合物である。
【０２２７】
第２層２１８は、第１層２１５上にプリントされる。その層の幅は約４ｍｍである。第１層の上部領域のそれぞれ最先端で約２ｍｍが第２層により覆われないように、第２層が配置される。第２層２１８は、以前実施例１５に記載された澱粉ベースプリント配合物を含んでいる。
【０２２８】
第２層２１８の接着剤成分を覆い、密封することができるフィルム形成材を組み入れている第３層２２２が、第２層２１８上およびその全域にプリントされる。この層の幅は約６ｍｍである。第１層の上部領域のそれぞれ最先端で約１ｍｍが第２層により覆われないように、第２層が配置される。第３層２２２のプリント配合物は、以前実施例２６に記載されたその澱粉ベース配合物である。
【０２２９】
このプリント済み包装材が、２７ｍｍ幅の巻取り紙に細切りされる場合、この巻取り紙は、各バンドが幅約８ｍｍおよびさしわたし約２７ｍｍであって間隔をあけた複数のバンドを有する。各バンドの乾燥重量は、約２ｍｇである。
【実施例２９】
【０２３０】
図７を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、約１８ＣＯＲＥＳＴＡ単位の多孔度を有し、ＴｅｒｖａｋｏｓｋｉからＴｅｒｃｉｇ  ＬＫ１８として入手できる。バンド２０８、２１０のそれぞれは、約４ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、３つの層２１５、２１８および２２２がある。各層のプリントパターンは、実質的に同じものであり、各連続層が直接かつ完全にすぐ下の層に載るように層を位置合わせし、下層をプリントするために使用される配合物は、以前実施例４に記載されており、各中間層および最上層は、実質的に同じものであり、各層をプリントするために使用される配合物量は、実質的に同じものである。前記中間層および最上層は、以前実施例２に記載された配合物を用いてプリントされ、実質的に以前実施例２に記載された同じ様式でプリントされる。
【０２３１】
この包装材はまた、連続的第４層２３０を含む。この層の配合物は、約１０部のクエン酸ナトリウムおよび約９０部の水である。この配合物は、例えば、３００のラインスクリーンで包装材の全面上にプリントされる。使用される配合物量は、基体シートの乾燥重量を基準にして、約０．５重量パーセントの量で適用されるクエン酸ナトリウムを有する包装材を提供するのに十分である。このプリント配合物を用いた包装材の主要面の完全な被覆は、位置合わせを必要としないので、上塗り層は増輝剤を必要としない。さらなる層もしくは第４層は、フィルム形成材が実質的に存在しない配合物から提供される。さらに、連続層として図７に示されるが、上塗り層におけるフィルム形成材の不在により、水性溶媒が除かれた場合、水性溶液の塩が包装材と密に接触することになる。
【０２３２】
このプリント済み包装材が、２７ｍｍ幅の巻取り紙に細切りされる場合、この巻取り紙は、各バンドが幅約４ｍｍおよびさしわたし約２７ｍｍであって間隔をあけた複数のバンドを有する。各バンドの乾燥重量は、約１．７ｍｇである。
【０２３３】
図７を参照すると、記載されたプリント済み包装材に関して、上塗り層は、実質的に包装材の全主要面上にプリントされる。この上塗り層はまた、前もってその包装材上にプリントされたバンドを覆うように適用される。この上塗り層はまた、プリント工程を用いて、包装材への燃焼化学物質の組み入れ可能な様式で使用される。
【実施例３０】
【０２３４】
図８を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。バンド１８８、１９０のそれぞれは、約６ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、３つの層２１５、２１８および２２２がある。各層のプリントパターンは、異なるものであり、各連続層がすぐ下の層に載せるように層を位置合わせし、各層をプリントするために使用される配合物は、実質的に同じものである。
【０２３５】
第１層または最下層２１５は、プリント配合物として基体巻取り紙１８４上にプリントされる。このプリント配合物は、先の実施例４に記載されたエチルセルロース／炭酸カルシウム含有配合物である。
【０２３６】
同じ配合物を含む第２層２１８は、第１層２１５上にプリントされ、第２層およびその層の幅は約５ｍｍである。第１層の上部領域のそれぞれ最先端で約０．５ｍｍが第２層により覆われないように、第２層が配置される。同じ配合物を含んでいる第３層２２２は、第２層２１８上にプリントされる。第２層の上部領域のそれぞれ最先端で約０．５ｍｍが第３層により覆われないように、第２層が配置される。
【０２３７】
このプリント済み包装材が、２７ｍｍ幅の巻取り紙に細切りされる場合、この巻取り紙は、各バンドが最大幅約６ｍｍおよびさしわたし約２７ｍｍであって間隔をあけた複数のバンドを有する。各バンドの乾燥重量は、約３ｍｇである。
【０２３８】
図８に描写された包装材は、本質的に等しい幅と寸法の本質的に等しく間隔をあけた一連の多層バンドを有する基体シートとなり、これによって、各バンドの各連続層の幅は、この層の下の層よりも狭く、また各連続層の末端は、この層の下の層の末端から等しくオフセットされる。この包装材はまた、各層がサイズの異なる３つの層を有するバンドを備える包装材を示し、各層は、疎水性フィルム形成材を組み入れているプリント配合物を含んでいる。
【実施例３１】
【０２３９】
図９を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。バンド１８８、１９０のそれぞれは、約８ｍｍの最大幅を有する。各バンドを分離する間隔として測定されたそれぞれ各バンド間の間隔が、約３０ｍｍであるように予め決められた間隔で、バンドが配置される。このバンドのそれぞれは、複数の連続層として基体シート上にプリントされ、示された実施形態に関して、４つの層２１５、２１８、２２２および２２６がある。各バンドに関しては、各層の幅は、異なるものであり、各連続層がすぐ下の層に載るように層を位置合わせし、各層をプリントするために使用される配合物は、実質的に同じものである。
【０２４０】
第１層または下層２１５は、プリント配合物として基体巻取り紙１８４上にプリントされる。この配合物は、先の実施例１に記載されている。この層は約８ｍｍの幅を有している。
【０２４１】
実施例２６に記載された澱粉ベースプリント配合物を含む第２層２１８は、第１層２１５上にプリントされ、第２層は約６ｍｍの幅を有する。第１層の上部領域のそれぞれ最先端で約１ｍｍが第２層により覆われないように、第２層が配置される。
【０２４２】
実施例９に記載されたポリビニルアルコールベースのプリント配合物を含んでいる第３層２２２は、第２層２１８上にプリントされ、第３層は、約５ｍｍの幅を有する。第２層の上部領域のそれぞれ最先端で約０．５ｍｍが第３層により覆われないように、第３層が配置される。
【０２４３】
実施例２に記載されたエチルセルロース含有プリント配合物を含んでいる第４層２２６は、第３層２２２上にプリントされ、第４層は、約３ｍｍの幅を有する。第３層の上部領域のそれぞれ最先端で約１ｍｍが第４層により覆われないように、第４層が配置される。
【０２４４】
このプリント済み包装材が、２７ｍｍ幅の巻取り紙に細切りされる場合、この巻取り紙は、各バンドが最大幅約８ｍｍおよびさしわたし約２７ｍｍであって間隔をあけた複数のバンドを有する。各バンドの乾燥重量は、約３ｍｇである。
【実施例３２】
【０２４５】
図１０を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例３に記載されている。バンド１８８、１９０のそれぞれは、約７ｍｍの最大幅を有する。各バンドを分離する間隔として測定されたそれぞれ各バンド間の間隔が、約２０ｍｍであるように予め決められた間隔で、バンドが配置される。このバンドのそれぞれは、複数の連続層として基体シート上にプリントされ、示された実施形態に関しては、２つの層２１５および２１８がある。各層の幅は、異なるものであり、上層が下層に載るように層を位置合わせし、各層をプリントするために使用される配合物は、実質的に同じものである。
【０２４６】
第１層または下層２１５は、プリント配合物として基体巻取り紙１８４上にプリントされ、この層は約７ｍｍの幅を有している。この配合物は、先の実施例４に記載されたエチルセルロース／炭酸カルシウム含有配合物である。
【０２４７】
実施例４に記載されたプリント配合物を含む第２層２１８は、第１層２１５上にプリントされ、第２層およびその層の幅が約５ｍｍである。第１層の上部領域のそれぞれ最先端で約１ｍｍが第２層により覆われないように、第２層が配置される。
【０２４８】
前記包装材はまた、第３層２３０を場合によっては含む。この配合物は、先の実施例２９に記載された塩含有配合物である。この配合物は、本質的に実施例２９に記載された様式で包装材の全面上にプリントされる。
【０２４９】
このプリント済み包装材が、２７ｍｍ幅の巻取り紙に細切りされる場合、この巻取り紙は、各バンドが最大幅約７ｍｍおよびさしわたし約２７ｍｍであって間隔をあけた複数のバンドを有する。各バンドの乾燥重量は、約２ｍｇである。
【０２５０】
図９に描写されたパターンを有する包装材は、一連の間隔をあけたバンドを有する代表的な包装材であり、各バンドの包装材に適用された被覆量は、各バンドの中心に向かって比較的高く、各バンドの各側面に向かって比較的低い。すなわち、１つの中心部分および２つの側面部分を有する各バンドに関して、適用されたプリント配合物は、各側面部分よりも中心部分に向かって多い量で存在する。
【実施例３３】
【０２５１】
図１１を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例３に記載されている。このバンドは、約５ｍｍの最大幅を有する。各バンドを分離する間隔として測定されたそれぞれ各バンド間の間隔が、約３０ｍｍであるように予め決められた間隔で、バンドが配置される。
【０２５２】
このバンドは、場合によっては連続第１層２５０を含む。この層のプリント配合物は、約１０部のクエン酸ナトリウムと約９０部の水である。この配合物は、例えば、３００のラインスクリーンで包装材の全面上にプリントされる。使用される配合物量は、基体シート乾燥重量を基準にして、約０．５重量パーセントの量で適用されたクエン酸ナトリウムを有する包装材を提供するのに十分である。このような下塗り剤コーティングは、このプリント配合物を用いた包装材の主要面の完全被覆が位置合わせを必要としないので、増輝剤を必要としない。下塗り層は、フィルム形成材を実質的に欠いている配合物から提供される。さらに、連続層として図１１に示されるが、下塗り層にｐけるフィルム形成材の不在により、水性溶媒が除かれた場合、水性溶液の塩を包装材と密に接触させることになる。
【０２５３】
このバンドのそれぞれは、複数の連続層として基体シート上にプリントされ、示された実施形態に関しては、３つの層２５３、２５６および２５９がある。下部の２層２５３、２５６のプリントパターンは、上層２５６が完全にすぐ下の層２５３に載るように層を位置合わせし、各層をプリントするために使用される配合物は、実質的に同じものである。バンドの下部２層のそれぞれは、プリント配合物として被覆済み基体シートに適用される。この配合物は、先の実施例４に記載されたエチルセルロース／炭酸カルシウム含有配合物である。
【０２５４】
先の実施例１５に記載されたプリント配合物を含む第３層２５９は、各バンドの第２層２５６上にプリントされ、第２層およびその層の幅は、約４ｍｍである。第２層の上部領域のそれぞれ最先端で約０．５ｍｍが第３層により覆われないように、第２層が配置される。
【０２５５】
このプリント済み包装材が、２７ｍｍ幅の巻取り紙に細切りされる場合、この巻取り紙は、各バンドが最大幅約６ｍｍおよびさしわたし約２７ｍｍであって間隔をあけた複数のバンドを有する。各バンドの乾燥重量は、約２ｍｇである。
【０２５６】
図１１に描写された包装材は、本質的に等しい幅および寸法の一連の本質的に等しく間隔をあけた多層バンドを有するベースシートを示し、これによって各バンドのある連続層の幅が、実質的に同じものであり、また、各バンドのある連続層の幅が、前記層またはこれら層の下の層よりも狭い。図１１に描写された包装材はまた、実質的にその全面に適用されたプリント配合物の下塗り層を前もって有している基体シート上に適用されている本質的に等しい幅と寸法の一連の本質的に等しく間隔をあけた多層を有する基体シートとなる。すなわち、このパターン化バンドを包装材上にプリントされる材料上の包装材上にプリントできるように下塗り層が適用される。この下塗り層は、水溶性塩を組み入れることができ、この下塗り層は、実質的にフィルム形成材を欠いてもよい。この下塗り層はまた、下塗り工程を用いて燃焼化学物質を包装材に組み入れ可能な様式で使用される。
【実施例３４】
【０２５７】
図１１を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。これらバンドのそれぞれは、約５ｍｍの最大幅を有する。各バンドを分離する間隔として測定されたそれぞれ各バンド間の間隔が、約２０ｍｍであるように予め決められた間隔で、バンドが配置される。
【０２５８】
このバンドは、場合によっては連続第１層２５０を含む。この層の配合物および適用は、実施例３３に記載されている。
【０２５９】
このバンドのそれぞれは、複数の連続層として基体シート上にプリントされ、示された実施形態に関して、３つの層２５３、２５６および２５９がある。下部の２層２５３、２５６のプリントパターンは、実質的に同じものであり、上層２５６が完全にすぐ下の層２５３に載るように層を位置合わせし、各層をプリントするために使用される配合物は、実質的に同じものである。バンドの下部２層のそれぞれは、プリント配合物として被覆済み基体シートに適用される。
【０２６０】
各バンドの下層２５３、２５６用のプリント配合物は、約１６部の炭酸カルシウム粒子、約６部のエチルセルロース、約２部のニトロセルロース、約２部のトリアセチン、約０．５部のレシチン湿潤剤、Ｃｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約７４部の酢酸イソプロピル溶媒（配合物の合計部数１００に足りる）を含んでいる。炭酸カルシウムは、Ｓｐｅｃｉａｌｔｙ  Ｍｉｎｅｒａｌｓ社からＡｌｂａｇｌｏｓ  ＰＣＣとして入手できる。ニトロセルロースは、Ｂａｙｅｒ  ＡＧからＷａｌｏｃｅｌニトロセルロースＥ３６０として入手できる。
【０２６１】
以前実施例９に記載されたプリント配合物を含む第３層２５９は、各バンドの第２層２５６上にプリントされ、第２層およびその層の幅は、約４ｍｍである。第２層の上部領域のそれぞれ最先端で約０．５ｍｍが第３層により覆われないように、第２層が配置される。
【０２６２】
このプリント済み包装材が、２７ｍｍ幅の巻取り紙に細切りされる場合、この巻取り紙は、各バンドが最大幅約６ｍｍおよびさしわたし約２７ｍｍであって間隔をあけた複数のバンドを有する。各バンドの乾燥重量は、約２ｍｇである。
【実施例３５】
【０２６３】
図１１を参照すると、プリント済み紙製包装材１８０は、一連の反復バンドの形態を有するプリントパターンを備えている紙基体シート１８４を有しており、その中の２本が、バンド１８８、１９０として示されている。この紙製包装材は、実施例１に記載されている。これらバンドのそれぞれは、約５ｍｍの最大幅を有する。各バンドを分離する間隔として測定されたそれぞれ各バンド間の間隔が、約２０ｍｍであるように予め決められた間隔で、バンドが配置される。
【０２６４】
このバンドは、場合によっては連続第１層２５０を含む。この層の配合物および適用は、実施例３３に記載されている。
【０２６５】
このバンドのそれぞれは、複数の連続層として基体シート上にプリントされ、示された実施形態に関しては、３つの層２５３、２５６および２５９がある。下部の２層２５３、２５６のプリントパターンは、実質的に同じものであり、上層２５６が完全にすぐ下の層２５３に載るように層を位置合わせし、各層をプリントするために使用される配合物は、実質的に同じものである。このバンドの下部２層のそれぞれは、プリント配合物としてコーティング済み基体シートに適用される。各バンドの各層用のプリント配合物は、約１６部の炭酸カルシウム粒子、約６部のエチルセルロース、約２部のポリビニルアセテート、約２部のトリアセチン、約０．５部のレシチン湿潤剤、Ｃｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約７４部の酢酸イソプロピル溶媒（配合物の合計部数１００に足りる）を含んでいる。炭酸カルシウムは、Ｓｐｅｃｉａｌｔｙ  Ｍｉｎｅｒａｌｓ社からＡｌｂａｇｌｏｓ  ＰＣＣとして入手できる。エチルセルロースは、Ｈｅｒｃｕｌｅｓ社からＡｑｕａｌｏｎ  Ｎ−７として入手できる。ポリビニルアセテートは、ＭｃＧｅａｎ−ＲｏｈｃｏからＢ−１５として入手できる。
【０２６６】
以前実施例１に記載されたプリント配合物を含む第３層２５９は、各バンドの第２層２５６上にプリントされ、第２層およびその層の幅は、約４ｍｍである。第２層の上部領域のそれぞれ最先端で約０．５ｍｍが第３層により覆われないように、第２層が配置される。
【０２６７】
このプリント済み包装材が、２７ｍｍ幅の巻取り紙に細切りされる場合、この巻取り紙は、各バンドが最大幅約６ｍｍおよびさしわたし約２７ｍｍであって間隔をあけた複数のバンドを有する。各バンドの乾燥重量は、約２ｍｇである。
【実施例３６】
【０２６８】
図１２を参照すると、プリント済み紙製包装材１８０は、一連の反復バンドの形態を有するプリントパターンを備えている紙基体シート１８４を有しており、このバンドの中の２本がは、バンド１８８、１９０として示されている。この紙製包装材は、実施例１に記載されている。これらバンドのそれぞれは、約７ｍｍの最大幅を有する。このバンドは、各バンドが、２つのバンド部分３００、３０５から構成される不連続バンドである。それぞれ各バンド間で測定された間隔が、約２０ｍｍであるように予め決められた間隔で、バンドが配置される。
【０２６９】
示された実施形態に関して、第１のバンド部分３００は、３つの層３１０、３１５および３２０を有し、第２のバンド部分３０５はまた、３つの層３２５、３３０および３３５を有する。前記バンド部分はそれぞれ１ｍｍ分離されている。各下部層３１０、３２５は、約３ｍｍの幅を有する。これらの層は、実施例４に記載されたエチルセルロース／炭酸カルシウム含有プリント配合物から製造される。第２層３１５、３３０はそれぞれ、これらの第１層３１０、３２５上にプリントされ、これらの第２層は、同じプリント配合物を含む。各第２層は、約２ｍｍの幅を有する。各第１層３１０、３２５それぞれの上部領域の一最先端での約１ｍｍが第２層によって覆われないように、第２層３１５、３３０のそれぞれが配置される。第３層３２０、３３５はそれぞれ、これらの第２層にプリントされ、これらの第３層は、実施例１に記載されたニトロセルロース／炭酸カルシウム含有配合物を含む。各第３層は、約１ｍｍの幅を有する各第２層３１５、３３０それぞれの上部領域の一最先端での約１ｍｍが第３層によって覆われないように、第３層３２０、３３５のそれぞれが配置される。
【０２７０】
このプリント済み包装材が、２７ｍｍ幅の巻取り紙に細切りされる場合、この巻取り紙は、各バンドが最大幅約７ｍｍおよびさしわたし約２７ｍｍであって間隔をあけた複数のバンドを有する。各バンドの乾燥重量は、約２ｍｇである。
【０２７１】
図１２に描写された包装材は、本質的に等しい幅と寸法の一連の本質的に等しく間隔をあけた多層バンドを有する基体シートとなる。これらのバンドは不連続バンドであり、２つの多層セクションを含んでいる。図１２に描写された包装材はまた、多層不連続バンド有する基体シートとなり、それによって、各バンドのそれぞれ個々のセクションの層の幅が、互いに異なっている。特に各バンド部分の各連続層の幅が、その層の下層よりも狭く、それによって各連続層の一端が、その層の下層の末端からオフセットされ、各バンド部分の層は、バンドの一端でそれぞれの末端が実質的に互いに載るように位置合わせされる。
【実施例３７】
【０２７２】
図１３を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。これらバンドのそれぞれは、約７ｍｍの最大幅を有する。このバンドは、それぞれ各バンド間で測定された間隔が、約２０ｍｍであるように予め決められた間隔で配置される。
【０２７３】
各バンドは、複数の連続層として基体シート上にプリントされ、示された実施形態に関しては、２つの連続層２１５、２１８、および２つの不連続層２８０および２８２がある。
【０２７４】
下層２１５は、約６ｍｍの幅を有する。この層は、実施例１に記載されたニトロセルロース／炭酸カルシウム含有配合物から提供される。
【０２７５】
実施例４に記載されたエチルセルロース／炭酸カルシウム配合物から提供された第２層２１８は、第１層２１５上にプリントされ、第２層の幅は、約６ｍｍを有する。第２層は、実質的に第１層上に載るように配置される。
【０２７６】
それぞれが約２ｍｍ幅で約２ｍｍ離れて配置されている第１部分および第２部分３５０、３５５を有する不連続層である第３層は、第２層上にプリントされる。第１部分および第２部分３５０、３５５のそれぞれは、以前実施例１８に記載されたエチルセルロース／水酸化マグネシウム含有プリント配合物から提供される。
【０２７７】
場合によって存在する第４層３６０は、約７ｍｍの幅を有し、包装材のそれより下の層の全てを覆う。第４層３６０は、第１バンド層の各最先端を越えて約０．５ｍｍを延長するように配置される。第４層３６０のプリント配合物は、実施例２に記載されたエチルセルロース含有配合物である。
【０２７８】
このプリント済み包装材が、２７ｍｍ幅の巻取り紙に細切りされる場合、この巻取り紙は、各バンドが最大幅約７ｍｍおよびさしわたし約２７ｍｍであって間隔をあけた複数のバンドを有する。各バンドの乾燥重量は、約２．５ｍｇである。
【０２７９】
図１３に描写された包装材は、本質的に等しい幅と寸法の一連の本質的に等しく間隔をあけた多層バンドを有する基体シートとなる。これらのバンドは、実際連続的であるが、少なくとも不連続な１層を有し、この不連続層は、２つのセクション（例えば、包装材を横断して延長する２本のストライプ）を含んでいる。
【実施例３８】
【０２８０】
図１３を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。これらバンドのそれぞれは、約７ｍｍの最大幅を有する。このバンドは、それぞれ各バンド間で測定された間隔が、約２０ｍｍであるように予め決められた間隔で配置される。
【０２８１】
各バンドは、複数の連続層として基体シート上にプリントされ、示された実施形態に関しては、２つの連続層２１５、２１８、および２つの不連続層２８０および２８２がある。
【０２８２】
下層２１５は、約６ｍｍの幅を有する。この層は、実施例４に記載されたエチルセルロース／炭酸カルシウム含有配合物から提供される。
【０２８３】
実施例２に記載されたエチルセルロース配合物から提供された第２層２１８は、第１層２１５上にプリントされ、第２層の幅は約６ｍｍである。第２層は、実質的に第１層上に載るように配置される。
【０２８４】
それぞれが約２ｍｍ幅で約２ｍｍ離れて配置されている第１部分および第２部分３５０、３５５を有する不連続層である第３層は、第２層上にプリントされる。第１部分および第２部分３５０、３５５のそれぞれは、Ｃｅｌａｎｅｓｅ  ＣｈｅｍｉｃａｌｓからＣｅｌｖｏｌ  ２０５として入手できる約８部のポリビニルアルコール、約５部のクエン酸ナトリウム、約８２部の水、約５部の混合物を含むプリント配合物から提供される。この混合物は、最終プリント配合物に分散された増輝剤の量が、約０．０２部になるように、無水エチルアルコール中、Ｃｉｂａ  Ｓｐｅｃｉａｌｔｙ  ＣｈｅｍｉｃａｌｓからＵｖｉｔｅｘ  ＯＢの増輝剤により製造される。
【０２８５】
場合によって存在する第４層３６０は、約７ｍｍの幅を有し、包装材のそれより下の層の全てを覆う。第４層３６０は、第１バンド層の各最先端を越えて約０．５ｍｍを延長するように配置される。第４層３６０のプリント配合物は、実施例２に記載されたエチルセルロース含有配合物である。
【０２８６】
このプリント済み包装材が、２７ｍｍ幅の巻取り紙に細切りされる場合、この巻取り紙は、各バンドが最大幅約７ｍｍおよびさしわたし約２７ｍｍであって間隔をあけた複数のバンドを有する。各バンドの乾燥重量は、約２ｍｇである。
【実施例３９】
【０２８７】
図１３を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。これらバンドのそれぞれは、約７ｍｍの最大幅を有する。このバンドは、それぞれ各バンド間で測定された間隔が、約２０ｍｍであるように予め決められた間隔で配置される。
【０２８８】
各バンドは、複数の連続層として基体シート上にプリントされ、示された実施形態に関して、２つの連続層２１５、２１８、および２つの不連続層２８０および２８２がある。
【０２８９】
下層２１５は、約６ｍｍの幅を有する。この層は、約７部のニトロセルロース、約２部のトリアセチン、約０．５部のレシチン湿潤剤、Ｃｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約９０部の酢酸イソプロピル溶媒（配合物の合計部数１００に足りる）を含んでいる配合物を用いてプリントされる。ニトロセルロースは、Ｂａｙｅｒ  ＡＧからＷａｌｏｃｅｌニトロセルロースＥ３６０として入手できる。
【０２９０】
実施例４に記載されたエチルセルロース／炭酸カルシウム配合物から提供された第２層２１８は、第１層２１５上にプリントされ、第２層の幅は、約６ｍｍである。この第２層は、実質的に第１層上に載るように配置される。
【０２９１】
それぞれが約２ｍｍ幅で約２ｍｍ離れて配置されている第１部分および第２部分３５０、３５５を有する不連続層である第３層は、第２層上にプリントされる。第１部分および第２部分３５０、３５５のそれぞれは、先の実施例１４に記載されたポリビニルアルコール／炭酸カルシウム含有プリント配合物から提供される。
【０２９２】
場合によって存在する第４層３６０は、約７ｍｍの幅を有し、包装材のそれより下の層の全てを覆う。第４層３６０は、第１バンド層の各最先端を越えて約０．５ｍｍを延長するように配置される。第４層３６０のプリント配合物は、実施例２に記載されたエチルセルロース含有配合物である。
【０２９３】
このプリント済み包装材が、２７ｍｍ幅の巻取り紙に細切りされる場合、その巻取り紙は、各バンドが最大幅約７ｍｍおよびさしわたし約２７ｍｍであって間隔をあけた複数のバンドを有する。各バンドの乾燥重量は、約２ｍｇである。
【実施例４０】
【０２９４】
図１３を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されている。これらバンドのそれぞれは、約７ｍｍの最大幅を有する。このバンドは、それぞれ各バンド間で測定された間隔が、約２０ｍｍであるように予め決められた間隔で配置される。
【０２９５】
各バンドは、複数の連続層として基体シート上にプリントされ、示された実施形態に関して、２つの連続層２１５、２１８、および２つの不連続層２８０および２８２がある。
【０２９６】
下層２１５は、約６ｍｍの幅を有する。この層は、実施例４に記載されたエチルセルロース／炭酸カルシウム含有配合物から提供される。
【０２９７】
実施例２に記載されたエチルセルロース配合物から提供された第２層２１８は、第１層２１５上にプリントされ、第２層の幅は、約６ｍｍである。第２層は、実質的に第１層上に載るように配置される。
【０２９８】
それぞれが約２ｍｍ幅で約２ｍｍ離れて配置されている第１部分および第２部分３５０、３５５を有する不連続層である第３層は、第２層上にプリントされる。第１部分および第２部分３５０、３５５のそれぞれは、先の実施例１６に記載されたニトロセルロース含有プリント配合物から提供される。
【０２９９】
場合によって存在する第４層３６０は、約７ｍｍの幅を有し、この包装材のそれより下の層の全てを覆う。第４層３６０は、第１バンド層の各最先端を越えて約０．５ｍｍを延長するように配置される。第４層３６０のプリント配合物は、実施例２に記載されたエチルセルロース含有配合物である。
【０３００】
このプリント済み包装材が、２７ｍｍ幅の巻取り紙に細切りされる場合、この巻取り紙は、各バンドが最大幅約７ｍｍおよびさしわたし約２７ｍｍであって間隔をあけた複数のバンドを有する。各バンドの乾燥重量は、約２ｍｇである。
【実施例４１】
【０３０１】
図１４を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、ＴｅｒｖａｋｏｓｋｉからＴｅｒｃｉｇ  ＬＫ６０として入手できる。これらのバンドは、約８ｍｍの最大幅を有する。各バンドを分離する間隔として測定されたそれぞれ各バンド間の間隔が、約２０ｍｍであるように予め決められた間隔で、バンドが配置される。
【０３０２】
この包装材はまた、場合によっては連続第１層２５０を含む。この層をプリントするために用いられた配合物は、実施例３３に記載されている。
【０３０３】
このバンドのそれぞれは、複数の連続層として基体シート上にプリントされ、示された実施形態に関しては、３つの層２５３、２５６および３８０がある。各バンドの下部の層２５３は、約５ｍｍの幅を有する。最上層２５６のプリントパターンは、実質的に同じものであり、上層２５６が完全にすぐ下の層２５３上に載るように層を位置合わせし、各層をプリントするために使用される配合物は、実質的に同じものである。バンドのこれら２層２５３、２５６のそれぞれは、プリント配合物としてコーティング済み基体シートに適用される。この配合物は、先の実施例４に記載されたエチルセルロース／炭酸カルシウム含有配合物である。
【０３０４】
包装材の主要面を覆うことができるフィルム形成材を組み入れている第４層３８０は、前記の３つのバンド層上およびそれらの全てにわたってプリントされる。
【０３０５】
このプリント済み包装材が、２７ｍｍ幅の巻取り紙に細切りされる場合、この巻取り紙は、各バンドが最大幅約８ｍｍおよびさしわたし約２７ｍｍであって間隔をあけた複数のバンドを有する。各バンドの乾燥重量は、約２ｍｇである。
【実施例４２】
【０３０６】
図１５を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載されたその包装材である。これらのバンドのそれぞれは、約７ｍｍの最大幅を有する。各バンドを分離する間隔として測定されたそれぞれ各バンド間の間隔が、約３０ｍｍであるように予め決められた間隔で、バンドが配置される。
【０３０７】
最下層２１５は、先に記載された様式で一般に包装材に適用される。この中間層の一方の側面におけるコーティング配合物量が、この層の他の側面における配合物量よりも多くなるように中間層２１８が最下層上に適用される。各層２１５、２１８および２２２のコーティング配合物は、実施例４に記載されたそのエチルセルロース／炭酸カルシウム含有プリント配合物である。生じたバンドは、連続的であり、その幅を横断して比較的一貫した全コーティング適用を有するように各コーティング層の適用を位置合わせする。２つの最上層が配列される様式、およびコーティング配合物とこれらの配合物の適用との間の調整によって、最上層から最下層および側面ごとに比較的一貫した組成を有するバンドを備えたプリント済み包装材が生じる。各層が、各プリント済み領域における包装材に約０．６ｍｇ（２７ｍｍ幅に細切りされた包装材について）の乾燥重量を提供するようにコーティング配合物が適用される。
【０３０８】
その幅を横断して異なるコーティング適用を有する層が包装材に適用される様式は、種々あり得る。典型的には、より大きなより深いセルを有するプリントシリンダが、層の一端でより多量のプリント配合物を適用するために使用され、一方、より小さなより浅いセルが、層の他端でより少量のプリント配合物を適用するために使用される。
【０３０９】
図１５に描写された包装材は、本質的に等しい幅と寸法の一連の本質的に等しく間隔をあけた多層バンドを有する基体シートとなり、それによって、少なくとも１層（好ましくは、偶数層）が、その層の幅にわたって変化した量で適用される。好ましくは、コーティング配合物の適用比率の変化を有するこのような各層が、同一の配合物、コーティングタイプおよびパターンから提供され、このようにその幅にわたってそのバンド組成の相対的対称性を維持できる。
【実施例４３】
【０３１０】
図１６を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載された包装材である。これらのバンドのそれぞれは、約７．５ｍｍの最大幅を有する。各バンドを分離する間隔として測定されたそれぞれ各バンド間の間隔が、約２０ｍｍであるように予め決められた間隔で、バンドが配置される。
【０３１１】
第１層４００は、それぞれが約１．５ｍｍ幅で約０．５ｍｍ離れて配置されている、第１部分４０５、第２部分４０７および第３部分４０９を有する不連続層である。第２層４１５は、それぞれが約１．５ｍｍ幅で約０．５ｍｍ離れて配置されている、第１部分４２０、第２部分４２２および第３部分４２４を有する不連続層である。これら３つの層は、３つの第１層部分上にプリントされる。前述の各層は、実施例４に記載されたそのエチルセルロース／炭酸カルシウム含有コーティング配合物を用いて提供される。
【０３１２】
第３層は、前述の層上にプリントされ、その幅は約７．５ｍｍである。第１層および第２層の上部領域の各最先端を過ぎた約０．５ｍｍが第３層によって覆われるように、第３層４３０は配置される。第３層４３０に関するコーティング配合物は、実施例２に記載されたそのエチルセルロース含有プリント配合物である。
【０３１３】
図１６に描写された包装材は、本質的に等しい幅と寸法の一連の本質的に等しく間隔をあけた多層バンドを有する基体シートとなる。各バンドは、一連の多層コーティングを含み、すなわち、各バンドは、数本の不連続バンドを含んでいる。図１６に描写された包装材はまた、全体的に連続性（コーティング配合物の最上層によって）を有するバンドを示すが、このバンドの個々の層または部分は、実際不連続的である。
【実施例４４】
【０３１４】
図１７を参照すると、紙製包装材１８０は、一連の反復バンドの形態を有するプリントパターンを備えている紙基体シート１８４を有する。各セットのバンドは、３本のバンドを含む。中間バンド４５０は、約５ｍｍの幅を有し、図１１を参照すると、本質的に先の実施例３４に記載されたタイプである。すなわち、中間バンドは、最下層２５３、中間層２５６および最上層２５９を有する。２本のより小さなバンド４５２、４５４は、その中間バンド４５０の各側面に配置され、そのバンドの各側面上に約０．５ｍｍの間隔があけられている。これらバンドとより小さなバンドの双方は、約２ｍｍの幅を有する。これらのバンド４５２、４５４は、それぞれ第１層４５６、４６０を有し、これらそれぞれの第１層上に適用された第２層４６２、４６４を有する。これらのより小さなバンド４５２、４５４の層は、実施例４に記載されたそのエチルセルロース／炭酸カルシウム含有プリント配合物を用いて提供される。このように、３つのセクションを有する不連続バンドが提供される。
【０３１５】
このプリント済み包装材が、２７ｍｍ幅の巻取り紙に細切りされる場合、この巻取り紙は、各バンドが最大幅約８ｍｍおよびさしわたし約２７ｍｍであって間隔をあけた複数のバンドを有する。各バンドの乾燥重量は、約２ｍｇである。
【０３１６】
このように提供された包装材は、パターンバンドによりプリントされた基体シートとなり、このバンドは、実際不連続的である多層バンドで分割される。このように、数本のバンドセグメントが、１本のバンド領域を形成するために組み合わされる。
【実施例４５】
【０３１７】
図１８を参照すると、プリント済み紙製包装材１８０は、一連の反復バンドの形態を有するプリントパターンを備えている紙基体シート１８４を有しており、このバンドの中の２本が、バンド１８８、１９０として示されている。この紙製包装材は、実施例１に記載された包装材である。これらのバンドのそれぞれは、約７ｍｍの最大幅を有する。各バンドを分離する間隔として測定されたそれぞれ各バンド間の間隔が、約２０ｍｍであるように予め決められた間隔で、バンドが配置される。
【０３１８】
最下層２１５は、先の記載された様式で一般に包装材に適用される。各中間層セクションの一方の側面におけるコーティング配合物量は、そのそれぞれの層の他の側面における配合物量よりも多くなるように、２つの中間層セクション４８０、４８２が最下層上に適用される。各最上層の一つの側面におけるコーティング配合物量が、そのそれぞれの層の他の側面よりも多くなるような様式で、２つの最上層セクション４８４、４８６は、それぞれの中間層セクション４８０、４８２上に適用される。各層２１５、４８０、４８２、４８４および４８６のそれぞれに関するコーティング配合物は、実施例４に記載されたプリント配合物である。２つの最上層が配列される様式、コーティング配合物およびこれらの配合物の適用との間の調整によって、側面ごとに比較的対称的形状を有するバンドを備えたプリント済み包装材が生じる。各層は、各プリント済み領域の包装材に約０．６ｍｇ（２７ｍｍ幅に細切りされた包装材について）の乾燥重量を提供するようにコーティング配合物が適用される。
【０３１９】
その幅にわたって異なるコーティング適用を有する層が包装材に適用される様式は、種々あり得る。典型的には、より大きなより深いセルを有するプリントシリンダが、層の一端でより多量のプリント配合物を適用するために使用され、一方、より小さなより浅いセルが、層の他端でより少量のプリント配合物を適用するために使用される。
【０３２０】
図１５に描写された包装材は、本質的に等しい幅と寸法の一連の本質的に等しく間隔をあけた多層バンドを有する基体シートとなり、それによって、２つのセクションそれぞれを有する１層が、その層の幅にわたって変化した量で適用される。示された実施形態に関して、各バンドのエッジで包装材に適用されたプリント配合物量は、各バンドの中心に向かって適用された量よりも多い。すなわち、各バンドに関して、各側面部分に向かってよりもより少ない量のプリント配合物が、中心部分に向かって適用される。
【実施例４６】
【０３２１】
図１９を参照すると、プリント済み紙製包装材１８４は、間隔をあけたバンド１８８、１９０を有する基体シート１８０を有する。基体シートは、実施例１に記載されている。プリント量が、各バンド領域に近づくほどより多く、バンド間の領域内でより少なくなるように、連続プリント済み第１層４８５が、基体シートの主要面上にプリントされる。基体シート１８０に最高量のコーティング配合物を有するその第１層の領域内のその第１層４８５上に、それぞれが、２つのパターン化層４８７、４８９を有する間隔をあけたバンド１８８、１９０が適用される。バンド１８８、１９０のそれぞれは、約４ｍｍの最大幅を有する。それぞれ各バンド間の間隔が、約２０ｍｍであるように予め決められた間隔で、これらのバンドが配置される。
【０３２２】
第１層４８５は、実施例２に記載されたそのエチルセルロース含有配合物をプリントすることにより提供される。
【０３２３】
各バンド１８８の層４８７、４８９は、実施例４に記載されたそのプリント配合物から提供される。
【０３２４】
このプリント済み包装材が、２７ｍｍ幅の巻取り紙に細切りされる場合、その巻取り紙は、各バンドが最大幅約４ｍｍおよびさしわたし約２７ｍｍであって間隔をあけた複数のバンドを有する。各バンドの乾燥重量は、約２ｍｇである。
【０３２５】
このように提供された包装材は、これらのバンド間にプリント済み領域を有するパターン化バンドによりプリントされた基体シートとなる。このように提供された包装材は、バンド間にプリント済み領域を示し、これらのバンド間のプリントパターンは、この包装材の丈に沿って変化する。例えば、プリント済み領域は、各バンド近くの領域内の包装材に適用された高濃度のプリント配合物、およびバンド間の中心領域における包装材、またこれらのバンドから離れた包装材に適用された低濃度のプリント配合物を有する。
【実施例４７】
【０３２６】
図２０を参照すると、プリント済み紙製包装材１８４は、間隔をあけたバンド１８８、１９０を有する基体シート１８０を有する。基体シートは、実施例１に記載されている。プリント量が、各バンド領域に近づくほど多く、バンド間の領域内ではより少なくなるように、プリント済み不連続コーティング層４９５が、バンド１８８と１９０との間にプリントされる。層４９５の各端に、基体シート１８０に最高量のコーティング配合物を有するその第１層の領域内に、それぞれが、２つのパターン化層２１５、２１８および２２２を有するバンド１８８、１９０が適用される。バンド１８８、１９０のそれぞれは、約６ｍｍの最大幅を有する。それぞれ各バンド間の間隔が、約３０ｍｍであるように予め決められた間隔で、これらのバンドが配置される。
【０３２７】
不連続層４８５は、実施例２に記載されたそのエチルセルロース含有配合物をプリントすることにより提供される。
【０３２８】
各バンド１８８の層２１５、２１８および２２２は、実施例４に記載されたそのプリント配合物から提供される。
【０３２９】
このプリント済み包装材が、２７ｍｍ幅の巻取り紙に細切りされる場合、この巻取り紙は、各バンドが最大幅約６ｍｍおよびさしわたし約２７ｍｍであって間隔をあけた複数のバンドを有する。各バンドの乾燥重量は、約２．５ｍｇである。
【０３３０】
図２０に描写された包装材は、一連の本質的に等しく間隔をあけた多層バンドおよびこれらのバンド間に一連のプリント済み領域を有する基体シートを示している。例えば、２つのバンド間にプリント済み領域が存在し、この包装材に適用されたコーティング配合物量は、これらのバンド間の範囲にわたって不変ではない。特に、コーティング適用の程度は、そのプリント済み領域にわたって変化し、コーティング量は、各バンドの近傍に近づく領域では比較的高く、また、コーティング量は、各バンドから最も遠い近傍に近づく領域では比較的低い。
【実施例４８】
【０３３１】
図２１を参照すると、プリント済み紙製包装材１８０は、そのシートの各側面にプリントパターンを備えている紙基体シート１８４を有する。このパターンは、一連の反復バンドの形態を有しており、この中の２本が、バンド１８８、１９０としてシートのワイヤ側主要面５５０上に示されており、また、その中の２本は、バンド５６０、５６２としてシートのフェルト側主要面５５５上に示されている。この紙製包装材は、ＴｅｒｖａｋｏｓｋｉからＴｅｒｃｉｇ  ＬＫ３８として入手できる。バンド２０８，２１０のそれぞれは、約４ｍｍの最大幅を有する。各バンドを分離する間隔として測定されたそれぞれ各バンド間の間隔が、約２０ｍｍであるように予め決められた間隔でバンドが配置される。
【０３３２】
シートのワイヤ側５５０上のそれぞれのバンドは、複数の連続層として基体シート上にプリントされ、示された実施形態に関しては、２つの層２１５および２１８がある。各層のプリントパターンは、実質的に同じものであり、各連続層が直接かつ完全にすぐ下の層に載るように層を位置合わせし、各層をプリントするために使用される配合物量は、実質的に同じものである。これらの層用プリント配合物は、先の実施例４に記載されている。
【０３３３】
シートのフェルト側５５５上のそれぞれのバンドは、複数の連続層として基体シート上にプリントされ、示された実施形態に関しては、２つの層５７０および５７２がある。各層のプリントパターンは、実質的に同じものであり、各連続層が直接かつ完全にすぐ下の層に載るように層を位置合わせし、各層をプリントするために使用される配合物は、実質的に同じものであり、各層をプリントするために使用される配合物量は、実質的に同じものである。これらの層用プリント配合物は、先の実施例４に記載されている。包装材の各主要面上のバンド層は、互いに直接横断して整列されるように位置合わせされる。
【０３３４】
このプリント済み包装材が、２７ｍｍ幅の巻取り紙に細切りされる場合、このの巻取り紙は、各バンドが幅約４ｍｍおよびさしわたし約２７ｍｍであって間隔をあけた複数のバンドを有する。包装材の各側面上の各バンドの乾燥重量は、約１ｍｇである。各バンドの各層により提供される乾燥重量は、約０．５ｍｇである。
【０３３５】
図２１に描写された包装材は、一連の本質的に等しく間隔をあけた多層バンドを有する基体シートを示し、これらのバンドは、包装材の両側面上に位置合わせされる。また、両主要面上に位置合わせされたバンドパターンを有する包装材が描写されており、これらのバンドのうち少なくとも１本は、多層構造である。
【実施例４９】
【０３３６】
図２２を参照すると、紙製包装材１８０は、一連の反復バンド１８８、１９０を形成する一連の反復バンド形態を有するプリントパターンを有する。各バンドは、約５ｍｍの幅を有し、各バンド間の距離は、約３０ｍｍである。
【０３３７】
最下層２１５は、約５ｍｍの幅を有し、実施例４に記載されたそのエチルセルロース／炭酸カルシウム含有プリント配合物を用いて提供される。
【０３３８】
中間層５９０は、２つの層部分６００、６０２から提供される。これらの層部分は、連続層を形成するために互いに接触している。各層部分に関するプリント配合物は、対称バンドを提供するために同じものである。各中間層部分は、約２．５ｍｍの幅を有し、実施例４に記載されたその配合物を用いて提供される。
【０３３９】
最上層６０５は、約５ｍｍの幅を有し、中間層５９０上に載せる。この層は、実施例４に記載されたプリント配合物を用いて提供される。
【０３４０】
このプリント済み包装材が、２７ｍｍ幅の巻取り紙に細切りされる場合、この巻取り紙は、各バンドが最大幅約５ｍｍおよびさしわたし約２７ｍｍであって間隔をあけた複数のバンドを有する。各バンドの乾燥重量は、約２ｍｇである。
【０３４１】
図２２に描写された包装材は、本質的に等しい幅と寸法の一連の本質的に等しく間隔をあけた多層バンドを有する基体シートを示し、これによって、層のうち少なくとも１層は、より大きな層を形成するために組み合わされる２層以上の接触層を含んでいる。
【実施例５０】
【０３４２】
約１８ＣＯＲＥＳＴＡ単位の多孔度を有し、ＴｅｒｖａｋｏｓｋｉからＴｅｒｃｉｇ  ＬＫ１８として入手できるシガレット用紙製包装材が提供される。この包装材に、４ｍｍ幅であって２０ｍｍの間隔があけられているバンドをプリントする。この包装材は、図５に示された様式で、４つの層のコーティング配合物により被覆される。
【０３４３】
最下層２１５は、実施例４に記載されたそのエチルセルロース／炭酸カルシウム含有プリント配合物を用いて提供され、２つの最上層２１８、２２２は、実施例２に記載されたエチルセルロース含有プリント配合物を用いて提供される。生成配合物は、乾燥された包装材が、これに被覆された約３ポンド／連を有するような様式で適用される。
【０３４４】
包装材はまた、第４の連続層２３０を含む。この層の配合物は、場合によっては増輝剤が場合によっては一成分であること以外、実施例２に記載されたそのエチルセルロース含有配合物である。この配合物は、包装材の全面上にプリントされる。使用される配合物量は、約０．５ポンド（０．２２６ｋｇ）／連のエチルセルロースのコーティングを有する包装材を提供するのに十分である。
【実施例５１】
【０３４５】
約１８ＣＯＲＥＳＴＡ単位の多孔度を有し、ＴｅｒｖａｋｏｓｋｉからＴｅｒｃｉｇ  ＬＫ１８として入手できるシガレット用紙製包装材が提供される。この包装材に、４ｍｍ幅であって２０ｍｍの間隔があけられているバンドをプリントする。前記包装材は、図５に示された様式で、４つの層のコーティング配合物により被覆される。
【０３４６】
最下層２１５は、実施例４に記載されたそのエチルセルロース／炭酸カルシウム含有プリント配合物を用いて提供され、２つの最上層２１８、２２２は、実施例２に記載されたエチルセルロース含有プリント配合物を用いて提供される。生成配合物は、乾燥された包装材が、それに被覆された約３ポンド（１．３５９ｋｇ）／連を有するような様式で適用される。
【０３４７】
包装材はまた、第４の連続層２３０を含む。この層の配合物は、増輝剤が場合によっては一成分であること以外、実施例２３に記載されたそのエチルセルロース／塩化ナトリウム含有配合物である。この配合物は、包装材の全面上にプリントされる。使用される配合物量は、約０．５ポンド（０．２２７ｋｇ）／連のエチルセルロースのコーティングを有する包装材を提供するのに十分である。
【実施例５２】
【０３４８】
約５３ＣＯＲＥＳＴＡ単位の多孔度を有し、Ｅｃｕｓｔａから商品番号４６０として入手できるシガレット用紙製包装材が提供される。この包装材に、６ｍｍ幅であって２０ｍｍの間隔があけられているバンドによりプリントする。この包装材は、図４に示されたタイプの多層バンドを提供するように、各層の幅が約６ｍｍであって、３つの層のコーティング配合物により被覆される。
【０３４９】
最下層および最上層のそれぞれは、Ｃｏｌｏｒ  Ｃｏｎｖｅｒｔｉｎｇ  ＩｎｄａｓｔｒｉｅｓからＦＳＢＭ６Ｈ７０として入手できるエチルセルロース含有プリント配合物により提供される。中間層は、水ベースプリント配合物である。各バンドの中間層のプリント配合物は、液体形態で使用される水ベースプリント配合物が組み入れられており、このコーティングは、シガレットの継ぎ目接着剤として用いられ、ＣＳ−１２４２と称されるＲ．Ｊ．Ｒｅｙｎｏｌｄｓ  Ｔｏｂａｃｃｏ社の接着配合物である。ＣＳ−１２４２配合物は、Ｎａｔｉｏｎａｌ  Ｓｔａｒｃｈ  ＆  Ｃｈｅｍｉｃａｌ社により呼称Ｒｅｓｙｎ  ３２−０２７２の下で販売されている約８７パーセントから約８８パーセントのエチレンビニルアセテートコポリマー乳濁液、およびＡＣ−９として知られているＲ．Ｊ．Ｒｅｙｎｏｌｄｓ  Ｔｏｂａｃｃｏ社の約１２パーセントから約１３パーセントの接着剤濃縮安定化剤からなる水乳濁液ベースの接着剤である。ＡＣ−９接着剤濃縮安定化剤は、約９２パーセント水およびＣｅｌａｎｅｓｅ  ＣｈｅｍｉｃａｌｓからＣｅｌｖｏｌ  ２０５として入手できる約８パーセントのポリビニルアルコール樹脂からなる。最終プリント配合物は、約４８部の水ベースコーティング剤、約２４．６部の酢酸イソ−プロピル、約２４部の水、約１．９部のプロピレングリコールおよび約１．５部の混合物を含む。この混合物は、最終プリント配合物に分散された増輝剤の量が、約０．０２部であるように無水エチルアルコール中の増輝剤、Ｃｉｂａ  Ｓｐｅｃｉａｌｔｙ  ＣｈｅｍｉｃａｌｓからＵｖｉｔｅｘ  ＯＢにより製造される。
【０３５０】
包装材に適用されたコーティングの乾燥重量は、約３．２１ポンド（１．４５４ｋｇ）／連である。各コーティング領域の多孔度は、約５．２ＣＯＲＥＳＴＡ単位である。
【０３５１】
Ｃａｍｅｌ  Ｌｉｇｈｔ  ８５フォーマットおよびシガレット消火試験評価基準に合致する形状を有するシガレットを製造するために使用できる。
【実施例５３】
【０３５２】
約５３ＣＯＲＥＳＴＡ単位の多孔度を有し、Ｅｃｕｓｔａから商品番号４６０として入手できるシガレット用紙製包装材が提供される。この包装材に、６ｍｍ幅であって２０ｍｍの間隔があけられているバンドをプリントする。この包装材は、図５に示されたタイプの多層バンドを提供するように、各層の幅が約６ｍｍであって、４つの層のコーティング配合物により被覆される。
【０３５３】
３つの最下層は、配合物がＣｏｌｏｒ  Ｃｏｎｖｅｒｔｉｎｇ  ＩｎｄａｓｔｒｉｅｓからＦＳＢＭ６Ｈ７０として入手でき、溶媒としてトルエンを使用するエチレンビニルアセテートコポリマー含有プリント配合物により提供される。最上層は、Ｃｏｌｏｒ  Ｃｏｎｖｅｒｔｉｎｇ  ＩｎｄａｓｔｒｉｅｓからＦＳＢＭ６Ｈ７０として入手できるエチルセルロース含有プリント配合物により提供される。この包装材に適用されたコーティングの乾燥重量は、約２．３５ポンド（１．０６４ｋｇ）／連である。各コーティング領域の多孔度は、約５．４ＣＯＲＥＳＴＡ単位である。
【０３５４】
このバンド化包装材は、Ｃａｍｅｌ  Ｌｉｇｈｔ  ８５フォーマットおよびシガレット消火試験評価基準にある程度合致する形状を有するシガレットを製造するために使用できる。シガレット消火試験評価基準に合致する改善された性能を示すシガレットは、より低い多孔度の包装材を使用できるか、および／またはより高い重量のコーティングが包装材に適用されることができること以外、記載されたコーティング組成およびフォーマットを使用する包装材を用いることにより提供され得る。
【実施例５４】
【０３５５】
約３８ＣＯＲＥＳＴＡ単位の多孔度を有し、Ｅｃｕｓｔａから商品番号４５４として入手できるシガレット用紙製包装材が提供される。この包装材に、６ｍｍ幅であって１４ｍｍの間隔があけられているバンドをプリントする。この包装材は、各層の幅が約６ｍｍの２つの層のコーティング配合物により被覆される。
【０３５６】
最下層および最上層のそれぞれは、Ｃｏｌｏｒ  Ｃｏｎｖｅｒｔｉｎｇ  ＩｎｄａｓｔｒｉｅｓからＦＳＢＭ４Ｈ５７として入手でき、トルエン溶媒を有するエチレンビニルアセテートコポリマー含有プリント配合物により提供される。このプリント配合物は、約９パーセントの炭酸カルシウム粒子が組み入れられている。包装材に適用されたコーティングの乾燥重量が、約３．０８ポンド（１．３８５ｋｇ）／連である。各コーティング領域の多孔度は、約５ＣＯＲＥＳＴＡ単位である。
【０３５７】
このバンド化包装材は、Ｃａｍｅｌ  Ｌｉｇｈｔ  ８５フォーマットおよびシガレット消火試験評価基準にある程度合致する形状を有するシガレットを製造するために使用できる。
【実施例５５】
【０３５８】
約３８ＣＯＲＥＳＴＡ単位の多孔度を有し、Ｅｃｕｓｔａから商品番号４５４として入手できるシガレット用紙製包装材が提供される。この包装材に、６ｍｍ幅であって１４ｍｍの間隔があけられているバンドをプリントする。この包装材は、各層の幅が約６ｍｍの３つの層のコーティング配合物により被覆される。
【０３５９】
各層は、Ｃｏｌｏｒ  Ｃｏｎｖｅｒｔｉｎｇ  ＩｎｄａｓｔｒｉｅｓからＦＳＢＭ４Ｈ５７として入手でき、トルエン溶媒を有するエチレンビニルアセテート／コポリマー含有プリント配合物により提供される。この包装材に適用されたコーティングの乾燥重量は、約３．５８ポンド（１．６２１ｋｇ）／連である。各コーティング領域の多孔度は、約３．５ＣＯＲＥＳＴＡ単位である。
【０３６０】
このバンド化包装材は、Ｃａｍｅｌ  Ｌｉｇｈｔ  ８５フォーマットおよびシガレット消火試験評価基準にある程度合致する形状を有するシガレットを製造するために使用できる。炭酸カルシウム充填剤が組み入れられているプリント配合物によりプリントされた包装材は、シガレット消火試験評価基準に合致する上で、充填剤が組み入れられていない比較配合物によりプリントされた比較包装材よりも有効である。
【実施例５６】
【０３６１】
約３８ＣＯＲＥＳＴＡ単位の多孔度を有し、Ｅｃｕｓｔａから商品番号４５４として入手できるシガレット用紙製包装材が提供される。この包装材に、６ｍｍ幅であって１４ｍｍの間隔があけられているバンドをプリントする。前記包装材は、各層の幅が約６ｍｍの３つの層のコーティング配合物により被覆される。
【０３６２】
各層は、Ｃｏｌｏｒ  Ｃｏｎｖｅｒｔｉｎｇ  ＩｎｄａｓｔｒｉｅｓからＦＳＢＭ０Ｈ６２として入手でき、酢酸イソプロピル溶媒を有するエチルセルロース／炭酸カルシウム含有プリント配合物により提供される。このプリント配合物は、約１６パーセントの炭酸カルシウム粒子が組み入れられている。この包装材に適用されたコーティングの乾燥重量は、約５．４３ポンド（２．４５９ｋｇ）／連である。各コーティング領域の多孔度は、約２．７ＣＯＲＥＳＴＡ単位である。
【０３６３】
このバンド化包装材は、Ｃａｍｅｌ  Ｌｉｇｈｔ  ８５フォーマットおよびシガレット消火試験評価基準にある程度合致する形状を有するシガレットを製造するために使用できる。炭酸カルシウム充填剤が組み入れられているプリント配合物によりプリントされた包装材は、シガレット消火試験評価基準に合致する上で、充填剤を組み入れない比較配合物によりプリントされた比較包装材よりも有効である。
【実施例５７】
【０３６４】
約３８ＣＯＲＥＳＴＡ単位の多孔度を有し、Ｅｃｕｓｔａから商品番号４５４として入手できるシガレット用紙製包装材が提供される。この包装材に、６ｍｍ幅であって１４ｍｍの間隔があけられているバンドをプリントする。この包装材は、各層の幅が約６ｍｍの３つの層のコーティング配合物により被覆される。
【０３６５】
最下層は、Ｃｏｌｏｒ  Ｃｏｎｖｅｒｔｉｎｇ  ＩｎｄａｓｔｒｉｅｓからＦＳＢＭ０Ｈ６２として入手でき、酢酸イソプロピル溶媒を有するエチルセルロース／炭酸カルシウム含有プリント配合物により提供される。中間層および最上層は、Ｃｏｌｏｒ  Ｃｏｎｖｅｒｔｉｎｇ  ＩｎｄａｓｔｒｉｅｓからＦＳＢＭ０Ｈ６２として入手できるポリビニルアセテート含有プリント配合物により提供される。この包装材に適用されたコーティングの乾燥重量は、約５．０２ポンド（２．２７４ｋｇ）／連である。各コーティング領域の多孔度は、約３．９ＣＯＲＥＳＴＡ単位である。
【０３６６】
このバンド化包装材は、Ｃａｍｅｌ  Ｌｉｇｈｔ  ８５フォーマットおよびシガレット消火試験評価基準にある程度合致する形状を有するシガレットを製造するために使用できる。炭酸カルシウム充填剤が組み入れられているプリント配合物によりプリントされた包装材は、シガレット消火試験評価基準に合致する上で、充填剤が組み入れられていない比較配合物によりプリントされた比較包装材よりも有効である。このパターン化バンドによりプリントされた包装材は、シガレット消火試験評価基準に合致する上で、ポリビニルアセテートおよび炭酸カルシウム充填剤を含むプリント配合物層のみを有するパターン化バンドによりプリントされた比較配合物よりも有効である。
【０３６７】
このように提供された包装材は、エチルセルロースが組み入れている層でプリントされた代表的な包装材であり、エチルセルロース層は、ポリビニルアセテート層により覆われる。
【実施例５８】
【０３６８】
約３８ＣＯＲＥＳＴＡ単位の多孔度を有し、Ｅｃｕｓｔａから商品番号４５４として入手できるシガレット用紙製包装材が提供される。この包装材に、６ｍｍ幅であって２０ｍｍの間隔があけられているバンドをプリントする。この包装材は、各層の幅が約６ｍｍの２つの層のコーティング配合物により被覆される。
【０３６９】
最下層は、Ｃｏｌｏｒ  Ｃｏｎｖｅｒｔｉｎｇ  ＩｎｄａｓｔｒｉｅｓからＦＳＢＭ０Ｈ６２として入手でき、酢酸イソプロピル溶媒を有するエチルセルロース／炭酸カルシウム含有プリント配合物により提供される。このこのプリント配合物は、約１６パーセント炭酸カルシウム粒子が組み入れられている。この包装材に適用されたコーティングの乾燥重量は、約３．４８ポンド（１．５７６ｋｇ）／連である。各コーティング領域の多孔度は、約６．３ＣＯＲＥＳＴＡ単位である。
【０３７０】
このバンド化包装材は、Ｃａｍｅｌ  Ｌｉｇｈｔ  ８５フォーマットおよびシガレット消火試験評価基準にある程度合致する形状を有するシガレットを製造するために使用できる。炭酸カルシウム充填剤が組み入れられているプリント配合物によりプリントされた包装材は、シガレット消火試験評価基準に合致する上で、充填剤が組み入れられていない比較配合物によりプリントされた比較包装材よりも有効である。
【実施例５９】
【０３７１】
約３８ＣＯＲＥＳＴＡ単位の多孔度を有し、Ｅｃｕｓｔａから商品番号４５４として入手できるシガレット用紙製包装材が提供される。この包装材に、６ｍｍ幅であって２０ｍｍの間隔があけられているバンドをプリントする。この包装材は、各層の幅が約６ｍｍの３つの層のコーティング配合物により被覆される。
【０３７２】
各層は、Ｃｏｌｏｒ  Ｃｏｎｖｅｒｔｉｎｇ  ＩｎｄａｓｔｒｉｅｓからＦＳＢＭ０Ｈ６２として入手でき、酢酸イソプロピル溶媒を有するエチルセルロース／炭酸カルシウム含有プリント配合物により提供される。このこのプリント配合物は、約１６パーセント炭酸カルシウム粒子が組み入れられている。この包装材に適用されたコーティングの乾燥重量は、約４．９０ポンド（２．２１９ｋｇ）／連である。各コーティング領域の多孔度は、約３．５ＣＯＲＥＳＴＡ単位である。
【０３７３】
このバンド化包装材は、Ｃａｍｅｌ  Ｌｉｇｈｔ  ８５フォーマットおよびシガレット消火試験評価基準にある程度合致する形状を有するシガレットを製造するために使用できる。炭酸カルシウム充填剤が組み入れられているプリント配合物によりプリントされた包装材は、シガレット消火試験評価基準に合致する上で、充填剤が組み入れられていない比較配合物によりプリントされた比較包装材よりも有効である。
【実施例６０】
【０３７４】
約３８ＣＯＲＥＳＴＡ単位の多孔度を有し、Ｅｃｕｓｔａから商品番号４５４として入手できるシガレット用紙製包装材が提供される。この包装材に、６ｍｍ幅であって２０ｍｍの間隔があけられているバンドをプリントする。この包装材は、各層の幅が約６ｍｍの４つの層のコーティング配合物により被覆される。
【０３７５】
各層は、Ｃｏｌｏｒ  Ｃｏｎｖｅｒｔｉｎｇ  ＩｎｄａｓｔｒｉｅｓからＦＳＢＭ０Ｈ６２として入手でき、酢酸イソプロピル溶媒を有するエチルセルロース／炭酸カルシウム含有プリント配合物により提供される。このプリント配合物は、約１６パーセント炭酸カルシウム粒子が組み入れられている。この包装材に適用されたコーティングの乾燥重量は、約７．３２ポンド（３．３１５ｋｇ）／連である。各コーティング領域の多孔度は、約２．６ＣＯＲＥＳＴＡ単位である。
【０３７６】
このバンド化包装材は、Ｃａｍｅｌ  Ｌｉｇｈｔ  ８５フォーマットおよびシガレット消火試験評価基準に合致する形状を有するシガレットを製造するために使用できる。
【０３７７】
このように提供された包装材は、各層が、エチルセルロースを組み入れられている一連の多層バンドを有するような代表的材料であり、これらの層のうち少なくとも１層が、エチルセルロースおよび充填剤（例えば、炭酸カルシウム）から提供される。
【実施例６１】
【０３７８】
約３８ＣＯＲＥＳＴＡ単位の多孔度を有し、Ｅｃｕｓｔａから商品番号４５４として入手できるシガレット用紙製包装材が提供される。この包装材に、６ｍｍ幅であって２０ｍｍの間隔があけられているバンドをプリントする。この包装材は、各層の幅が約６ｍｍの２つの層のコーティング配合物により被覆される。
【０３７９】
各層は、Ｃｏｌｏｒ  Ｃｏｎｖｅｒｔｉｎｇ  ＩｎｄａｓｔｒｉｅｓからＦＳＢＭ５Ｈ９８として入手でき、酢酸イソプロピル溶媒を有するニトロセルロース／炭酸カルシウム含有プリント配合物により提供される。このプリント配合物は、約１６パーセント炭酸カルシウム粒子が組み入れられている。この包装材に適用されたコーティングの乾燥重量は、約５．６４ポンド（２．５５４ｋｇ）／連である。各コーティング領域の多孔度は、約５ＣＯＲＥＳＴＡ単位である。
【０３８０】
このバンド化包装材は、Ｃａｍｅｌ  Ｌｉｇｈｔ  ８５フォーマットおよびシガレット消火試験評価基準に合致する形状を有するシガレットを製造するために使用できる。
【実施例６２】
【０３８１】
約３８ＣＯＲＥＳＴＡ単位の多孔度を有し、Ｅｃｕｓｔａから商品番号４５４として入手できるシガレット用紙製包装材が提供される。この包装材に、６ｍｍ幅であって２０ｍｍの間隔があけられているバンドをプリントする。この包装材は、各層の幅が約６ｍｍの２つの層のコーティング配合物により被覆される。
【０３８２】
各層は、Ｃｏｌｏｒ  Ｃｏｎｖｅｒｔｉｎｇ  ＩｎｄａｓｔｒｉｅｓからＦＳＢＭ５Ｈ９８として入手でき、酢酸イソプロピル溶媒を有するニトロセルロース／炭酸カルシウム含有プリント配合物により提供される。このプリント配合物は、約１６パーセント炭酸カルシウム粒子が組み入れられている。この包装材に適用されたコーティングの乾燥重量は、約８．３３ポンド（３．７７３ｋｇ）／連である。各コーティング領域の多孔度は、約２．８ＣＯＲＥＳＴＡ単位である。
【０３８３】
このバンド化包装材は、Ｃａｍｅｌ  Ｌｉｇｈｔ  ８５フォーマットおよびシガレット消火試験評価基準に合致する形状を有するシガレットを製造するために使用できる。
【実施例６３】
【０３８４】
約５３ＣＯＲＥＳＴＡ単位の多孔度を有し、Ｅｃｕｓｔａから商品番号４６０として入手できるシガレット用紙製包装材が提供される。この包装材に、６ｍｍ幅であって２０ｍｍの間隔があけられているバンドをプリントする。この包装材は、各層の幅が約６ｍｍの４つの層のコーティング配合物により被覆される。
【０３８５】
各層は、Ｃｏｌｏｒ  Ｃｏｎｖｅｒｔｉｎｇ  ＩｎｄａｓｔｒｉｅｓからＦＳＢＭ５Ｈ９９として入手でき、トルエン溶媒を有するエチレンビニルアセテート／炭酸カルシウム含有プリント配合物により提供される。このプリント配合物は、約９パーセント炭酸カルシウム粒子が組み入れられている。この包装材に適用されたコーティングの乾燥重量は、約４．９８ポンド（１．２５５ｋｇ）／連である。各コーティング領域の多孔度は、約３．９ＣＯＲＥＳＴＡ単位である。
【０３８６】
バンド化包装材は、Ｃａｍｅｌ  Ｌｉｇｈｔ  ８５フォーマットおよびシガレット消火試験評価基準に合致する形状を有するシガレットを製造するために使用できる。
【実施例６４】
【０３８７】
約３８ＣＯＲＥＳＴＡ単位の多孔度を有し、Ｅｃｕｓｔａから商品番号４５４として入手できるシガレット用紙製包装材が提供される。この包装材に、６ｍｍ幅であって２０ｍｍの間隔があけられているバンドをプリントする。この包装材は、図５に示される様式でコーティング配合物の４つの層により被覆される。最下層および最上層は、トルエン溶媒を有するエチルセルロース含有プリント配合物から提供され、この配合物は、Ｃｏｌｏｒ  Ｃｏｎｖｅｒｔｉｎｇ  ＩｎｄａｓｔｒｉｅｓからＦＳＢＭ６Ｈ９６として入手できる。中間の２層のそれぞれは、エチレンビニルアセテートコポリマー配合物から提供され、この配合物は、Ｃｏｌｏｒ  Ｃｏｎｖｅｒｔｉｎｇ  ＩｎｄａｓｔｒｉｅｓからＦＳＢＭ６Ｈ６９として入手できる。各バンドは、包装材の１連当たり約３．５３ポンド（１．５８９ｋｇ）の量でプリントされる。各コーティング領域における包装材の多孔度は、約３ＣＯＲＥＳＴＡ単位である。このようなこのプリント済み包装材は、エチルセルロースが組み入れられている層上に適用される、ポリビニルアセテートが組み入れられている２層上に適用されるエチルセルロースが組み入れられている層が組み入れられているバンド形状の一例である。
【０３８８】
このバンド化包装材は、Ｃａｍｅｌ  Ｌｉｇｈｔ  ８５フォーマットおよびシガレット消火試験評価基準に合致する形状を有するシガレットを製造するために使用できる。
【実施例６５】
【０３８９】
基体シートが、Ｅｃｕｓｔａから商品番号４５６として入手でき、約２４ＣＯＲＥＳＴＡ単位の多孔度を有すること以外、被覆されたシガレット用紙製包装材は、実施例６４に記載されたとおり提供される。コーティングは、１連当たり約３．０７ポンド（１．３９０ｋｇ）
で適用される。各バンド化領域における包装材の多孔度は、約２．６ＣＯＲＥＳＴＡ単位である。バンド化包装材は、Ｃａｍｅｌ  Ｌｉｇｈｔ  ８５フォーマットおよびシガレット消火試験評価基準に合致する形状を有するシガレットを製造するために使用できる。
【０３９０】
このコーティング済みシガレット用紙製包装材はまた、Ｅｃｕｓｔａから商品番号４６０および４７３として入手できる紙から提供され、これらの包装材は、それぞれ５３ＣＯＲＥＳＴＡ単位および６０ＣＯＲＥＳＴＡ単位を有する。バンド化領域における多孔度が、それぞれ３．５ＣＯＲＥＳＴＡ単位および９．４ＣＯＲＥＳＴＡ単位であるように、それぞれそれぞれに適用されたコーティングの１連当たり約３．４５ポンド（１．５６２ｋｇ）および３．２４ポンド（１．４６７ｋｇ）で、同様のコーティングが同様の様式で各紙に適用される。これらのこのプリント済み紙は、Ｃａｍｅｌ  Ｌｉｇｈｔ  ８５フォーマットと形状を有するシガレットを製造するために用いられる場合、シガレット消火試験評価基準に合致させる上でそれほど有効ではない。
【実施例６６】
【０３９１】
約５３ＣＯＲＥＳＴＡ単位の多孔度を有し、Ｅｃｕｓｔａから商品番号４６０として入手できるシガレット用紙製包装材が提供される。この包装材に、６ｍｍ幅であって２０ｍｍの間隔があけられているバンドをプリントする。この包装材は、図５に示される様式でコーティング配合物の４つの層により被覆される。３つの第１層は、Ｃｏｌｏｒ  Ｃｏｎｖｅｒｔｉｎｇ  ＩｎｄａｓｔｒｉｅｓからＦＳＢＭ６Ｈ９６として入手できるエチレンビニルアセテート含有プリント配合物から提供される。最上層は、Ｃｏｌｏｒ  Ｃｏｎｖｅｒｔｉｎｇ  ＩｎｄａｓｔｒｉｅｓからＦＳＢＭ６Ｈ６９として入手できるエチルセルロース含有プリント配合物である。各バンドは、包装材の１連当たり約４．９６ポンドの量でプリントされる。各バンド化領域における包装材の多孔度は、約３．３ＣＯＲＥＳＴＡ単位である。
【０３９２】
このバンド化包装材は、Ｃａｍｅｌ  Ｌｉｇｈｔ  ８５フォーマットおよびシガレット消火試験評価基準に合致する形状を有するシガレットを製造するために使用できる。
【実施例６７】
【０３９３】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、４ｍｍ幅で、２０ｍｍの間隔があけられているバンドをプリントする。この包装材は、図４に示される様式でコーティング配合物の３つの層によりコーティングされる。
【０３９４】
最下層２１５および最上層２２２は、実施例４に記載されたエチルセルロース／炭酸カルシウム含有プリント配合物を用いて提供される。
【０３９５】
中間層２１８は、キサンタンガム含有プリント配合物を用いて提供される。この配合物は、約２部のキサンタンガム、約５部のラムノース、約９０部の水、および約５部の混合物を混合することにより提供される。この混合物は、最終プリント配合物に分散された増輝剤の量が、約０．０２部であるように無水エチルアルコール中、Ｃｉｂａ  Ｓｐｅｃｉａｌｔｙ  Ｃｈｅｍｉｃａｌｓの増輝剤Ｕｖｉｔｅｘ  ＯＢを混合することにより製造される。
【実施例６８】
【０３９６】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、４ｍｍ幅で、２０ｍｍの間隔があけられているバンドをプリントする。この包装材は、図４に示される様式でコーティング配合物の３つの層により被覆される。
【０３９７】
最下層２１５および最上層２２２は、実施例４に記載されたエチルセルロース／炭酸カルシウム含有プリント配合物を用いて提供される。
【０３９８】
中間層２１８は、キサンタンガム含有プリント配合物を用いて提供される。この配合物は、約２部のキサンタンガム、約５部のラムノース、約１０部の炭酸カルシウム、約８０部の水、および約５部の混合物を混合することにより提供される。この混合物は、最終プリント配合物に分散された増輝剤の量が、約０．０２部であるように無水エチルアルコール中、Ｃｉｂａ  Ｓｐｅｃｉａｌｔｙ  Ｃｈｅｍｉｃａｌｓの増輝剤Ｕｖｉｔｅｘ  ＯＢを混合することにより製造される。
【０３９９】
このように提供された包装材は、これに適用された多層バンド（例えば、バンドは２層、３層または４層を含む）を有する代表的な包装材であり、これらの層のうち少なくとも１層はキサンタンガムを組み入れられている。
【実施例６９】
【０４００】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、４ｍｍ幅で、２０ｍｍの間隔があけられているバンドをプリントする。この包装材は、図４に示される様式でコーティング配合物の３つの層により被覆される。
【０４０１】
最下層２１５および中間層２１８は、実施例４に記載されたエチルセルロース／炭酸カルシウム含有プリント配合物を用いて提供される。
【０４０２】
最上層２２２は、実施例６８に記載されたキサンタンガム含有プリント配合物を用いて提供される。
【実施例７０】
【０４０３】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、４ｍｍ幅で、２０ｍｍの間隔があけられているバンドをプリントする。この包装材は、図４に示される様式でコーティング配合物の３つの層により被覆される。
【０４０４】
最下層２１５は、実施例４に記載されたエチルセルロース／炭酸カルシウム含有プリント配合物を用いて提供される。
【０４０５】
中間層２１８は、実施例２に記載されたエチルセルロース含有プリント配合物を用いて提供される。
【０４０６】
最上層２２２は、実施例６８に記載されたキサンタンガム含有プリント配合物を用いて提供される。キサンタムガムを含有する最上層は、キサンタンガムが軟質かつ展性があり、脆性のない傾向があることから望ましい。
【実施例７１】
【０４０７】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、４ｍｍ幅で、２０ｍｍの間隔があけられているバンドをプリントする。この包装材は、図４に示される様式でコーティング配合物の３つの層により被覆される。
【０４０８】
最下層２１５は、実施例４に記載されたエチルセルロース／炭酸カルシウム含有プリント配合物を用いて提供される。
【０４０９】
中間層２１８は、実施例６７に記載されたキサンタンガム含有プリント配合物を用いて提供される。
【０４１０】
最上層２２２は、実施例６８に記載されたキサンタンガム含有プリント配合物を用いて提供される。
【実施例７２】
【０４１１】
約２４ＣＯＲＥＳＴＡ単位の多孔度を有し、ＴｅｒｖａｋｏｓｋｉからＴｅｒｃｉｇ  ＬＫ２４として入手できるシガレット用紙製包装材が提供される。この包装材に、４ｍｍ幅で、２０ｍｍの間隔があけられているバンドをプリントする。この包装材は、図４に示される様式でコーティング配合物の３つの層により被覆される。
【０４１２】
最下層２１５は、実施例４に記載されたエチルセルロース／炭酸カルシウム含有プリント配合物を用いて提供される。
【０４１３】
各バンドの中間層２１８および最上層２２２は、約８部の炭酸カルシウム粒子、約８部の微粉砕硫酸マグネシウム１０水和物、約８部のエチルセルロース、約２部のトリアセチン、約０．５部のレシチン湿潤剤、Ｃｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約７４部の酢酸イソプロピル溶媒（配合物の合計部数１００に足りる）を含んでいる。炭酸カルシウムは、Ｓｐｅｃｉａｌｔｙ  Ｍｉｎｅｒａｌｓ社からＡｌｂａｇｌｏｓ  ＰＣＣとして入手できる。エチルセルロースは、Ｈｅｒｃｕｌｅｓ社からＡｑｕａｌｏｎＮ−７として入手できる。
【０４１４】
この実施例は、点火シガレットのファイヤコーンに近づくと、水を失う傾向がある水和塩を有する包装材の代表例である。水の損失または水和物の分解により放出された潜在性冷却熱によって、この包装材の冷却およびファイヤコーンの消火がもたらされると考えられている。
【実施例７３】
【０４１５】
約２４ＣＯＲＥＳＴＡ単位の多孔度を有し、ＴｅｒｖａｋｏｓｋｉからＴｅｒｃｉｇ  ＬＫ２４として入手できるシガレット用紙製包装材が提供される。この包装材に、４ｍｍ幅で、２０ｍｍの間隔があけられているバンドをプリントする。この包装材は、図４に示される様式でコーティング配合物の３つの層により被覆される。
【０４１６】
最下層２１５および最上層２２２のそれぞれは、実施例４に記載されたエチルセルロース／炭酸カルシウム含有プリント配合物を用いて提供される。
【０４１７】
各バンドの中間層２１８は、約１６部の微粉砕硫酸マグネシウム１０水和物、約８部のエチルセルロース、約２部のトリアセチン、約０．５部のレシチン湿潤剤、Ｃｉｂａ  Ｓｐｅｃｉａｌｔｙ  ＣｈｅｍｉｃａｌｓからＵｖｉｔｅｘ  ＯＢとして入手できる約０．０２部の増輝剤、および少なくとも約７４部の酢酸イソプロピル溶媒（配合物の合計部数１００に足りる）を含んでいる。エチルセルロースは、Ｈｅｒｃｕｌｅｓ社からＡｑｕａｌｏｎＮ−７として入手できる。
【実施例７４】
【０４１８】
約２４ＣＯＲＥＳＴＡ単位の多孔度を有し、ＴｅｒｖａｋｏｓｋｉからＴｅｒｃｉｇ  ＬＫ２４として入手できるシガレット用紙製包装材が提供される。この包装材に、４ｍｍ幅で、２０ｍｍの間隔があけられているバンドをプリントする。この包装材は、図４に示される様式でコーティング配合物の３つの層により被覆される。
【０４１９】
各層は、酢酸イソ−プロピル溶媒を有し、プリント配合物を基準にして、約０．４６重量パーセントの酸化カリオフィレン、約０．００４重量パーセントのエチルバニリンおよび約０．００４重量パーセントのγ−ドデカラクトンが添加されたＣｏｌｏｒ  Ｃｏｎｖｅｒｔｉｎｇ  ＩｎｄｕｓｔｒｉｅｓからＦＳＢＫ０Ｈ６２として入手できる、エチルセルロース／炭酸カルシウム含有プリント配合物により提供される。各バンドの乾燥重量は、約１．５ミリグラムであり、そのうちの約６．９マイクログラムが添加された酸化カリオフィレン、また約０．０６マイクログラムがそれぞれエチルバニリンとγ−ドデカラクトンに帰される。
【実施例７５】
【０４２０】
約２４ＣＯＲＥＳＴＡ単位の多孔度を有し、ＴｅｒｖａｋｏｓｋｉからＴｅｒｃｉｇ  ＬＫ２４として入手できるシガレット用紙製包装材が提供される。この包装材に、４ｍｍ幅で、２０ｍｍの間隔があけられているバンドをプリントする。この包装材は、図１１に示される様式でコーティング配合物の３つの層により被覆される。
【０４２１】
包装材に、約０．２３重量パーセントの酸化カリオフィレン、約０．００２重量パーセントのエチルバニリンおよび約０．００２重量パーセントのγ−ドデカラクトンの酢酸イソ−プロピル溶液を先ずプリントする。この層を乾燥し、このように、所望量の香味剤を包装材の全面に適用される。
【０４２２】
各層は、酢酸イソ−プロピル溶媒を有し、Ｃｏｌｏｒ  Ｃｏｎｖｅｒｔｉｎｇ  ＩｎｄｕｓｔｒｉｅｓからＦＳＢＫ０Ｈ６２として入手できる、エチルセルロース／炭酸カルシウム含有プリント配合物により提供される。下部の２層とも、約４ｍｍの幅があり、最上層は、約３ｍｍの幅がある。
【実施例７６】
【０４２３】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、４ｍｍ幅で、２０ｍｍの間隔があけられているバンドをプリントする。この包装材は、図４に示される様式でコーティング配合物の３つの層により被覆される。
【０４２４】
最下層２１５および中間層２１８は、実施例４に記載されたエチルセルロース／炭酸カルシウム含有プリント配合物により提供される。
【０４２５】
最上層２２２は、実施例１８に記載されたエチルセルロース／水酸化マグネシウム含有プリント配合物により提供される。
【０４２６】
このように、エチルセルロース／炭酸カルシウムおよびエチルセルロース／水酸化マグネシウムの層を備えたバンドを有する包装材が提供される。
【実施例７７】
【０４２７】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、６ｍｍ幅で、２０ｍｍの間隔があけられているバンドをプリントする。この包装材は、図４に示される様式でコーティング配合物の３つの層により被覆される。
【０４２８】
最下層２１５、中間層２１８および最上層２２２は、実施例１８に記載されたエチルセルロース／水酸化マグネシウム含有プリント配合物を用いて提供される。
【実施例７８】
【０４２９】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、６ｍｍ幅で、２０ｍｍの間隔があけられているバンドをプリントする。この包装材は、図４に示される様式でコーティング配合物の３つの層により被覆される。
【０４３０】
最下層２１５および中間層２１８は、実施例１８に記載されたエチルセルロース／硫酸マグネシウム含有プリント配合物により提供される。
【０４３１】
最上層２２２は、実施例４に記載されたエチルセルロース／水酸化マグネシウム含有プリント配合物により提供される。
【実施例７９】
【０４３２】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、６ｍｍ幅で、２０ｍｍの間隔があけられているバンドをプリントする。この包装材は、図４に示される様式でコーティング配合物の３つの層により被覆される。
【０４３３】
最下層２１５は、実施例４に記載されたエチルセルロース／炭酸カルシウム含有プリント配合物を用いて提供される。
【０４３４】
中間層２１８および最上層２２２の双方は、実施例２６に記載された澱粉ベースプリント配合物を用いて提供される。
【実施例８０】
【０４３５】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、６ｍｍ幅で、２０ｍｍの間隔があけられているバンドをプリントする。この包装材は、図４に示される様式でコーティング配合物の３つの層により被覆される。
【０４３６】
最下層２１５は、実施例２に記載されたエチルセルロース含有プリント配合物を用いて提供される。
【０４３７】
中間層２１８は、実施例２６に記載された澱粉ベースプリント配合物を用いて提供される。
【０４３８】
最上層２２２は、実施例４に記載されたエチルセルロース／炭酸カルシウム含有プリント配合物を用いて提供される。
【実施例８１】
【０４３９】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、６ｍｍ幅で、２０ｍｍの間隔があけられているバンドをプリントする。この包装材は、図１０に示される様式でコーティング配合物の３つの層により被覆される。
【０４４０】
最下層２１５は、実施例４に記載されたエチルセルロース／炭酸カルシウム含有プリント配合物を用いて提供される。
【０４４１】
２つの中間層２１８、２２２は、実施例２６に記載された澱粉ベースプリント配合物を用いて提供される。
【０４４２】
最上層２２６は、実施例２に記載されたエチルセルロース含有プリント配合物を用いて提供される。
【実施例８２】
【０４４３】
約２４ＣＯＲＥＳＴＡ単位の多孔度を有し、Ｅｃｕｓｔａから商品番号４５６として入手できるシガレット用紙製包装材が提供される。この包装材に、６ｍｍ幅であって２０ｍｍの間隔があけられているバンドをプリントする。この包装材は、図５に示される様式でコーティング配合物の４つの層により被覆される。３つの第１層は、Ｃｏｌｏｒ  Ｃｏｎｖｅｒｔｉｎｇ  ＩｎｄａｓｔｒｉｅｓからＦＳＭＢ６Ｈ９６として入手できるエチレンビニルアセテート含有プリント配合物から提供される。最上層は、Ｃｏｌｏｒ  Ｃｏｎｖｅｒｔｉｎｇ  ＩｎｄａｓｔｒｉｅｓからＦＳＢＭ６Ｈ９６として入手できるエチルセルロース含有プリント配合物である。各バンドは、包装材の１連当たり約３．２８ポンドの量でプリントされる。各バンド化領域における包装材の多孔度は、約２ＣＯＲＥＳＴＡ単位である。
【０４４４】
バンド化包装材は、Ｃａｍｅｌ  Ｌｉｇｈｔ  ８５フォーマットおよびシガレット消火試験評価基準に合致する形状を有するシガレットを製造するために使用できる。
【実施例８３】
【０４４５】
約６０ＣＯＲＥＳＴＡ単位の多孔度を有し、Ｅｃｕｓｔａから商品番号４７３として入手できるシガレット用紙製包装材が提供される。この包装材に、６ｍｍ幅であって２０ｍｍの間隔があけられているバンドをプリントする。この包装材は、図５に示される様式でコーティング配合物の３つの層により被覆される。２つの第１層は、Ｃｏｌｏｒ  Ｃｏｎｖｅｒｔｉｎｇ  ＩｎｄａｓｔｒｉｅｓからＦＳＭＢ５Ｈ９９として入手できるエチレンビニルアセテート含有プリント配合物から提供される。最上層は、Ｃｏｌｏｒ  Ｃｏｎｖｅｒｔｉｎｇ  ＩｎｄａｓｔｒｉｅｓからＦＳＢＭ０Ｊ１３として入手できるエチルセルロース含有プリント配合物である。各バンドは、包装材の１連当たり約４．９６ポンド（２．２４６ｋｇ）の量でプリントされる。各バンド化領域における包装材の多孔度は、約８．２ＣＯＲＥＳＴＡ単位である。
【０４４６】
バンド化包装材は、Ｃａｍｅｌ  Ｌｉｇｈｔ  ８５フォーマットおよびシガレット消火試験評価基準に合致する形状を有するシガレットを製造するために使用できる。
【実施例８４】
【０４４７】
５３ＣＯＲＥＳＴＡ単位の多孔度を有し、Ｅｃｕｓｔａから商品番号４６０として入手できるシガレット用紙製包装材が提供される。この包装材に、６ｍｍ幅であって２０ｍｍの間隔があけられているバンドをプリントする。この包装材は、図５に示される様式でコーティング配合物の４つの層により被覆される。２つの第１層は、Ｃｏｌｏｒ  Ｃｏｎｖｅｒｔｉｎｇ  ＩｎｄａｓｔｒｉｅｓからＦＳＭＢ６Ｈ６９として入手できるエチレンビニルアセテート含有プリント配合物から提供される。第３層は、そのエチレンビニルアセテート含有配合物の不連続コーティングから提供される。最上層は、Ｃｏｌｏｒ  Ｃｏｎｖｅｒｔｉｎｇ  ＩｎｄａｓｔｒｉｅｓからＦＳＢＭ６Ｈ９６として入手できるエチルセルロース含有プリント配合物である。各バンドは、包装材の１連当たり約４．９６ポンド（２．２４６ｋｇ）の量でプリントされる。各バンド化領域における包装材の多孔度は、約３．３ＣＯＲＥＳＴＡ単位である。
【０４４８】
バンド化包装材は、Ｃａｍｅｌ  Ｌｉｇｈｔ  ８５フォーマットおよびシガレット消火試験評価基準に合致する形状を有するシガレットを製造するために使用できる。
【０４４９】
このように提供された包装材は、エチレンビニルアセテートを組み入れられているコーティングの２つの連続パターン化最下層、エチレンビニルアセテートを組み入れられている不連続パターン化コーティングでプリントされた上部中間層、エチルセルロースを組み入れられているコーティングの上部連続層でプリントされた代表的な包装材である。
【実施例８５】
【０４５０】
約６０ＣＯＲＥＳＴＡ単位の多孔度を有し、ＴｅｒｖａｋｏｓｋｉからＴｅｒｃｉｇ  ＬＫ６０として入手できるシガレット用紙製包装材が提供される。この包装材に、６ｍｍ幅であって３３ｍｍの間隔があけられているバンドをプリントする。この包装材は、図５に示される様式でコーティング配合物の４つの層により被覆される。
【０４５１】
４つの層は全て、実施例４に記載されたエチルセルロース／炭酸カルシウム含有プリント配合物を用いて提供される。得られた配合物は、乾燥した場合の包装材がこれに被覆された約５ポンド（２．２６５ｋｇ）／連から約７ポンド（３．１７１ｋｇ）／連を有するような様式で適用される。
【実施例８６】
【０４５２】
約６０ＣＯＲＥＳＴＡ単位の多孔度を有し、ＴｅｒｖａｋｏｓｋｉからＴｅｒｃｉｇ  ＬＫ６０として入手できるシガレット用紙製包装材が提供される。この包装材に、６ｍｍ幅であって２８ｍｍの間隔があけられているバンドをプリントする。この包装材は、図５に示される様式でコーティング配合物の４つの層により被覆される。
【０４５３】
４つの層は全て、実施例４に記載されたエチルセルロース／炭酸カルシウム含有プリント配合物を用いて提供される。得られた配合物は、乾燥した場合の包装材がこれにコーティングされた約５ポンド（２．２６５ｋｇ）／連から約７ポンド（３．１７１ｋｇ）／連を有するような様式で適用される。
【実施例８７】
【０４５４】
約６０ＣＯＲＥＳＴＡ単位の多孔度を有し、ＴｅｒｖａｋｏｓｋｉからＴｅｒｃｉｇ  ＬＫ６０として入手できるシガレット用紙製包装材が提供される。この包装材に、６ｍｍ幅であって２０ｍｍの間隔があけられているバンドをプリントする。この包装材は、図５に示される様式でコーティング配合物の４つの層により被覆される。
【０４５５】
４つの層は全て、実施例４に記載されたエチルセルロース／炭酸カルシウム含有プリント配合物を用いて提供される。得られた配合物は、乾燥した場合の包装材がこれに被覆された約５ポンド（２．２６５ｋｇ）／連から約７ポンド（３．１７１ｋｇ）／連を有するような様式で適用される。
【実施例８８】
【０４５６】
約２４ＣＯＲＥＳＴＡ単位の多孔度を有し、ＴｅｒｖａｋｏｓｋｉからＴｅｒｃｉｇ  ＬＫ２４として入手できるシガレット用紙製包装材が提供される。この包装材に、６ｍｍ幅であって２０ｍｍの間隔があけられているバンドをプリントする。この包装材は、図４に示される様式でコーティング配合物の３つの層により被覆される。
【０４５７】
３つの層は全て、実施例４に記載されたエチルセルロース／炭酸カルシウム含有プリント配合物を用いて提供される。得られた配合物は、乾燥した場合の包装材がこれに被覆された約５ポンド（２．２６５ｋｇ）／連から約７ポンド（３．１７１ｋｇ）／連を有するような様式で適用される。
【実施例８９】
【０４５８】
約２４ＣＯＲＥＳＴＡ単位の多孔度を有し、ＴｅｒｖａｋｏｓｋｉからＴｅｒｃｉｇ  ＬＫ２４として入手できるシガレット用紙製包装材が提供される。この包装材に、６ｍｍ幅であって２８ｍｍの間隔があけられているバンドをプリントする。この包装材は、図４に示される様式でコーティング配合物の３つの層により被覆される。
【０４５９】
３つの層は全て、実施例４に記載されたエチルセルロース／炭酸カルシウム含有プリント配合物を用いて提供される。得られた配合物は、乾燥した場合の包装材がこれに被覆された約５ポンド（２．２６５ｋｇ）／連から約７ポンド（３．１７１ｋｇ）／連を有するような様式で適用される。
【実施例９０】
【０４６０】
約２４ＣＯＲＥＳＴＡ単位の多孔度を有し、ＴｅｒｖａｋｏｓｋｉからＴｅｒｃｉｇ  ＬＫ２４として入手できるシガレット用紙製包装材が提供される。この包装材に、６ｍｍ幅であって３３ｍｍの間隔があけられているバンドをプリントする。この包装材は、図４に示される様式でコーティング配合物の３つの層により被覆される。
【０４６１】
３つの層は全て、実施例４に記載されたエチルセルロース／炭酸カルシウム含有プリント配合物を用いて提供される。得られた配合物は、乾燥した場合の包装材がこれに被覆された約５ポンド（２．２６５ｋｇ）／連から約７ポンド（３．１７１ｋｇ）／連を有するような様式で適用される。
【実施例９１】
【０４６２】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、６ｍｍ幅であって２０ｍｍの間隔があけられているバンドをプリントする。この包装材は、図４に示される様式でコーティング配合物の３つの層により被覆される。
【０４６３】
３つの層は全て、実施例４に記載されたエチルセルロース／炭酸カルシウム含有プリント配合物を用いて提供される。得られた配合物は、乾燥した場合の包装材がこれに被覆された約５ポンド（２．２６５ｋｇ）／連から約７ポンド（３．１７１ｋｇ）／連を有するような様式で適用される。
【実施例９２】
【０４６４】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、６ｍｍ幅であって２８ｍｍの間隔があけられているバンドをプリントする。この包装材は、図４に示される様式でコーティング配合物の３つの層により被覆される。
【０４６５】
３つの層は全て、実施例４に記載されたエチルセルロース／炭酸カルシウム含有プリント配合物を用いて提供される。得られた配合物は、乾燥した場合の包装材がこれに被覆された約５ポンド（２．２６５ｋｇ）／連から約７ポンド（３．１７１ｋｇ）／連を有するような様式で適用される。
【実施例９３】
【０４６６】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、６ｍｍ幅であって３３ｍｍの間隔があけられているバンドをプリントする。この包装材は、図４に示される様式でコーティング配合物の３つの層により被覆される。
【０４６７】
３つの層は全て、実施例４に記載されたエチルセルロース／炭酸カルシウム含有プリント配合物を用いて提供される。得られた配合物は、乾燥した場合の包装材がこれに被覆された約５ポンド／連から約７ポンド／連を有するような様式で適用される。
【実施例９４】
【０４６８】
約４６ＣＯＲＥＳＴＡ単位の多孔度を有し、ＴｅｒｖａｋｏｓｋｉからＴｅｒｃｉｇ  ＬＫ４６として入手できるシガレット用紙製包装材が提供される。この包装材に、６ｍｍ幅であって２０ｍｍの間隔があけられているバンドをプリントする。この包装材は、図４に示される様式でコーティング配合物の３つの層により被覆される。
【０４６９】
３つの層は全て、実施例４に記載されたエチルセルロース／炭酸カルシウム含有プリント配合物を用いて提供される。得られた配合物は、乾燥した場合の包装材がこれに被覆された約５ポンド（２．２６５ｋｇ）／連から約７ポンド（３．１７１ｋｇ）／連を有するような様式で適用される。
【実施例９５】
【０４７０】
約４６ＣＯＲＥＳＴＡ単位の多孔度を有し、ＴｅｒｖａｋｏｓｋｉからＴｅｒｃｉｇ  ＬＫ４６として入手できるシガレット用紙製包装材が提供される。この包装材に、６ｍｍ幅であって２８ｍｍの間隔があけられているバンドをプリントする。この包装材は、図４に示される様式でコーティング配合物の３つの層により被覆される。
【０４７１】
３つの層は全て、実施例４に記載されたエチルセルロース／炭酸カルシウム含有プリント配合物を用いて提供される。得られた配合物は、乾燥した場合の包装材がこれに被覆された約５ポンド（２．２６５ｋｇ）／連から約７ポンド（３．１７１ｋｇ）／連を有するような様式で適用される。
【実施例９６】
【０４７２】
約４６ＣＯＲＥＳＴＡ単位の多孔度を有し、ＴｅｒｖａｋｏｓｋｉからＴｅｒｃｉｇ  ＬＫ４６として入手できるシガレット用紙製包装材が提供される。この包装材に、６ｍｍ幅であって３３ｍｍの間隔があけられているバンドをプリントする。この包装材は、図４に示される様式でコーティング配合物の３つの層により被覆される。
【０４７３】
３つの層は全て、実施例４に記載されたエチルセルロース／炭酸カルシウム含有プリント配合物を用いて提供される。得られた配合物は、乾燥した場合の包装材がこれ被覆された約５ポンド／連から約７ポンド／連を有するような様式で適用される。
【実施例９７】
【０４７４】
約２４ＣＯＲＥＳＴＡ単位の多孔度を有し、ＴｅｒｖａｋｏｓｋｉからＴｅｒｃｉｇ  ＬＫ２４として入手できるシガレット用紙製包装材が提供される。この包装材に、６ｍｍ幅であって１８ｍｍの間隔があけられているバンドをプリントする。この包装材は、図４に示される様式でコーティング配合物の３つの層により被覆される。
【０４７５】
３つの層は全て、実施例４に記載されたエチルセルロース／炭酸カルシウム含有プリント配合物を用いて提供される。得られた配合物は、乾燥した場合の包装材がこれに被覆された約５ポンド（２．２６５ｋｇ）／連から約７ポンド（３．１７１ｋｇ）／連を有するような様式で適用される。
【実施例９８】
【０４７６】
約３８ＣＯＲＥＳＴＡ単位の多孔度を有し、ＴｅｒｖａｋｏｓｋｉからＴｅｒｃｉｇ  ＬＫ３８として入手できるシガレット用紙製包装材が提供される。この包装材に、６ｍｍ幅であって２８ｍｍの間隔があけられているバンドをプリントする。この包装材は、図４に示される様式でコーティング配合物の３つの層により被覆される。
【０４７７】
３つの層は全て、実施例４に記載されたエチルセルロース／炭酸カルシウム含有プリント配合物を用いて提供される。得られた配合物は、乾燥した場合の包装材がこれに被覆された約５ポンド（２．２６５ｋｇ）／連から約７ポンド（３．１７１ｋｇ）／連を有するような様式で適用される。
【図面の簡単な説明】
【０４７８】
【図１】包装材にプリントパターンを適用する装置を示す略図であり、幾つかのグラビア印刷プレスステーションを示す側面図である。
【図２】包装材の巻取り部分を示す斜視図である。
【図３】喫煙可能な材料、包装材成分、およびフィルタ要素を示し、喫煙品を示す分解斜視図である。
【図４】縦方向に間隔をあけ、これら材料の縦軸に横断して延長するバンドとしてベースシートの主要面に適用された多層コーティングを示す、シガレット包装材料の拡大断面側面図である。
【図５】縦方向に間隔をあけ、これら材料の縦軸に横断して延長するバンドとしてベースシートの主要面に適用された多層コーティングを示す、シガレット包装材料の拡大断面側面図である。
【図６】縦方向に間隔をあけ、これら材料の縦軸に横断して延長するバンドとしてベースシートの主要面に適用された多層コーティングを示す、シガレット包装材料の拡大断面側面図である。
【図７】縦方向に間隔をあけ、これら材料の縦軸に横断して延長するバンドとしてベースシートの主要面に適用された多層コーティングを示す、シガレット包装材料の拡大断面側面図である。
【図８】縦方向に間隔をあけ、これら材料の縦軸に横断して延長するバンドとしてベースシートの主要面に適用された多層コーティングを示す、シガレット包装材料の拡大断面側面図である。
【図９】縦方向に間隔をあけ、これら材料の縦軸に横断して延長するバンドとしてベースシートの主要面に適用された多層コーティングを示す、シガレット包装材料の拡大断面側面図である。
【図１０】縦方向に間隔をあけ、これら材料の縦軸に横断して延長するバンドとしてベースシートの主要面に適用された多層コーティングを示す、シガレット包装材料の拡大断面側面図である。
【図１１】縦方向に間隔をあけ、これら材料の縦軸に横断して延長するバンドとしてベースシートの主要面に適用された多層コーティングを示す、シガレット包装材料の拡大断面側面図である。
【図１２】縦方向に間隔をあけ、これら材料の縦軸に横断して延長するバンドとしてベースシートの主要面に適用された多層コーティングを示す、シガレット包装材料の拡大断面側面図である。
【図１３】縦方向に間隔をあけ、これら材料の縦軸に横断して延長するバンドとしてベースシートの主要面に適用された多層コーティングを示す、シガレット包装材料の拡大断面側面図である。
【図１４】縦方向に間隔をあけ、これら材料の縦軸に横断して延長するバンドとしてベースシートの主要面に適用された多層コーティングを示す、シガレット包装材料の拡大断面側面図である。
【図１５】縦方向に間隔をあけ、これら材料の縦軸に横断して延長するバンドとしてベースシートの主要面に適用された多層コーティングを示す、シガレット包装材料の拡大断面側面図である。
【図１６】縦方向に間隔をあけ、これら材料の縦軸に横断して延長するバンドとしてベースシートの主要面に適用された多層コーティングを示す、シガレット包装材料の拡大断面側面図である。
【図１７】縦方向に間隔をあけ、これら材料の縦軸に横断して延長するバンドとしてベースシートの主要面に適用された多層コーティングを示す、シガレット包装材料の拡大断面側面図である。
【図１８】縦方向に間隔をあけ、これら材料の縦軸に横断して延長するバンドとしてベースシートの主要面に適用された多層コーティングを示す、シガレット包装材料の拡大断面側面図である。
【図１９】縦方向に間隔をあけ、これら材料の縦軸に横断して延長するバンドとしてベースシートの主要面に適用された多層コーティングを示す、シガレット包装材料の拡大断面側面図である。
【図２０】縦方向に間隔をあけ、これら材料の縦軸に横断して延長するバンドとしてベースシートの主要面に適用された多層コーティングを示す、シガレット包装材料の拡大断面側面図である。
【図２１】縦方向に間隔をあけ、これら材料の縦軸に横断して延長するバンドとしてベースシートの主要面に適用された多層コーティングを示す、シガレット包装材料の拡大断面側面図である。
【図２２】縦方向に間隔をあけ、これら材料の縦軸に横断して延長するバンドとしてベースシートの主要面に適用された多層コーティングを示す、シガレット包装材料の拡大断面側面図である。
【図１】
0004606170.tif 000002
【図２】
0004606170.tif 000003
【図３】
0004606170.tif 000004
【図４】
0004606170.tif 000005
【図５】
0004606170.tif 000006
【図６】
0004606170.tif 000007
【図７】
0004606170.tif 000008
【図８】
0004606170.tif 000009
【図９】
0004606170.tif 000010
【図１０】
0004606170.tif 000011
【図１１】
0004606170.tif 000012
【図１２】
0004606170.tif 000013
【図１３】
0004606170.tif 000014
【図１４】
0004606170.tif 000015
【図１５】
0004606170.tif 000016
【図１６】
0004606170.tif 000017
【図１７】
0004606170.tif 000018
【図１８】
0004606170.tif 000019
【図１９】
0004606170.tif 000020
【図２０】
0004606170.tif 000021
【図２１】
0004606170.tif 000022
【図２２】
0004606170.tif 000023